(57)【特許請求の範囲】
【請求項１】
式Ｉ
【化１】
0006038033.tif 000183
［式中、
Ｒ1、Ｒ2、Ｒ3、Ｒ4、Ｒ5、Ｒ6、Ｒ7およびＲ8は、互いに独立して、水素であるか、またはＲ1およびＲ2、Ｒ3およびＲ4またはＲ5およびＲ6は、互いに独立して、一緒になって、
【化２４】
0006038033.tif 000184
である；
但し、Ｒ1およびＲ2、Ｒ3およびＲ4またはＲ5およびＲ6の対の少なくとも１つは、
【化２５】
0006038033.tif 000185
である；または
Ｒ2は、
【化２６】
0006038033.tif 000186
、ＣＯＲ16、ＮＯ2または
【化２７】
0006038033.tif 000187
である；または
Ｒ7は、
【化２８】
0006038033.tif 000188
またはＣＯＲ16である；
Ｒ9、Ｒ11およびＲ12は、水素である；
Ｒ10は、水素、ＯＲ17またはＣＯＲ16である；
Ｘは、ＣＯまたは直接結合である；
Ｒ13は、Ｃ1〜Ｃ20−アルキルであり、前記アルキルは、非置換であるか、または１もしくはそれより多くのハロゲン、Ｒ17、ＯＲ17、ＳＲ18またはＰＯ（ＯＣkＨ2k+1）2によって置換されている；または
Ｒ13は、Ｃ2〜Ｃ20−アルキルであり、前記アルキルは、１もしくはそれより多くのＯによって中断されている；または
Ｒ13は、フェニルである；
ｋは、２の整数である；
Ｒ14は、Ｃ1〜Ｃ20−アルキルまたはチエニルである；
Ｒ15は、フェニルまたはナフチルであり、そのそれぞれは、非置換であるか、または１もしくはそれより多くのＯＲ17またはＣ1〜Ｃ20−アルキルによって置換されているか、またはＲ15は、チエニル、水素、Ｃ1〜Ｃ20−アルキルであり、前記アルキルは、非置換であるか、または１もしくはそれより多くのＯＲ17、ＳＲ18、Ｃ3〜Ｃ8−シクロアルキル、ＮＲ19Ｒ20またはＣＯＯＲ17によって置換されている；または
Ｒ15は、ＳＯ2によって中断されたＣ2〜Ｃ20−アルキルである；
Ｒ16は、フェニルまたはナフチルであり、そのそれぞれは、非置換であるか、または１もしくはそれより多くのＯＲ17、ＳＲ18、ＮＲ19Ｒ20またはＣ1〜Ｃ20−アルキルによって置換されている；または
Ｒ16は、チエニルである；
Ｒ17は、水素、Ｃ1〜Ｃ8−アルカノイル、Ｃ1〜Ｃ20−アルキルであり、前記アルキルは、非置換であるか、または１もしくはそれより多くのハロゲン、Ｏ（ＣＯ）−（Ｃ1〜Ｃ4−アルキル）、Ｏ（ＣＯ）−Ｃ2〜Ｃ4−アルケニルまたはＣ3〜Ｃ20−シクロアルキルによって置換されており、前記シクロアルキルは、１もしくはそれより多くのＯによって中断されている；または
Ｒ17は、Ｃ2〜Ｃ20−アルキルであり、前記アルキルは、１もしくはそれより多くのＯによって中断されている；
Ｒ18は、Ｃ3〜Ｃ20−シクロアルキル、Ｃ1〜Ｃ20−アルキルであり、前記アルキルは、非置換であるか、または１もしくはそれより多くのＯＨ、Ｏ（ＣＯ）−Ｃ2〜Ｃ4−アルケニルもしくは（ＣＯ）ＯＲ17によって置換されている；または
Ｒ18は、フェニルであり、前記フェニルは、非置換であるか、または１もしくはそれより多くのハロゲンによって置換されている；
Ｒ19およびＲ20は、互いに独立して、Ｃ1〜Ｃ8−アルカノイルまたはＣ1〜Ｃ8−アルカノイルオキシである；または
Ｒ19およびＲ20は、それらが結合されるＮ原子とともに、５員もしくは６員の飽和環を形成し、前記環は、Ｏによって中断されている；
但し、少なくとも１つの基
【化２９】
0006038033.tif 000189
は、分子中に存在する］の化合物。
【請求項２】
光重合性組成物であって、
（ａ）少なくとも１種のエチレン性不飽和の光重合性の化合物と、
（ｂ）光開始剤としての、請求項１に定義の、少なくとも１種の式Ｉの化合物と、
を含む前記組成物。
【請求項３】
請求項２に記載の光重合性組成物であって、成分（ａ）が、飽和もしくは不飽和の多塩基性酸無水物と、エポキシ樹脂および不飽和モノカルボン酸の反応の生成物との反応によって得られる樹脂である前記組成物。
【請求項４】
請求項２に記載の光重合性組成物であって、光開始剤（ｂ）に加えて、少なくとも１種の更なる光開始剤（ｃ）および／または他の添加剤（ｄ）を含む前記組成物。
【請求項５】
請求項４に記載の光重合性組成物であって、更なる添加剤（ｄ）として、顔料または顔料の混合物を含む前記組成物。
【請求項６】
請求項５に記載の光重合性組成物であって、更なる添加剤（ｄ）として、分散剤または分散剤の混合物を含む前記組成物。
【請求項７】
請求項２から６までのいずれか１項に記載の光重合性組成物であって、該組成物に対して０．０５〜２５質量％の光開始剤（ｂ）または光開始剤（ｂ）および（ｃ）を含む前記組成物。
【請求項８】
請求項２から７までのいずれか１項に記載の光重合性組成物であって、更なる添加剤（ｄ）として、増感剤を含む前記組成物。
【請求項９】
請求項２から８までのいずれか１項に記載の光重合性組成物であって、更に、結合剤ポリマー（ｅ）を含む前記組成物。
【請求項１０】
請求項１に記載の式Ｉの化合物の製造方法であって、相応のオキシム化合物と、式ＩＩのアシルハロゲン化物または式ＩＩＩの無水物
【化３０】
0006038033.tif 000190
［式中、Ｈａｌは、ハロゲンであり、かつＲ14は、請求項１に定義のとおりである］とを塩基または塩基の混合物の存在下で反応することによって行われる前記製造方法。
【請求項１１】
エチレン性不飽和二重結合を含む化合物の光重合方法であって、請求項２から９までのいずれか１項に記載の組成物に、１５０〜６００ｎｍの範囲の電磁線または電子線もしくはＸ線を照射することを含む前記方法。
【請求項１２】
請求項２から９までのいずれか１項に記載の組成物であって、顔料着色されたおよび顔料着色されていないペイントおよびワニス、粉末コーティング、印刷インキ、印刷版、接着剤、感圧性接着剤、歯科用組成物、ゲルコート、エレクトロニクス用フォトレジスト、めっき用レジスト、エッチング用レジスト、液状被膜と乾燥被膜の両方、ソルダーレジスト、種々のディスプレイ用途のためのカラーフィルターの製造のためのレジスト、プラズマディスプレイパネル、エレクトロルミネッセンスディスプレイおよびＬＣＤの製造方法において構造を生成するためのレジスト、ＬＣＤのスペーサーの製造のための、ホログラフィックデータ記録（ＨＤＳ）のための、電機部品および電子部品の封入用の組成物としての、磁気記録材料、マイクロメカニカル部品、導波路、光スイッチ、めっきマスク、エッチングマスク、色校正システム、ガラス繊維ケーブル用コーティング、スクリーン印刷用ステンシルの製造のための、立体リソグラフィーによる３次元物品の製造のための、画像記録材料としての、ホログラフィック記録のための、マイクロエレクトロニクス回路、脱色材料、画像記録材料用の脱色材料のための、マイクロカプセルを使用する画像記録材料のための、紫外線のおよび可視光のレーザー直描システム用のフォトレジスト材料としての、プリント回路基板のシーケンシャル積層における誘電体層の形成に使用されるフォトレジスト材料としての前記組成物。
【請求項１３】
少なくとも１つの表面上で請求項２に記載の組成物によりコーティングされた被覆基材。
【請求項１４】
レリーフ像の写真的製造方法であって、請求項１３に記載の被覆基材を画像様の露光に付し、次いで、非露光部分を現像剤で除去する前記方法。
【請求項１５】
カラーフィルターを製造する方法であって、赤色、緑色および青色の画素と、黒色マトリクスを準備することと、その際、全ては感光性の樹脂と顔料を透明基材上に有し、前記基材の表面上か前記カラーフィルター層の表面上のいずれかに透明電極を準備すること、とを含み、前記の感光性の樹脂は、多官能性のアクリレートモノマー、有機ポリマー結合剤および請求項１に記載の式Ｉの光重合開始剤を含む前記方法。
【請求項１６】
請求項１に記載の式（Ｉ）の化合物の、少なくとも１種のエチレン性不飽和光重合性化合物を含む組成物の光重合のための使用。
【請求項１７】
式（ＩＡ）
【化３１】
0006038033.tif 000191
［式中、
Ｒ1、Ｒ2、Ｒ3、Ｒ4、Ｒ5、Ｒ6、Ｒ7およびＲ8は、互いに独立して、水素であるか、またはＲ1およびＲ2、Ｒ3およびＲ4またはＲ5およびＲ6は、互いに独立して、一緒になって、
【化３２】
0006038033.tif 000192
である；
但し、Ｒ1およびＲ2、Ｒ3およびＲ4またはＲ5およびＲ6の対の少なくとも１つは、
【化３３】
0006038033.tif 000193
である；または
Ｒ2は、
【化３７】
0006038033.tif 000194
、ＣＯＲ16、ＮＯ2または
【化３８】
0006038033.tif 000195
である；または
Ｒ7は、
【化３９】
0006038033.tif 000196
またはＣＯＲ16である；
Ｒ9、Ｒ11およびＲ12は、水素である；
Ｒ10は、水素、ＯＲ17またはＣＯＲ16である；
Ｘは、ＣＯまたは直接結合である；
Ｒ13は、Ｃ1〜Ｃ20−アルキルであり、前記アルキルは、非置換であるか、または１もしくはそれより多くのハロゲン、Ｒ17、ＯＲ17、ＳＲ18またはＰＯ（ＯＣkＨ2k+1）2によって置換されている；または
Ｒ13は、Ｃ2〜Ｃ20−アルキルであり、前記アルキルは、１もしくはそれより多くのＯによって中断されている；または
Ｒ13は、フェニルである；
ｋは、２の整数である；
Ｒ15は、フェニルまたはナフチルであり、そのそれぞれは、非置換であるか、または１もしくはそれより多くのＯＲ17またはＣ1〜Ｃ20−アルキルによって置換されているか、またはＲ15は、チエニル、水素、Ｃ1〜Ｃ20−アルキルであり、前記アルキルは、非置換であるか、または１もしくはそれより多くのＯＲ17、ＳＲ18、Ｃ3〜Ｃ8−シクロアルキル、ＮＲ19Ｒ20またはＣＯＯＲ17によって置換されている；または
Ｒ15は、ＳＯ2によって中断されたＣ2〜Ｃ20−アルキルである；
Ｒ16は、フェニルまたはナフチルであり、そのそれぞれは、非置換であるか、または１もしくはそれより多くのＯＲ17、ＳＲ18、ＮＲ19Ｒ20またはＣ1〜Ｃ20−アルキルによって置換されている；または
Ｒ16は、チエニルである；
Ｒ17は、水素、Ｃ1〜Ｃ8−アルカノイル、Ｃ1〜Ｃ20−アルキルであり、前記アルキルは、非置換であるか、または１もしくはそれより多くのハロゲン、Ｏ（ＣＯ）−（Ｃ1〜Ｃ4−アルキル）、Ｏ（ＣＯ）−Ｃ2〜Ｃ4−アルケニルまたはＣ3〜Ｃ20−シクロアルキルによって置換されており、前記シクロアルキルは、１もしくはそれより多くのＯによって中断されている；または
Ｒ17は、Ｃ2〜Ｃ20−アルキルであり、前記アルキルは、１もしくはそれより多くのＯによって中断されている；
Ｒ18は、Ｃ3〜Ｃ20−シクロアルキル、Ｃ1〜Ｃ20−アルキルであり、前記アルキルは、非置換であるか、または１もしくはそれより多くのＯＨ、Ｏ（ＣＯ）−Ｃ2〜Ｃ4−アルケニルもしくは（ＣＯ）ＯＲ17によって置換されている；または
Ｒ18は、フェニルであり、前記フェニルは、非置換であるか、または１もしくはそれより多くのハロゲンによって置換されている；
Ｒ19およびＲ20は、互いに独立して、Ｃ1〜Ｃ8−アルカノイルまたはＣ1〜Ｃ8−アルカノイルオキシである；または
Ｒ19およびＲ20は、それらが結合されるＮ原子とともに、５員もしくは６員の飽和環を形成し、前記環は、Ｏによって中断されている；
但し、少なくとも１つの基
【化４０】
0006038033.tif 000197
は、分子中に存在する］の化合物。
【発明の詳細な説明】
【技術分野】
【０００１】
本発明は、特定のカルバゾール誘導体を基礎とする新規のオキシムエステル化合物ならびに前記化合物の光重合性の組成物における光開始剤としての使用に関する。
【０００２】
カルバゾール部を有するオキシムエステル化合物は、当該技術分野において光開始剤として知られている。例えば、ＥＰ２０１５４４３、ＷＯ２００８／１３８７２４およびＥＰ２１４１２０６は、相応の化合物を開示している。ＪＰ２００６−３６７５０Ａ（ＷＯ２００５／０８０３３７に相当）の極めて広い包括的範囲は、また、カルバゾール部、とりわけ縮合環を有する化合物を含む。しかしながら、それらの例は、オキシム基を含むカルバゾール部への環形成を示しているにすぎない。ＷＯ２００８／１３８７３２においては、また、種々のカルバゾール基を含む光開始剤化合物が記載されている。ここではまた、前記の広い包括的範囲は、カルバゾール基での置換基の環形成を含む一方で、相応の例は開示されていない。
【０００３】
光重合技術においては、反応性が高く、製造が容易で、かつ取り扱いが容易な光開始剤に対しての要求がいまだ存在する。例えば、カラーフィルターレジスト用途においては、高度に顔料着色されたレジストは、高い色品質特性のために必要である。顔料含分の増加に伴い、カラーレジストの硬化はより困難になる。ここで、高い感度を有する光開始剤が必要である。更にまた、かかる新規の光開始剤は、例えば取り扱いの容易性、高い可溶性、熱安定性および貯蔵安定性などの特性に関する高い工業的要求を満たさねばならない。
【０００４】
ここで、選択された化合物は、特に光開始剤として好適であることが判明した。
【０００５】
ここで、本発明の対象は、式Ｉ
【化１】
0006038033.tif 000002
［式中、
Ｒ1、Ｒ2、Ｒ3、Ｒ4、Ｒ5、Ｒ6、Ｒ7およびＲ8は、互いに独立して、水素、Ｃ1〜Ｃ20−アルキル、
【化２】
0006038033.tif 000003
、ＣＯＲ16、ＯＲ17、ハロゲン、ＮＯ2もしくは
【化３】
0006038033.tif 000004
である；または
Ｒ1およびＲ2、Ｒ2およびＲ3、Ｒ3およびＲ4、Ｒ5およびＲ6、Ｒ6およびＲ7またはＲ7およびＲ8は、互いに独立して、Ｃ2〜Ｃ10−アルケニルであり、前記アルケニルは、
【化４】
0006038033.tif 000005
によって置換されている；または
Ｒ1およびＲ2、Ｒ2およびＲ3、Ｒ3およびＲ4、Ｒ5およびＲ6、Ｒ6およびＲ7またはＲ7およびＲ8は、互いに独立して、−（ＣＨ2）p−Ｙ−（ＣＨ2）q−である；または
Ｒ1およびＲ2、Ｒ2およびＲ3、Ｒ3およびＲ4、Ｒ5およびＲ6、Ｒ6およびＲ7またはＲ7およびＲ8は、互いに独立して、
【化５】
0006038033.tif 000006
である；
但し、Ｒ1およびＲ2、Ｒ2およびＲ3、Ｒ3およびＲ4、Ｒ5およびＲ6、Ｒ6およびＲ7またはＲ7およびＲ8の対の少なくとも１つは、
【化６】
0006038033.tif 000007
であり、
Ｒ9、Ｒ10、Ｒ11およびＲ12は、互いに独立して、水素、Ｃ1〜Ｃ20−アルキルであり、前記アルキルは、非置換であるか、または１もしくはそれより多くのハロゲン、フェニル、ＣＮ、ＯＨ、ＳＨ、Ｃ1〜Ｃ4−アルコキシ、（ＣＯ）ＯＨもしくは（ＣＯ）Ｏ（Ｃ1〜Ｃ4−アルキル）によって置換されている；または
Ｒ9、Ｒ10、Ｒ11およびＲ12は、互いに独立して、非置換のフェニルまたは１もしくはそれより多くのＣ1〜Ｃ6−アルキル、ハロゲン、ＣＮ、ＯＲ17、ＳＲ18もしくはＮＲ19Ｒ20によって置換されたフェニルである；または
Ｒ9、Ｒ10、Ｒ11およびＲ12は、互いに独立して、ハロゲン、ＣＮ、ＯＲ17、ＳＲ18、ＳＯＲ18、ＳＯ2Ｒ18またはＮＲ19Ｒ20であり、その際、置換基ＯＲ17、ＳＲ18またはＮＲ19Ｒ20は、任意に、基Ｒ17、Ｒ18、Ｒ19および／またはＲ20を介してナフチル環の炭素原子のうちの１つとともに５員環または６員環を形成する；または
Ｒ9、Ｒ10、Ｒ11およびＲ12は、互いに独立して、
【化７】
0006038033.tif 000008
、ＣＯＲ16またはＮＯ2である；
Ｙは、Ｏ、Ｓ、ＮＲ26または直接結合である；
ｐは、０、１、２または３の整数である；
ｑは、１、２または３の整数である；
Ｘは、ＣＯまたは直接結合である；
Ｒ13は、Ｃ1〜Ｃ20−アルキルであり、前記アルキルは、非置換であるか、または１もしくはそれより多くのハロゲン、Ｒ17、ＣＯＯＲ17、ＯＲ17、ＳＲ18、ＣＯＮＲ19Ｒ20、ＮＲ19Ｒ20、ＰＯ（ＯＣkＨ2k+1）2または
【化８】
0006038033.tif 000009
によって置換されている；または
Ｒ13は、Ｃ2〜Ｃ20−アルキルであり、前記アルキルは、１もしくはそれより多くのＯ、Ｓ、ＳＯ、ＳＯ2、ＮＲ26もしくはＣＯによって中断されており、またはＲ13は、Ｃ2〜Ｃ12−アルケニルであり、前記アルケニルは、中断されていないか、または１もしくはそれより多くのＯ、ＣＯもしくはＮＲ26によって中断されており、その際、中断されたＣ2〜Ｃ20−アルキルおよび中断されていないまたは中断されたＣ2〜Ｃ12−アルケニルは、非置換であるか、または１もしくはそれより多くのハロゲンによって置換されている；または
Ｒ13は、Ｃ4〜Ｃ8−シクロアルケニル、Ｃ2〜Ｃ12−アルキニルまたはＣ3〜Ｃ10−シクロアルキルであり、前記シクロアルキルは、中断されていないか、または１もしくはそれより多くのＯ、Ｓ、ＣＯもしくはＮＲ26によって中断されている；または
Ｒ13は、フェニルまたはナフチルであり、そのそれぞれは、非置換であるか、または１もしくはそれより多くのＯＲ17、ＳＲ18、ＮＲ19Ｒ20、
【化９】
0006038033.tif 000010
、ＣＯＲ16、ＣＮ、ＮＯ2、ハロゲン、Ｃ1〜Ｃ20−アルキル、Ｃ1〜Ｃ4−ハロアルキル、Ｃ2〜Ｃ20−アルキルであって１もしくはそれより多くのＯ、Ｓ、ＣＯもしくはＮＲ26によって中断されたアルキルによって置換されているか、またはそのそれぞれは、Ｃ3〜Ｃ10−シクロアルキルまたはＣ3〜Ｃ10−シクロアルキルであって１もしくはそれより多くのＯ、Ｓ、ＣＯもしくはＮＲ26によって中断されたシクロアルキルによって置換されている；
ｋは、１〜１０の整数である；
Ｒ14は、水素、Ｃ3〜Ｃ8−シクロアルキル、Ｃ2〜Ｃ5−アルケニル、Ｃ1〜Ｃ20−アルコキシまたはＣ1〜Ｃ20−アルキルであり、前記アルキルは、非置換であるか、または１もしくはそれより多くのハロゲン、フェニル、Ｃ1〜Ｃ20−アルキルフェニルもしくはＣＮによって置換されている；または
Ｒ14は、フェニルまたはナフチルであり、そのそれぞれは、非置換であるか、または１もしくはそれより多くのＣ1〜Ｃ6−アルキル、Ｃ1〜Ｃ4−ハロアルキル、ハロゲン、ＣＮ、ＯＲ17、ＳＲ18および／またはＮＲ19Ｒ20によって置換されている；または
Ｒ14は、Ｃ3〜Ｃ20−ヘテロアリール、Ｃ1〜Ｃ8−アルコキシ、ベンジルオキシまたはフェノキシであり、前記ベンジルオキシおよびフェノキシは、非置換であるか、または１もしくはそれより多くのＣ1〜Ｃ6−アルキル、Ｃ1〜Ｃ4−ハロアルキルおよび／またはハロゲンによって置換されている；
Ｒ15は、Ｃ6〜Ｃ20−アリールまたはＣ3〜Ｃ20−ヘテロアリールであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20、ＰＯ（ＯＣkＨ2k+1）2、ＳＯ−Ｃ1〜Ｃ10−アルキル、ＳＯ2−Ｃ1〜Ｃ10−アルキル、Ｃ2〜Ｃ20−アルキルであって１もしくはそれより多くのＯ、ＳもしくはＮＲ26によって中断されたアルキルによって置換されているか、またはそのそれぞれは、Ｃ1〜Ｃ20−アルキルであって非置換であるかまたは１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＯＲ17、ＳＲ18もしくはＮＲ19Ｒ20によって置換されたアルキルによって置換されている；または
Ｒ15は、水素、Ｃ2〜Ｃ12−アルケニル、Ｃ3〜Ｃ8−シクロアルキルであり、前記シクロアルキルは、中断されていないか、または１もしくはそれより多くのＯ、ＣＯもしくはＮＲ26によって中断されている；または
Ｒ15は、Ｃ1〜Ｃ20−アルキルであり、前記アルキルは、非置換であるかまたは１もしくはそれより多くのハロゲン、ＯＲ17、ＳＲ18、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＮＲ19Ｒ20、ＣＯＯＲ17、ＣＯＮＲ19Ｒ20、ＰＯ（ＯＣkＨ2k+1）2、
【化１０】
0006038033.tif 000011
、フェニルによって置換されているか、または前記Ｃ1〜Ｃ20−アルキルは、フェニルであってハロゲン、Ｃ1〜Ｃ20−アルキル、Ｃ1〜Ｃ4−ハロアルキル、ＯＲ17、ＳＲ18もしくはＮＲ19Ｒ20によって置換されたフェニルによって置換されている；または
Ｒ15は、Ｃ2〜Ｃ20−アルキルであり、前記アルキルは、１もしくはそれより多くのＯ、ＳＯもしくはＳＯ2によって中断されており、かつ前記中断されたＣ2〜Ｃ20−アルキルは、非置換であるか、または１もしくはそれより多くのハロゲン、ＯＲ17、ＣＯＯＲ17、ＣＯＮＲ19Ｒ20、フェニルまたはフェニルであってＯＲ17、ＳＲ18もしくはＮＲ19Ｒ20によって置換されたフェニルによって置換されている；または
Ｒ15は、Ｃ2〜Ｃ20−アルカノイルまたはベンゾイルであり、前記ベンゾイルは、非置換であるか、または１もしくはそれより多くのＣ1〜Ｃ6−アルキル、ハロゲン、フェニル、ＯＲ17、ＳＲ18もしくはＮＲ19Ｒ20によって置換されている；または
Ｒ15は、ナフトイルであり、前記ナフトイルは、非置換であるか、または１もしくはそれより多くのＯＲ17によって置換されているか、またはＲ15は、Ｃ3〜Ｃ14−ヘテロアリールカルボニルである；または
Ｒ15は、Ｃ2〜Ｃ12−アルコキシカルボニルであり、前記アルコキシカルボニルは、中断されていないか、または１もしくはそれより多くのＯによって中断されており、かつ前記の中断されたもしくは中断されていないＣ2〜Ｃ12−アルコキシカルボニルは、非置換であるか、または１もしくはそれより多くのヒドロキシル基によって置換されている；または
Ｒ15は、フェノキシカルボニルであり、前記フェノキシカルボニルは、非置換であるか、または１もしくはそれより多くのＣ1〜Ｃ6−アルキル、ハロゲン、Ｃ1〜Ｃ4−ハロアルキル、フェニル、ＯＲ17、ＳＲ18もしくはＮＲ19Ｒ20によって置換されている；または
Ｒ15は、ＣＮ、ＣＯＮＲ19Ｒ20、ＮＯ2、Ｃ1〜Ｃ4−ハロアルキル、Ｓ（Ｏ）m−Ｃ1〜Ｃ6−アルキル；Ｓ（Ｏ）m−フェニルであって非置換であるかまたはＣ1〜Ｃ12−アルキルもしくはＳＯ2−Ｃ1〜Ｃ6−アルキルによって置換されたフェニルである；または
Ｒ15は、ＳＯ2Ｏ−フェニルであり、前記フェニルは、非置換であるかまたはＣ1〜Ｃ12−アルキルによって置換されているか、またはＲ15は、ジフェニルホスフィノイルまたはジ（Ｃ1〜Ｃ4−アルコキシ）ホスフィノイルである；
ｍは、１または２である；
Ｒ′14は、Ｒ14について示した意味の１つを有する；
Ｒ′15は、Ｒ15について示した意味の１つを有する；
Ｘ1は、Ｏ、Ｓ、ＳＯまたはＳＯ2である；
Ｘ2は、Ｏ、ＣＯ、Ｓまたは直接結合である；
Ｒ16は、Ｃ6〜Ｃ20−アリールまたはＣ3〜Ｃ20−ヘテロアリールであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20またはＣ1〜Ｃ20−アルキルであって１もしくはそれより多くのＯ、ＳもしくはＮＲ26によって中断されたアルキルによって置換されており、またはそのそれぞれは、１もしくはそれより多くのＣ1〜Ｃ20−アルキルによって置換されており、前記アルキルは、非置換であるかまたは１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＯＲ17、ＳＲ18もしくはＮＲ19Ｒ20によって置換されている；または
Ｒ16は、水素、Ｃ1〜Ｃ20−アルキルであり、前記アルキルは、非置換であるか、または１もしくはそれより多くのハロゲン、フェニル、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−フェニル、（ＣＯ）ＯＨもしくは（ＣＯ）Ｏ（Ｃ1〜Ｃ4−アルキル）によって置換されている；または
Ｒ16は、Ｃ2〜Ｃ12−アルキルであり、前記アルキルは、１もしくはそれより多くのＯ、ＳもしくはＮＲ26によって中断されている；または
Ｒ16は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ2〜Ｃ12−アルケニルまたはＣ3〜Ｃ8−シクロアルキルである；または
Ｒ16は、ＳＲ18によって置換されたフェニルであり、その際、基Ｒ18は、ＣＯＲ16基が結合されているカルバゾール部のフェニル環もしくはナフチル環に対する直接結合を示す；
ｎは、１〜２０である；
Ｒ17は、水素、フェニル−Ｃ1〜Ｃ3−アルキル、Ｃ1〜Ｃ20−アルキルであり、前記アルキルは、非置換であるか、または１もしくはそれより多くのハロゲン、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−Ｃ2〜Ｃ4−アルケニル、Ｏ（ＣＯ）−フェニル、（ＣＯ）ＯＨ、（ＣＯ）Ｏ（Ｃ1〜Ｃ4−アルキル）、Ｃ3〜Ｃ20−シクロアルキル、ＳＯ2−（Ｃ1〜Ｃ4−ハロアルキル）、Ｏ（Ｃ1〜Ｃ4−ハロアルキル）またはＣ3〜Ｃ20−シクロアルキルであって１もしくはそれより多くのＯによって中断されたアルキルによって置換されている；または
Ｒ17は、Ｃ2〜Ｃ20−アルキルであり、前記アルキルは、１もしくはそれより多くのＯ、ＳもしくはＮＲ26によって中断されている；または
Ｒ17は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ1〜Ｃ8−アルカノイル、Ｃ2〜Ｃ12−アルケニル、Ｃ3〜Ｃ6−アルケノイルまたはＣ3〜Ｃ20−シクロアルキルであり、前記シクロアルキルは、中断されていないか、または１もしくはそれより多くのＯ、Ｓ、ＣＯもしくはＮＲ26によって中断されている；または
Ｒ17は、Ｃ1〜Ｃ8−アルキル−Ｃ3〜Ｃ10−シクロアルキルであり、前記シクロアルキルは、中断されていないか、または１もしくはそれより多くのＯによって中断されている；または
Ｒ17は、ベンゾイルであり、前記ベンゾイルは、非置換であるか、または１もしくはそれより多くのＣ1〜Ｃ6−アルキル、ハロゲン、ＯＨもしくはＣ1〜Ｃ3−アルコキシによって置換されている；または
Ｒ17は、フェニル、ナフチルまたはＣ3〜Ｃ20−ヘテロアリールであり、そのそれぞれは、非置換であるか、または１もしくはそれより多くのハロゲン、ＯＨ、Ｃ1〜Ｃ12−アルキル、Ｃ1〜Ｃ12−アルコキシ、ＣＮ、ＮＯ2、フェニル−Ｃ1〜Ｃ3−アルキルオキシ、フェノキシ、Ｃ1〜Ｃ12−アルキルスルファニル、フェニルスルファニル、Ｎ（Ｃ1〜Ｃ12−アルキル）2、ジフェニルアミノまたは
【化１１】
0006038033.tif 000012
によって置換されている；または
Ｒ17は、基
【化１２】
0006038033.tif 000013
が位置するフェニル環またはナフチル環の炭素原子の１つに対して直接結合を形成する；
Ｒ18は、水素、Ｃ2〜Ｃ12−アルケニル、Ｃ3〜Ｃ20−シクロアルキルまたはフェニル−Ｃ1〜Ｃ3−アルキルであり、その際、Ｃ2〜Ｃ12−アルケニル、Ｃ3〜Ｃ20−シクロアルキルまたはフェニル−Ｃ1〜Ｃ3−アルキルは、中断されていないか、または１もしくはそれより多くのＯ、Ｓ、ＣＯ、ＮＲ26もしくはＣＯＯＲ17によって中断されている；または
Ｒ18は、Ｃ1〜Ｃ20−アルキルであり、前記アルキルは、非置換であるか、または１もしくはそれより多くのＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−Ｃ2〜Ｃ4−アルケニル、Ｏ（ＣＯ）−（Ｃ1〜Ｃ4−アルキル）、Ｏ（ＣＯ）−フェニルまたは（ＣＯ）ＯＲ17によって置換されている；または
Ｒ18は、Ｃ2〜Ｃ20−アルキルであり、前記アルキルは、１もしくはそれより多くのＯ、Ｓ、ＣＯ、ＮＲ26もしくはＣＯＯＲ17によって中断されている；または
Ｒ18は、（ＣＨ2ＣＨ2Ｏ）nＨ、（ＣＨ2ＣＨ2Ｏ）n（ＣＯ）−（Ｃ1〜Ｃ8−アルキル）、Ｃ2〜Ｃ8−アルカノイルまたはＣ3〜Ｃ6−アルケノイルである；または
Ｒ18は、ベンゾイルであり、前記ベンゾイルは、非置換であるか、または１もしくはそれより多くのＣ1〜Ｃ6−アルキル、ハロゲン、ＯＨ、Ｃ1〜Ｃ4−アルコキシもしくはＣ1〜Ｃ4−アルキルスルファニルによって置換されている；または
Ｒ18は、フェニル、ナフチルまたはＣ3〜Ｃ20−ヘテロアリールであり、そのそれぞれは、非置換であるか、または１もしくはそれより多くのハロゲン、Ｃ1〜Ｃ12−アルキル、Ｃ1〜Ｃ4−ハロアルキル、Ｃ1〜Ｃ12−アルコキシ、ＣＮ、ＮＯ2、フェニル−Ｃ1〜Ｃ3−アルキルオキシ、フェノキシ、Ｃ1〜Ｃ12−アルキルスルファニル、フェニルスルファニル、Ｎ（Ｃ1〜Ｃ12−アルキル）2、ジフェニルアミノ、（ＣＯ）Ｏ（Ｃ1〜Ｃ8−アルキル）、（ＣＯ）−Ｃ1〜Ｃ8−アルキル、（ＣＯ）Ｎ（Ｃ1〜Ｃ8−アルキル）2もしくは
【化１３】
0006038033.tif 000014
によって置換されている；
Ｒ19およびＲ20は、互いに独立して、水素、Ｃ1〜Ｃ20−アルキル、Ｃ2〜Ｃ4−ヒドロキシアルキル、Ｃ2〜Ｃ10−アルコキシアルキル、Ｃ2〜Ｃ5−アルケニル、Ｃ3〜Ｃ20−シクロアルキル、フェニル−Ｃ1〜Ｃ3−アルキル、Ｃ1〜Ｃ8−アルカノイル、Ｃ1〜Ｃ8−アルカノイルオキシ、Ｃ3〜Ｃ12−アルケノイル ＳＯ2−（Ｃ1〜Ｃ4−ハロアルキル）もしくはベンゾイルである；または
Ｒ19およびＲ20は、フェニル、ナフチルまたはＣ3〜Ｃ20−ヘテロアリールであり、そのそれぞれは、非置換であるか、または１もしくはそれより多くのハロゲン、Ｃ1〜Ｃ4−ハロアルキル、Ｃ1〜Ｃ20−アルコキシ、Ｃ1〜Ｃ12−アルキル、ベンゾイルもしくはＣ1〜Ｃ12−アルコキシによって置換されている；または
Ｒ19およびＲ20は、それらが結合されているＮ原子とともに、５員もしくは６員の飽和環または不飽和環であって中断されていないまたはＯ、ＳもしくはＮＲ17によって中断されている環を形成し、前記５員もしくは６員の飽和もしくは不飽和の環は、非置換であるか、または１もしくはそれより多くのＣ1〜Ｃ20−アルキル、Ｃ1〜Ｃ20−アルコキシ、＝Ｏ、ＯＲ17、ＳＲ18、ＮＲ21Ｒ22、（ＣＯ）Ｒ23、ＮＯ2、ハロゲン、Ｃ1〜Ｃ4−ハロアルキル、ＣＮ、フェニル、
【化１４】
0006038033.tif 000015
またはＣ3〜Ｃ20−シクロアルキルによって置換されており、前記シクロアルキルは、中断されていないか、または１もしくはそれより多くのＯ、Ｓ、ＣＯもしくはＮＲ17によって中断されている；または
Ｒ19およびＲ20は、それらが結合されているＮ原子とともに、複素芳香族の環系を形成し、前記環系は、非置換であるか、または１もしくはそれより多くのＣ1〜Ｃ20−アルキル、Ｃ1〜Ｃ4−ハロアルキル、Ｃ1〜Ｃ20−アルコキシ、＝Ｏ、ＯＲ17、ＳＲ18、ＮＲ21Ｒ22、（ＣＯ）Ｒ23、
【化１５】
0006038033.tif 000016
、ハロゲン、ＮＯ2、ＣＮ、フェニルまたはＣ3〜Ｃ20−シクロアルキルによって置換されており、前記シクロアルキルは、中断されていないか、または１もしくはそれより多くのＯ、Ｓ、ＣＯもしくはＮＲ17によって中断されている；
Ｒ21およびＲ22は、互いに独立して、水素、Ｃ1〜Ｃ20−アルキル、Ｃ1〜Ｃ4−ハロアルキル、Ｃ3〜Ｃ10−シクロアルキルまたはフェニルである；または
Ｒ21およびＲ22は、それらが結合されているＮ原子とともに、５員または６員の飽和または不飽和の環を形成し、前記環は、中断されていないか、またはＯ、ＳもしくはＮＲ26によって中断されており、かつ前記５員または６員の飽和環または不飽和環は縮合されていないか、または前記５員または６員の飽和または不飽和の環へとベンゼン環が縮合されている；
Ｒ23は、水素、ＯＨ、Ｃ1〜Ｃ20−アルキル、Ｃ1〜Ｃ4−ハロアルキル、Ｃ2〜Ｃ20−アルキルであって１もしくはそれより多くのＯ、ＣＯもしくはＮＲ26によって中断されたアルキル、Ｃ3〜Ｃ20−シクロアルキルであって中断されていないか、またはＯ、Ｓ、ＣＯもしくはＮＲ26によって中断されているアルキルである；または
Ｒ23は、フェニル、ナフチル、フェニル−Ｃ1〜Ｃ4−アルキル、ＯＲ17、ＳＲ18またはＮＲ21Ｒ22である；
Ｒ24は、（ＣＯ）ＯＲ17、ＣＯＮＲ19Ｒ20、（ＣＯ）Ｒ17であるか、またはＲ24は、Ｒ19およびＲ20について示された意味の１つを有する；
Ｒ25は、ＣＯＯＲ17、ＣＯＮＲ19Ｒ20、（ＣＯ）Ｒ17であるか、またはＲ25は、Ｒ17について示した意味の１つを有する；
Ｒ26は、水素、Ｃ1〜Ｃ20−アルキル、Ｃ1〜Ｃ4−ハロアルキル、Ｃ2〜Ｃ20−アルキルであって１もしくはそれより多くのＯもしくはＣＯによって中断されたアルキルであるか、またはＲ26は、フェニル−Ｃ1〜Ｃ4−アルキル、Ｃ3〜Ｃ8−シクロアルキルであり、前記シクロアルキルは、中断されていないか、または１もしくはそれより多くのＯもしくはＣＯによって中断されているか、またはＲ26は、フェニル−Ｃ1〜Ｃ4−アルキル、Ｃ3〜Ｃ8−シクロアルキルであり、前記シクロアルキルは、中断されていないか、または１もしくはそれより多くのＯもしくはＣＯによって中断されているか、またはＲ26は、（ＣＯ）Ｒ19であるか、またはＲ26は、フェニルであり、前記フェニルは、非置換であるか、または１もしくはそれより多くのＣ1〜Ｃ20−アルキル、ハロゲン、Ｃ1〜Ｃ4−ハロアルキル、ＯＲ17、ＳＲ18、ＮＲ19Ｒ20もしくは
【化１６】
0006038033.tif 000017
によって置換されている；
但し、少なくとも１つの基
【化１７】
0006038033.tif 000018
は、分子中に存在する］である。
【０００６】
式Ｉの化合物は、該化合物が、１もしくはそれより多くの縮合された不飽和環をカルバゾール部で含むことを特徴とする。換言すると、Ｒ1およびＲ2、Ｒ2およびＲ3、Ｒ3およびＲ4、Ｒ5およびＲ6、Ｒ6およびＲ7またはＲ7およびＲ8の対の少なくとも１つは、
【化１８】
0006038033.tif 000019
である。
【０００７】
Ｃ1〜Ｃ20−アルキルは、直鎖状または分枝鎖状であり、かつ例えばＣ1〜Ｃ18−アルキル、Ｃ1〜Ｃ14−アルキル、Ｃ1〜Ｃ12−アルキル、Ｃ1〜Ｃ8−アルキル、Ｃ1〜Ｃ6−アルキルもしくはＣ1〜Ｃ4−アルキルまたはＣ4〜Ｃ12−アルキルもしくはＣ4〜Ｃ8−アルキルである。例は、メチル、エチル、プロピル、イソプロピル、ｎ−ブチル、ｓ−ブチル、イソブチル、ｔ−ブチル、ペンチル、ヘキシル、ヘプチル、２，４，４−トリメチルペンチル、２−エチルヘキシル、オクチル、ノニル、デシル、ドデシル、テトラデシル、ペンタデシル、ヘキサデシル、オクタデシルおよびイコシルである。Ｃ1〜Ｃ6−アルキルは、相応の炭素原子数まではＣ1〜Ｃ20−アルキルについて上述のものと同じ意味を有する。
【０００８】
１もしくはそれより多くのＣ−Ｃ多重結合を含む非置換または置換されたＣ1〜Ｃ20−アルキルは、以下に説明されるようにアルケニルを指す。
【０００９】
Ｃ1〜Ｃ4−ハロアルキルは、前記のＣ1〜Ｃ4−アルキルであって、以下に定義されるハロゲンによって置換されたアルキルである。該アルキル基は、例えば全てのＨ原子のハロゲンによる交換までで、一ハロゲン化または多ハロゲン化されている。それは、例えばＣnＨxＨａｌyであり、その際、ｘ＋ｙ＝２ｎ＋１であり、かつＨａｌは、ハロゲン、好ましくはＦである。特定の例は、クロロメチル、トリクロロメチル、トリフルオロメチルまたは２−ブロモプロピル、特にトリフルオロメチルまたはトリクロロメチルである。Ｃ2〜Ｃ4−ヒドロキシアルキルは、Ｃ2〜Ｃ4−アルキルであって、１もしくは２つのＯ原子によって置換されたアルキルを意味する。該アルキル基は、直鎖状または分枝鎖状である。例は、２−ヒドロキシエチル、１−ヒドロキシエチル、１−ヒドロキシプロピル、２−ヒドロキシプロピル、３−ヒドロキシプロピル、１−ヒドロキシブチル、４−ヒドロキシブチル、２−ヒドロキシブチル、３−ヒドロキシブチル、２，３−ジヒドロキシプロピルまたは２，４−ジヒドロキシブチルである。Ｃ2〜Ｃ10−アルコキシアルキルは、Ｃ2〜Ｃ10−アルキルであって、１つのＯ原子によって中断されたアルキルである。Ｃ2〜Ｃ10−アルキルは、相応の炭素原子数まではＣ1〜Ｃ20−アルキルについて上述のものと同じ意味を有する。例は、メトキシメチル、メトキシエチル、メトキシプロピル、エトキシメチル、エトキシエチル、エトキシプロピル、プロポキシメチル、プロポキシエチル、プロポキシプロピルである。
【００１０】
Ｃ2〜Ｃ20−アルキルであって１もしくはそれより多くのＯ、Ｓ、ＮＲ26もしくはＣＯによって中断されたアルキルは、例えば１〜９箇所で、１〜５箇所で、１〜３箇所で、または１箇所もしくは２箇所で、Ｏ、Ｓ、ＮＲ26もしくはＣＯによって中断されている。１つより多くの中断基が存在する場合に、該基は、同じ種類または異なる種類である。２つのＯ原子は、少なくとも１つのメチレン基によって、好ましくは少なくとも２つのメチレン基、すなわちエチレンによって隔離されている。該アルキル基は、直鎖状または分枝鎖状である。例えば、以下の構造単位−ＣＨ2−ＣＨ2−Ｏ−ＣＨ2ＣＨ3、−［ＣＨ2ＣＨ2Ｏ］y−ＣＨ3（式中、ｙは１〜９）、−（ＣＨ2−ＣＨ2Ｏ）7−ＣＨ2ＣＨ3、−ＣＨ2−ＣＨ（ＣＨ3）−Ｏ−ＣＨ2−ＣＨ2ＣＨ3、−ＣＨ2−ＣＨ（ＣＨ3）−Ｏ−ＣＨ2−ＣＨ3、−ＣＨ2−ＣＨ2−Ｓ−ＣＨ2ＣＨ3、−ＣＨ2−ＣＨ（ＣＨ3）−ＮＲ26−ＣＨ2−ＣＨ3、−ＣＨ2−ＣＨ2−ＣＯＯ−ＣＨ2ＣＨ3または−ＣＨ2−ＣＨ（ＣＨ3）−ＯＣＯ−ＣＨ2−ＣＨ2ＣＨ3が生ずる。
【００１１】
本願の内容におけるＣ3〜Ｃ10−シクロアルキル、Ｃ3〜Ｃ10−シクロアルキルおよびＣ3〜Ｃ8−シクロアルキルは、１つの環を少なくとも含むアルキルであると解されるべきである。それは、例えばシクロプロピル、シクロブチル、シクロペンチル、シクロヘキシル、シクロオクチル、特にシクロペンチルおよびシクロヘキシルである。本願の内容におけるＣ3〜Ｃ10−シクロアルキルは、また、二環式の環を含むことを意味し、換言すると、橋かけされた環、例えば
【化１９】
0006038033.tif 000020
および相応の環を含むことを意味する。更なる例は、
【化２０】
0006038033.tif 000021
の構造であり、ならびに橋かけされた環系または縮合された環系、例えば
【化２１】
0006038033.tif 000022
などの環系は、また、該用語によって含まれることを意味する。Ｃ3〜Ｃ20−シクロアルキルであってＯ、Ｓ、ＣＯ、ＮＲ26によって中断されたシクロアルキルは、上述の意味を有し、その際、該アルキルの少なくとも１つのＣＨ2基は、Ｏ、Ｓ、ＣＯまたはＮＲ26のいずれかによって交換されている。例は、
【化２２】
0006038033.tif 000023
の構造である。
【００１２】
Ｃ1〜Ｃ8−アルキル−Ｃ3〜Ｃ10−シクロアルキルは、前記定義のＣ3〜Ｃ10−シクロアルキルであって、８個までの炭素原子を有する１もしくはそれより多くのアルキル基によって置換されているシクロアルキル基である。例は、
【化２３】
0006038033.tif 000024
である。
【００１３】
Ｃ1〜Ｃ8−アルキル−Ｃ3〜Ｃ10−シクロアルキルであって１もしくはそれより多くのＯによって中断されているシクロアルキルは、前記のＯで中断されたＣ3〜Ｃ10−シクロアルキルであって、８個までの炭素原子を有する１もしくはそれより多くのアルキル基によって置換されたシクロアルキルである。例は、
【化２４】
0006038033.tif 000025
である。
【００１４】
Ｃ1〜Ｃ12−アルコキシは、１つのＯ原子によって置換されたＣ1〜Ｃ12−アルキルである。Ｃ1〜Ｃ12−アルキルは、相応の炭素原子数まではＣ1〜Ｃ20−アルキルについて上述のものと同じ意味を有する。Ｃ1〜Ｃ4−アルコキシは、直鎖状または分枝鎖状であり、例えばメトキシ、エトキシ、プロポキシ、イソプロポキシ、ｎ−ブチルオキシ、ｓ−ブチルオキシ、イソブチルオキシ、ｔ−ブチルオキシである。Ｃ1〜Ｃ8−アルコキシおよびＣ1〜Ｃ4−アルコキシは、相応の炭素原子数までは上記同様の意味を有する。
【００１５】
Ｃ1〜Ｃ12−アルキルスルファニルは、１つのＳ原子によって置換されたＣ1〜Ｃ12−アルキルである。Ｃ1〜Ｃ12−アルキルは、相応の炭素原子数まではＣ1〜Ｃ20−アルキルについて上述のものと同じ意味を有する。Ｃ1〜Ｃ4−アルキルスルファニルは、直鎖状または分枝鎖状であり、例えばメチルスルファニル、エチルスルファニル、プロピルスルファニル、イソプロピルスルファニル、ｎ−ブチルスルファニル、ｓ−ブチルスルファニル、イソブチルスルファニル、ｔ−ブチルスルファニルである。
【００１６】
フェニル−Ｃ1〜Ｃ3−アルキルは、例えばベンジル、フェニルエチル、α−メチルベンジルまたはα，α−ジメチルベンジル、特にベンジルである。
【００１７】
フェニル−Ｃ1〜Ｃ3−アルコキシルは、例えばベンジルオキシ、フェニルエチルオキシ、α−メチルベンジルオキシまたはα，α−ジメチルベンジルオキシ、特にベンジルオキシである。
【００１８】
Ｃ2〜Ｃ12−アルケニル基は、一価不飽和または多価不飽和であり、かつ例えばＣ2〜Ｃ10−アルケニル、Ｃ2〜Ｃ8−アルケニル、Ｃ2〜Ｃ5−アルケニル、例えばビニル、アリル、メタリル、１，１−ジメチルアリル、１−ブテニル、３−ブテニル、２−ブテニル、１，３−ペンタジエニル、５−ヘキセニル、７−オクテニルまたはドデセニル、特にアリルである。Ｃ2〜Ｃ5−アルケニル基は、相応の炭素原子数まではＣ2〜Ｃ12−アルケニル基について上述のものと同じ意味を有する。
【００１９】
Ｃ2〜Ｃ12−アルケニルであって、１もしくはそれより多くのＯ、ＣＯもしくはＮＲ26によって中断されているアルケニルは、例えば１〜９箇所で、１〜５箇所で、１〜３箇所で、または１箇所もしくは２箇所で、Ｏ、Ｓ、ＮＲ26もしくはＣＯによって中断されている。１つより多くの中断基が存在する場合に、該基は、同じ種類または異なる種類である。２つのＯ原子は、少なくとも１つのメチレン基によって、好ましくは少なくとも２つのメチレン基、すなわちエチレンによって隔離されている。アルケニル基は、直鎖状または分枝鎖状であり、上記定義の通りである。例えば、以下の構造単位−ＣＨ＝ＣＨ−Ｏ−ＣＨ2ＣＨ3、−ＣＨ＝ＣＨ−Ｏ−ＣＨ＝ＣＨ2などが形成されうる。
【００２０】
Ｃ4〜Ｃ8−シクロアルケニルは、１もしくはそれより多くの二重結合を有し、かつ例えばＣ4〜Ｃ6−シクロアルケニルまたはＣ6〜Ｃ8−シクロアルケニルである。例は、シクロブテニル、シクロペンテニル、シクロヘキセニルまたはシクロオクテニル、特にシクロペンテニルおよびシクロヘキセニル、好ましくはシクロヘキセニルである。
【００２１】
Ｃ3〜Ｃ6−アルケンオキシは、一価不飽和または多価不飽和であり、かつ相応の炭素原子数までは結合されたオキシ基を有する、前記のアルケニルについて示した意味の１つを有する。例は、アリルオキシ、メタリルオキシ、ブテニルオキシ、ペンテンオキシ、１，３−ペンタジエニルオキシ、５−ヘキセニルオキシである。
【００２２】
Ｃ2〜Ｃ12−アルキニルは、一価不飽和または多価不飽和で、直鎖状または分枝鎖状であり、かつ例えばＣ2〜Ｃ8−アルキニル、Ｃ2〜Ｃ6−アルキニルまたはＣ2〜Ｃ4−アルキニルである。例は、エチニル、プロピニル、ブチニル、１−ブチニル、３−ブチニル、２−ブチニル、ペンチニル、ヘキシニル、２−ヘキシニル、５−ヘキシニル、オクチニルなどである。Ｃ2〜Ｃ20−アルカノイルは、直鎖状または分枝鎖状であり、かつ例えばＣ2〜Ｃ18−アルカノイル、Ｃ2〜Ｃ14−アルカノイル、Ｃ2〜Ｃ12−アルカノイル、Ｃ2〜Ｃ8−アルカノイル、Ｃ2〜Ｃ6−アルカノイルもしくはＣ2〜Ｃ4−アルカノイルまたはＣ4〜Ｃ12−アルカノイルもしくはＣ4〜Ｃ8−アルカノイルである。例は、アセチル、プロピオニル、ブタノイル、イソブタノイル、ペンタノイル、ヘキサノイル、ヘプタノイル、オクタノイル、ノナノイル、デカノイル、ドデカノイル、テトラデカノイル、ペンタデカノイル、ヘキサデカノイル、オクタデカノイル、イコサノイル、好ましくはアセチルである。Ｃ1〜Ｃ8−アルカノイルは、相応の炭素原子数まではＣ2〜Ｃ20−アルカノイルについて上述のものと同じ意味を有する。Ｃ2〜Ｃ12−アルコキシカルボニルは、直鎖状または分枝鎖状であり、かつ例えばメトキシカルボニル、エトキシカルボニル、プロポキシカルボニル、ｎ−ブチルオキシカルボニル、イソブチルオキシカルボニル、１，１−ジメチルプロポキシカルボニル、ペンチルオキシカルボニル、ヘキシルオキシカルボニル、ヘプチルオキシカルボニル、オクチルオキシカルボニル、ノニルオキシカルボニル、デシルオキシカルボニルまたはドデシルオキシカルボニル、特にメトキシカルボニル、エトキシカルボニル、プロポキシカルボニル、ｎ−ブチルオキシカルボニルまたはイソブチルオキシカルボニル、好ましくはメトキシカルボニルである。
【００２３】
１もしくはそれより多くのＯによって中断されたＣ2〜Ｃ12−アルコキシカルボニルは、直鎖状または分枝鎖状である。２つのＯ原子は、少なくとも２つのメチレン基、すなわちエチレンによって隔離されている。前記の中断されたアルコキシカルボニルは、非置換であるか、または１もしくはそれより多くのヒドロキシル基によって置換されている。Ｃ6〜Ｃ20−アリールオキシカルボニルは、例えばフェニルオキシカルボニル［＝フェニル−Ｏ−（ＣＯ）−］、ナフチルオキシカルボニル、アントリルオキシカルボニルなどである。Ｃ5〜Ｃ20−ヘテロアリールオキシカルボニルは、Ｃ5〜Ｃ20−ヘテロアリール−Ｏ−ＣＯ−である。Ｃ3〜Ｃ10−シクロアルキルカルボニルは、Ｃ3〜Ｃ10−シクロアルキル−ＣＯ−であり、前記シクロアルキルは、相応の炭素原子数までは上述の意味の１つを有する。１もしくはそれより多くのＯ、Ｓ、ＣＯ、ＮＲ26によって中断されたＣ3〜Ｃ10−シクロアルキルカルボニルは、中断されたシクロアルキル−ＣＯ−を指し、その際、前記の中断されたシクロアルキルは、上記のように定義される。
【００２４】
Ｃ3〜Ｃ10−シクロアルキルオキシカルボニルは、Ｃ3〜Ｃ10−シクロアルキル−Ｏ−（ＣＯ）−であり、前記シクロアルキルは、相応の炭素原子数までは上述の意味の１つを有する。１もしくはそれより多くのＯ、Ｓ、ＣＯ、ＮＲ26によって中断されたＣ3〜Ｃ10−シクロアルキルオキシカルボニルは、中断されたシクロアルキル−Ｏ−（ＣＯ）−を指し、その際、前記の中断されたシクロアルキルは、上記のように定義される。
【００２５】
Ｃ1〜Ｃ20−アルキルフェニルは、１もしくはそれより多くのアルキル基によって置換されたフェニルを指し、その炭素原子の合計は、２０個までである。
【００２６】
Ｃ6〜Ｃ20−アリールは、例えばフェニル、ナフチル、アントリル、フェナントリル、ピレン、クリセン、ナフタセン、トリフェニレンなど、特にフェニルまたはナフチル、好ましくはフェニルである。ナフチルは、１−ナフチルまたは２−ナフチルである。
【００２７】
本発明の内容においては、Ｃ3〜Ｃ20−ヘテロアリールは、単環または多環系、例えば縮合環系のいずれかを含むことを意味する。例は、チエニル、ベンゾ［ｂ］チエニル、ナフト［２，３−ｂ］チエニル、チアントレニル、フリル、ジベンゾフリル、クロメニル、キサンテニル、チオキサンチル、フェノキサチイニル、ピロリル、イミダゾリル、ピラゾリル、ピラジニル、ピリミジニル、ピリダジニル、インドリジニル、イソインドリル、インドリル、インダゾリル、プリニル、キノリジニル、イソキノリル、キノリル、フタラジニル、ナフチリジニル、キノキサリニル、キナゾリニル、シンノリニル、プテリジニル、カルバゾリル、β−カルボリニル、フェナントリジニル、アクリジニル、ペリミジニル、フェナントロリニル、フェナジニル、イソチアゾリル、フェノチアジニル、イソキサゾリル、フラザニル、フェノキサジニル、７−フェナントリル、アントラキノン−２−イル（＝９，１０−ジオキソ−９，１０−ジヒドロアントラセン−２−イル）、３−ベンゾ［ｂ］チエニル、５−ベンゾ［ｂ］チエニル、２−ベンゾ［ｂ］チエニル、４−ジベンゾフリル、４，７−ジベンゾフリル、４−メチル−７−ジベンゾフリル、２−キサンテニル、８−メチル−２−キサンテニル、３−キサンテニル、２−フェノキシアンチイニル、２，７−フェノキサチイニル、２−ピロリル、３−ピロリル、５−メチル−３−ピロリル、２−イミダゾリル、４−イミダゾリル、５−イミダゾリル、２−メチル−４−イミダゾリル、２−エチル−４−イミダゾリル、２−エチル−５−イミダゾリル、１Ｈ−テトラゾール−５−イル、３−ピラゾリル、１−メチル−３−ピラゾリル、１−プロピル−４−ピラゾリル、２−ピラジニル、５，６−ジメチル−２−ピラジニル、２−インドリジニル、２−メチル−３−イソインドリル、２−メチル−１−イソインドリル、１−メチル−２−インドリル、１−メチル−３−インドリル、１，５−ジメチル−２−インドリル、１−メチル−３−インダゾリル、２，７−ジメチル−８−プリニル、２−メトキシ−７−メチル−８−プリニル、２−キノリジニル、３−イソキノリル、６−イソキノリル、７−イソキノリル、３−メトキシ−６−イソキノリル、２−キノリル、６−キノリル、７−キノリル、２−メトキシ−３−キノリル、２−メトキシ−６−キノリル、６−フタラジニル、７−フタラジニル、１−メトキシ−６−フタラジニル、１，４−ジメトキシ−６−フタラジニル、１，８−ナフチリジン−２−イル、２−キノキサリニル、６−キノキサリニル、２，３−ジメチル−６−キノキサリニル、２，３−ジメトキシ−６−キノキサリニル、２−キナゾリニル、７−キナゾリニル、２−ジメチルアミノ−６−キナゾリニル、３−シンノリニル、６−シンノリニル、７−シンノリニル、３−メトキシ−７−シンノリニル、２−プテリジニル、６−プテリジニル、７−プテリジニル、６，７−ジメトキシ−２−プテリジニル、２−カルバゾリル、３−カルバゾリル、９−メチル−２−カルバゾリル、９−メチル−３−カルバゾリル、β−カルボリン−３−イル、１−メチル−β−カルボリン−３−イル、１−メチル−β−カルボリン−６−イル、３−フェナントリジニル、２−アクリジニル、３−アクリジニル���２−ペリミジニル、１−メチル−５−ペリミジニル、５−フェナントロリニル、６−フェナントロリニル、１−フェナジニル、２−フェナジニル、３−イソチアゾリル、４−イソチアゾリル、５−イソチアゾリル、２−フェノチアジニル、３−フェノチアジニル、１０−メチル−３−フェノチアジニル、３−イソキサゾリル、４−イソキサゾリル、５−イソキサゾリル、４−メチル−３−フラザニル、２−フェノキサジニル、１０−メチル−２−フェノキサジニルなどである。
【００２８】
Ｃ3〜Ｃ20−ヘテロアリールは、特に、チエニル、ベンゾ［ｂ］チエニル、チアントレニル、チオキサンチル、１−メチル−２−インドリルまたは１−メチル−３−インドリル、特にチエニルである。Ｃ4〜Ｃ20−ヘテロアリールカルボニルは、上記定義のＣ3〜Ｃ20−ヘテロアリール基であって、分子の残基にＣＯ基を介して結合されるものである。
【００２９】
置換されたアリール基であるフェニル、ナフチル、Ｃ6〜Ｃ20−アリールまたはＣ5〜Ｃ20−ヘテロアリールは、それぞれ１〜７回、１〜６回または１〜４回置換されており、特に１回、２回または３回置換されている。定義されたアリール基は、アリール環の空いた位置より多くの置換基を有することができないことは明らかである。
【００３０】
フェニル環での置換基は、フェニル環上で、好ましくは４位に、または３，４配置で、３，４，５配置で、２，６配置で、２，４配置でまたは２，４，６配置である。
【００３１】
１箇所もしくはそれより多くの箇所で中断された中断された基は、例えば１〜１９箇所で、１〜１５箇所で、１〜１２箇所で、１〜９箇所で、１〜７箇所で、１〜５箇所で、１〜４箇所で、１〜３箇所で、または１箇所もしくは２箇所で中断されている（中断原子数は中断すべき炭素原子の数に依存することは明らかである）。１回もしくはそれより多くの回数置換された置換された基は、例えば１〜７つ、１〜５つ、１〜４つ、１〜３つまたは１つもしくは２つの同一もしくは異なる置換基を有する。１もしくはそれより多くの定義された置換基によって置換された基は、示された同一もしくは異なる定義の１つの置換基またはそれより多くの置換基のいずれかを有することを意味する。ハロゲンは、フッ素、塩素、臭素およびヨウ素、特にフッ素、塩素および臭素、好ましくはフッ素および塩素である。Ｒ1およびＲ2、Ｒ2およびＲ3、Ｒ3およびＲ4またはＲ5およびＲ6、Ｒ6およびＲ7、Ｒ7およびＲ8が互いに独立してともに
【化２５】
0006038033.tif 000026
である場合に、例えば以下の構造（Ｉａ）〜（Ｉｉ）が形成される：
【化２６】
0006038033.tif 000027
【００３２】
構造（Ｉａ）が好ましい。
【００３３】
式Ｉの化合物に特徴的なことは、少なくとも１つのフェニル環がカルバゾール部に縮合されて、"ナフチル"環が形成されることである。つまり、前記構造の１つは式Ｉに示されている。
【００３４】
Ｒ1およびＲ2、Ｒ2およびＲ3、Ｒ3およびＲ4、Ｒ5およびＲ6、Ｒ6およびＲ7またはＲ7およびＲ8が互いに独立してともに−（ＣＨ2）p−Ｙ−（ＣＨ2）q−である場合に、例えば
【化２７】
0006038033.tif 000028
の構造が形成される。
【００３５】
置換基のＯＲ17、ＳＲ18、ＳＯＲ18、ＳＯ2Ｒ18またはＮＲ19Ｒ20がフェニル環もしくはナフチル環上で基Ｒ17、Ｒ18、Ｒ19および／またはＲ20を介してナフチル環の炭素原子の１つとともに５員環または６員環を形成する場合に、３つもしくはそれより多くの環を含む構造（ナフチル環を含む）が得られる。例は、
【化２８】
0006038033.tif 000029
である。
【００３６】
Ｒ17が、フェニル環もしくはナフチル環であって、その上に基
【化２９】
0006038033.tif 000030
が位置する環の炭素原子の１つへの直接結合を形成する場合に、例えば
【化３０】
0006038033.tif 000031
の構造が形成される。
【００３７】
Ｒ16がＳＲ18によって置換され、その際、基Ｒ18がカルバゾール部のフェニル環もしくはナフチル環であってそこにＣＯＲ16基が結合されている環への直接結合を示す場合に、例えば
【化３１】
0006038033.tif 000032
の構造が形成される。つまり、Ｒ16がＳＲ18によって置換されたフェニルであり、その際、基Ｒ18がカルバゾール部のフェニル環もしくはナフチル環であってそこにＣＯＲ16基が結合されている環への直接結合を示す場合に、チオキサンチル部は、カルバゾール部のフェニル環もしくはナフチル環の１つとともに形成される。
【００３８】
Ｒ19およびＲ20が、それらが結合されるＮ原子と一緒になって、５員もしくは６員の飽和もしくは不飽和の環であって、任意にＯ、ＳもしくはＮＲ17によって中断されている環を形成する場合に、飽和もしくは不飽和の環、例えばアジリジン、ピロール、チアゾール、ピロリジン、オキサゾール、ピリジン、１，３−ジアジン、１，２−ジアジン、ピペリジンまたはモルホリンが形成される。好ましくは、Ｒ19およびＲ20が、それらが結合されるＮ原子と一緒になって、５員もしくは６員の飽和もしくは不飽和の環であって、任意にＯ、ＳもしくはＮＲ17によって中断されている環を形成する場合に、５員もしくは６員の飽和環であって、中断されていないかまたはＯもしくはＮＲ17によって、特にＯによって中断されている環が形成される。Ｒ21およびＲ22が、それらが結合されるＮ原子と一緒になって、５員もしくは６員の飽和もしくは不飽和の環であって、任意にＯ、ＳもしくはＮＲ26によって中断されており、かつそこに飽和もしくは不飽和の環、任意にベンゼン環が縮合されている場合に、飽和もしくは不飽和の環、例えばアジリジン、ピロール、チアゾール、ピロリジン、オキサゾール、ピリジン、１，３−ジアジン、１，２−ジアジン、ピペリジンもしくはモルホリン、または相応の縮合環、例えば
【化３２】
0006038033.tif 000033
が形成される。
【００３９】
Ｒ19およびＲ20が、それらが結合されるＮ原子と一緒になって、複素芳香族の環系を形成する場合に、前記の環系は、１より多くの環を、２もしくは３個の環を、ならびに同種もしくは異種のものからの１つまたは１より多くのヘテロ原子を含むことを意味する。好適なヘテロ原子は、例えばＮ、Ｓ、ＯまたはＰ、特にＮ、ＳまたはＯである。例は、カルバゾール、インドール、イソインドール、インダゾール、プリン、イソキノリン、キノリン、カルボリン、フェノチアジンなどである。
【００４０】
用語"および／または"または"または／および"は、本願の内容において、定義された選択肢（置換基）のうち１つだけが存在できるのではなく、定義された選択肢（置換基）のいくつかが一緒に、即ち、種々の選択肢（置換基）の混合物も存在できることを表すことを意味する。
【００４１】
用語"少なくとも"は、１つまたは１つより多く、例えば１つまたは２つまたは３つ、好ましくは１つまたは２つを定義することを意味する。
【００４２】
用語"任意に置換された"は、それが示す基が非置換または置換されているかのいずれかであることを意味する。
【００４３】
用語"任意に中断された"は、それが示す基が中断されていないか、または中断されているかのいずれかであることを意味する。
【００４４】
本願明細書および後続の請求項全体を通じて、特段文脈が要しない限り、"含む"という用語もしくは"含んでいる"などのバリエーションは、指定の整数もしくは工程または整数もしくは工程群を含むが、任意の他の整数もしくは工程または整数もしくは工程群を除外しないことを示唆するものと理解される。本願の内容における"（メタ）アクリレート"という用語は、アクリレートならびに相応のメタクリレートを指すことを意味する。本発明の内容における本発明による化合物についての文書に示される優先順位は、特許請求の範囲の全てのカテゴリーに参照されることが意図される。それは、組成物、使用、方法、カラーフィルターなどに向けられる請求項にも同様に参照される。
【００４５】
式Ｉのオキシムエステルは、文献に記載の方法によって、例えば相応のオキシムと、アシルハロゲン化物、特に塩化物とまたは無水物とを、不活性溶剤、例えばｔ−ブチルメチルエーテル、テトラヒドロフラン（ＴＨＦ）またはジメチルホルムアミド中で塩基、例えばトリエチルアミンまたはピリジンの存在下でまたは塩基性溶剤、例えばピリジン中で反応させることによって製造される。以下にある例として、式Ｉａで示され、その式中、Ｒ7がオキシムエステル基であり、かつＸが直接結合である化合物の製造が記載される［化合物（Ｉｂ）〜（Ｉｈ）のための反応は、適切なオキシムから出発して行われる］：
【化３３】
0006038033.tif 000034
［式中、Ｒ1、Ｒ2、Ｒ5、Ｒ6、Ｒ8、Ｒ13、Ｒ14およびＲ15は、前記の定義のとおりであり、Ｈａｌは、ハロゲン原子、特にＣｌを意味する］。
【００４６】
Ｒ14は好ましくはメチルである。
【００４７】
かかる反応は、当業者によく知られており、かつ一般に−１５〜＋５０℃、好ましくは０〜２５℃の温度で行われる。
【００４８】
ＸがＣＯである場合に、相応のオキシムは、メチレン基の亜硝酸アルキルでの、例えば亜硝酸メチル、亜硝酸エチル、亜硝酸イソプロピル、亜硝酸ブチルまたは亜硝酸イソアミルなどの亜硝酸アルキルでニトロソ化することによって合成される。その際、エステル化は、上述と同じ条件下で行われる：
【化３４】
0006038033.tif 000035
【００４９】
従ってまた、本発明の対象は、上記定義の式Ｉの化合物の製造方法であって、相応のオキシム化合物と、式ＩＩのアシルハロゲン化物または式ＩＩＩの無水物
【化３５】
0006038033.tif 000036
［式中、Ｈａｌは、ハロゲン、特にＣｌであり、かつＲ14は、前記定義のとおりである］とを塩基または塩基の混合物の存在下で反応することによって行われる前記製造方法である。
【００５０】
出発材料として必要とされるオキシムは、標準的な教科書（例えばJ. March, Advanced Organic Chemistry, 4th Edition, Wiley Interscience, 1992）にまたは特定の論文、例えばS.R.Sandier & W.Karo, Organic functional group preparations, Vol.3, Academic Pressに記載される様々な方法によって得ることができる。
【００５１】
最も慣用の方法の一つは、例えばアルデヒドまたはケトンと、ヒドロキシルアミンもしくはその塩とを、極性溶剤、例えばジメチルアセトアミド（ＤＭＡ）、水性ＤＭＡ、エタノールまたは水性エタノールなどの極性溶剤中で反応させることである。その場合には、酢酸ナトリウムまたはピリジンなどの塩基は、反応混合物のｐＨの制御のために添加される。反応の速度は、ｐＨ依存性であり、かつ塩基は、開始時にまたは反応の間に連続的に添加できることはよく知られている。ピリジンなどの塩基性溶剤は、塩基および／または溶剤もしくは助溶剤として使用することもできる。該反応温度は、一般に、室温から混合物の還流温度までであり、通常は約２０〜１２０℃である。
【００５２】
相応のケトン中間体は、例えば文献に記載の方法、例えば標準的な教科書（例えばJ. March, Advanced Organic Chemistry, 4th Edition, Wiley Interscience, 1992）に記載の方法によって製造される。更に、連続的なフリーデル・クラフツ反応は、該中間体の合成のために効果的である。かかる反応は、当業者によく知られている。
【００５３】
もう一つのオキシムの慣用の合成は、"活性"メチレン基の亜硝酸によるもしくは亜硝酸アルキルによるニトロソ化である。例えばOrganic Syntheses coll. Vol. VI(J. Wiley & Sons, New York, 1988)、１９９頁および８４０頁に記載されるアルカリ性条件と、例えばOrganic Synthesis coll. vol V、３２〜３７３頁、coll. vol. III、１９１頁および５１３頁、coll. vol. II、２０２頁、２０４頁および３６３頁に記載される酸性条件の両方は、本発明で出発材料として使用されるオキシムの製造に適している。亜硝酸は、通常は亜硝酸ナトリウムから生成される。亜硝酸アルキルは、例えば亜硝酸メチル、亜硝酸エチル、亜硝酸イソプロピル、亜硝酸ブチルまたは亜硝酸イソアミルであってよい。
【００５４】
本発明のもう一つの実施態様は、式（ＩＡ）
【化３６】
0006038033.tif 000037
［式中、
Ｒ1、Ｒ2、Ｒ3、Ｒ4、Ｒ5、Ｒ6、Ｒ7およびＲ8は、互いに独立して、水素、Ｃ1〜Ｃ20−アルキル、
【化３７】
0006038033.tif 000038
、ＣＯＲ16、ＯＲ17、ハロゲン、ＮＯ2もしくは
【化３８】
0006038033.tif 000039
である；または
Ｒ1およびＲ2、Ｒ2およびＲ3、Ｒ3およびＲ4、Ｒ5およびＲ6、Ｒ6およびＲ7またはＲ7およびＲ8は、互いに独立して、Ｃ2〜Ｃ10−アルケニルであり、前記アルケニルは、
【化３９】
0006038033.tif 000040
によって置換されている；または
Ｒ1およびＲ2、Ｒ2およびＲ3、Ｒ3およびＲ4、Ｒ5およびＲ6、Ｒ6およびＲ7またはＲ7およびＲ8は、互いに独立して、−（ＣＨ2）p−Ｙ−（ＣＨ2）q−である；または
Ｒ1およびＲ2、Ｒ2およびＲ3、Ｒ3およびＲ4、Ｒ5およびＲ6、Ｒ6およびＲ7またはＲ7およびＲ8は、互いに独立して、
【化４０】
0006038033.tif 000041
である；
但し、Ｒ1およびＲ2、Ｒ2およびＲ3、Ｒ3およびＲ4、Ｒ5およびＲ6、Ｒ6およびＲ7またはＲ7およびＲ8の対の少なくとも１つは、
【化４１】
0006038033.tif 000042
であり、
Ｒ9、Ｒ10、Ｒ11およびＲ12は、互いに独立して、水素、Ｃ1〜Ｃ20−アルキルであり、前記アルキルは、非置換であるか、または１もしくはそれより多くのハロゲン、フェニル、ＣＮ、ＯＨ、ＳＨ、Ｃ1〜Ｃ4−アルコキシ、（ＣＯ）ＯＨもしくは（ＣＯ）Ｏ（Ｃ1〜Ｃ4−アルキル）によって置換されている；または
Ｒ9、Ｒ10、Ｒ11およびＲ12は、互いに独立して、非置換のフェニルまたは１もしくはそれより多くのＣ1〜Ｃ6−アルキル、ハロゲン、ＣＮ、ＯＲ17、ＳＲ18もしくはＮＲ19Ｒ20によって置換されたフェニルである；または
Ｒ9、Ｒ10、Ｒ11およびＲ12は、互いに独立して、ハロゲン、ＣＮ、ＯＲ17、ＳＲ18、ＳＯＲ18、ＳＯ2Ｒ18またはＮＲ19Ｒ20であり、その際、置換基ＯＲ17、ＳＲ18またはＮＲ19Ｒ20は、任意に、基Ｒ17、Ｒ18、Ｒ19および／またはＲ20を介してナフチル環の炭素原子のうちの１つとともに５員環または６員環を形成する；または
Ｒ9、Ｒ10、Ｒ11およびＲ12は、互いに独立して、
【化４２】
0006038033.tif 000043
、ＣＯＲ16またはＮＯ2である；
Ｙは、Ｏ、Ｓ、ＮＲ26または直接結合である；
ｐは、０、１、２または３の整数である；
ｑは、１、２または３の整数である；
Ｘは、ＣＯまたは直接結合である；
Ｒ13は、Ｃ1〜Ｃ20−アルキルであり、前記アルキルは、非置換であるか、または１もしくはそれより多くのハロゲン、Ｒ17、ＣＯＯＲ17、ＯＲ17、ＳＲ18、ＣＯＮＲ19Ｒ20、ＮＲ19Ｒ20、ＰＯ（ＯＣkＨ2k+1）2または
【化４３】
0006038033.tif 000044
によって置換されている；または
Ｒ13は、Ｃ2〜Ｃ20−アルキルであり、前記アルキルは、１もしくはそれより多くのＯ、Ｓ、ＳＯ、ＳＯ2、ＮＲ26もしくはＣＯによって中断されており、またはＲ13は、Ｃ2〜Ｃ12−アルケニルであり、前記アルケニルは、中断されていないか、または１もしくはそれより多くのＯ、ＣＯもしくはＮＲ26によって中断されており、その際、中断されたＣ2〜Ｃ20−アルキルおよび中断されていないまたは中断されたＣ2〜Ｃ12−アルケニルは、非置換であるか、または１もしくはそれより多くのハロゲンによって置換されている；または
Ｒ13は、Ｃ4〜Ｃ8−シクロアルケニル、Ｃ2〜Ｃ12−アルキニルまたはＣ3〜Ｃ10−シクロアルキルであり、前記シクロアルキルは、中断されていないか、または１もしくはそれより多くのＯ、Ｓ、ＣＯもしくはＮＲ26によって中断されている；または
Ｒ13は、フェニルまたはナフチルであり、そのそれぞれは、非置換であるか、または１もしくはそれより多くのＯＲ17、ＳＲ18、ＮＲ19Ｒ20、
【化４４】
0006038033.tif 000045
、ＣＯＲ16、ＣＮ、ＮＯ2、ハロゲン、Ｃ1〜Ｃ20−アルキル、Ｃ1〜Ｃ4−ハロアルキル、Ｃ2〜Ｃ20−アルキルであって１もしくはそれより多くのＯ、Ｓ、ＣＯもしくはＮＲ26によって中断されたアルキルによって置換されているか、またはそのそれぞれは、Ｃ3〜Ｃ10−シクロアルキルまたはＣ3〜Ｃ10−シクロアルキルであって１もしくはそれより多くのＯ、Ｓ、ＣＯもしくはＮＲ26によって中断されたシクロアルキルによって置換されている；
ｋは、１〜１０の整数である；
Ｒ15は、Ｃ6〜Ｃ20−アリールまたはＣ3〜Ｃ20−ヘテロアリールであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20、ＰＯ（ＯＣkＨ2k+1）2、ＳＯ−Ｃ1〜Ｃ10−アルキル、ＳＯ2−Ｃ1〜Ｃ10−アルキル、Ｃ2〜Ｃ20−アルキルであって１もしくはそれより多くのＯ、ＳもしくはＮＲ26によって中断されたアルキルによって置換されているか、またはそのそれぞれは、Ｃ1〜Ｃ20−アルキルであって非置換であるかまたは１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＯＲ17、ＳＲ18もしくはＮＲ19Ｒ20によって置換されたアルキルによって置換されている；または
Ｒ15は、水素、Ｃ2〜Ｃ12−アルケニル、Ｃ3〜Ｃ8−シクロアルキルであり、前記シクロアルキルは、中断されていないか、または１もしくはそれより多くのＯ、ＣＯもしくはＮＲ26によって中断されている；または
Ｒ15は、Ｃ1〜Ｃ20−アルキルであり、前記アルキルは、非置換であるかまたは１もしくはそれより多くのハロゲン、ＯＲ17、ＳＲ18、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＮＲ19Ｒ20、ＣＯＯＲ17、ＣＯＮＲ19Ｒ20、ＰＯ（ＯＣkＨ2k+1）2、
【化４５】
0006038033.tif 000046
、フェニルによって置換されているか、または前記Ｃ1〜Ｃ20−アルキルは、フェニルであってハロゲン、Ｃ1〜Ｃ20−アルキル、Ｃ1〜Ｃ4−ハロアルキル、ＯＲ17、ＳＲ18もしくはＮＲ19Ｒ20によって置換されたフェニルによって置換されている；または
Ｒ15は、Ｃ2〜Ｃ20−アルキルであり、前記アルキルは、１もしくはそれより多くのＯ、ＳＯもしくはＳＯ2によって中断されており、かつ前記中断されたＣ2〜Ｃ20−アルキルは、非置換であるか、または１もしくはそれより多くのハロゲン、ＯＲ17、ＣＯＯＲ17、ＣＯＮＲ19Ｒ20、フェニルまたはフェニルであってＯＲ17、ＳＲ18もしくはＮＲ19Ｒ20によって置換されたフェニルによって置換されている；または
Ｒ15は、Ｃ2〜Ｃ20−アルカノイルまたはベンゾイルであり、前記ベンゾイルは、非置換であるか、または１もしくはそれより多くのＣ1〜Ｃ6−アルキル、ハロゲン、フェニル、ＯＲ17、ＳＲ18もしくはＮＲ19Ｒ20によって置換されている；または
Ｒ15は、ナフトイルであり、前記ナフトイルは、非置換であるか、または１もしくはそれより多くのＯＲ17によって置換されているか、またはＲ15は、Ｃ3〜Ｃ14−ヘテロアリールカルボニルである；または
Ｒ15は、Ｃ2〜Ｃ12−アルコキシカルボニルであり、前記アルコキシカルボニルは、中断されていないか、または１もしくはそれより多くのＯによって中断されており、かつ前記の中断されたもしくは中断されていないＣ2〜Ｃ12−アルコキシカルボニルは、非置換であるか、または１もしくはそれより多くのヒドロキシル基によって置換されている；または
Ｒ15は、フェノキシカルボニルであり、前記フェノキシカルボニルは、非置換であるか、または１もしくはそれより多くのＣ1〜Ｃ6−アルキル、ハロゲン、Ｃ1〜Ｃ4−ハロアルキル、フェニル、ＯＲ17、ＳＲ18もしくはＮＲ19Ｒ20によって置換されている；または
Ｒ15は、ＣＮ、ＣＯＮＲ19Ｒ20、ＮＯ2、Ｃ1〜Ｃ4−ハロアルキル、Ｓ（Ｏ）m−Ｃ1〜Ｃ6−アルキル；Ｓ（Ｏ）m−フェニルであって非置換であるかまたはＣ1〜Ｃ12−アルキルもしくはＳＯ2−Ｃ1〜Ｃ6−アルキルによって置換されたフェニルである；または
Ｒ15は、ＳＯ2Ｏ−フェニルであり、前記フェニルは、非置換であるかまたはＣ1〜Ｃ12−アルキルによって置換されているか、またはＲ15は、ジフェニルホスフィノイルまたはジ（Ｃ1〜Ｃ4−アルコキシ）ホスフィノイルである；
ｍは、１または２である；
Ｒ′15は、Ｒ15について示した意味の１つを有する；
Ｘ1は、Ｏ、Ｓ、ＳＯまたはＳＯ2である；
Ｘ2は、Ｏ、ＣＯ、Ｓまたは直接結合である；
Ｒ16は、Ｃ6〜Ｃ20−アリールまたはＣ3〜Ｃ20−ヘテロアリールであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20またはＣ1〜Ｃ20−アルキルであって１もしくはそれより多くのＯ、ＳもしくはＮＲ26によって中断されたアルキルによって置換されており、またはそのそれぞれは、１もしくはそれより多くのＣ1〜Ｃ20−アルキルによって置換されており、前記アルキルは、非置換であるかまたは１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ3〜Ｃ20−ヘテロアリールオキシカルボニル、ＯＲ17、ＳＲ18もしくはＮＲ19Ｒ20によって置換されている；または
Ｒ16は、水素、Ｃ1〜Ｃ20−アルキルであり、前記アルキルは、非置換であるか、または１もしくはそれより多くのハロゲン、フェニル、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−フェニル、（ＣＯ）ＯＨもしくは（ＣＯ）Ｏ（Ｃ1〜Ｃ4−アルキル）によって置換されている；または
Ｒ16は、Ｃ2〜Ｃ12−アルキルであり、前記アルキルは、１もしくはそれより多くのＯ、ＳもしくはＮＲ26によって中断されている；または
Ｒ16は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ2〜Ｃ12−アルケニルまたはＣ3〜Ｃ8−シクロアルキルである；または
Ｒ16は、ＳＲ18によって置換されたフェニルであり、その際、基Ｒ18は、ＣＯＲ16基が結合されているカルバゾール部のフェニル環もしくはナフチル環に対する直接結合を示す；
ｎは、１〜２０である；
Ｒ17は、水素、フェニル−Ｃ1〜Ｃ3−アルキル、Ｃ1〜Ｃ20−アルキルであり、前記アルキルは、非置換であるか、または１もしくはそれより多くのハロゲン、ＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−Ｃ2〜Ｃ4−アルケニル、Ｏ（ＣＯ）−フェニル、（ＣＯ）ＯＨ、（ＣＯ）Ｏ（Ｃ1〜Ｃ4−アルキル）、ＳＯ2−（Ｃ1〜Ｃ4−ハロアルキル）、Ｏ（Ｃ1〜Ｃ4−ハロアルキル）、Ｃ3〜Ｃ20−シクロアルキルまたはＣ3〜Ｃ20−シクロアルキルであって１もしくはそれより多くのＯによって中断されたアルキルによって置換されている；または
Ｒ17は、Ｃ2〜Ｃ20−アルキルであり、前記アルキルは、１もしくはそれより多くのＯ、ＳもしくはＮＲ26によって中断されている；または
Ｒ17は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ1〜Ｃ8−アルカノイル、Ｃ2〜Ｃ12−アルケニル、Ｃ3〜Ｃ6−アルケノイルまたはＣ3〜Ｃ20−シクロアルキルであり、前記シクロアルキルは、中断されていないか、または１もしくはそれより多くのＯ、Ｓ、ＣＯもしくはＮＲ26によって中断されている；または
Ｒ17は、Ｃ1〜Ｃ8−アルキル−Ｃ3〜Ｃ10−シクロアルキルであり、前記シクロアルキルは、中断されていないか、または１もしくはそれより多くのＯによって中断されている；または
Ｒ17は、ベンゾイルであり、前記ベンゾイルは、非置換であるか、または１もしくはそれより多くのＣ1〜Ｃ6−アルキル、ハロゲン、ＯＨもしくはＣ1〜Ｃ3−アルコキシによって置換されている；または
Ｒ17は、フェニル、ナフチルまたはＣ3〜Ｃ20−ヘテロアリールであり、そのそれぞれは、非置換であるか、または１もしくはそれより多くのハロゲン、ＯＨ、Ｃ1〜Ｃ12−アルキル、Ｃ1〜Ｃ12−アルコキシ、ＣＮ、ＮＯ2、フェニル−Ｃ1〜Ｃ3−アルキルオキシ、フェノキシ、Ｃ1〜Ｃ12−アルキルスルファニル、フェニルスルファニル、Ｎ（Ｃ1〜Ｃ12−アルキル）2、ジフェニルアミノまたは
【化４６】
0006038033.tif 000047
によって置換されている；または
Ｒ17は、基
【化４７】
0006038033.tif 000048
が位置するフェニル環またはナフチル環の炭素原子の１つに対して直接結合を形成する；
Ｒ18は、水素、Ｃ2〜Ｃ12−アルケニル、Ｃ3〜Ｃ20−シクロアルキルまたはフェニル−Ｃ1〜Ｃ3−アルキルであり、その際、Ｃ2〜Ｃ12−アルケニル、Ｃ3〜Ｃ20−シクロアルキルまたはフェニル−Ｃ1〜Ｃ3−アルキルは、中断されていないか、または１もしくはそれより多くのＯ、Ｓ、ＣＯ、ＮＲ26もしくはＣＯＯＲ17によって中断されている；または
Ｒ18は、Ｃ1〜Ｃ20−アルキルであり、前記アルキルは、非置換であるか、または１もしくはそれより多くのＯＨ、ＳＨ、ＣＮ、Ｃ3〜Ｃ6−アルケンオキシ、ＯＣＨ2ＣＨ2ＣＮ、ＯＣＨ2ＣＨ2（ＣＯ）Ｏ（Ｃ1〜Ｃ4−アルキル）、Ｏ（ＣＯ）−Ｃ2〜Ｃ4−アルケニル、Ｏ（ＣＯ）−（Ｃ1〜Ｃ4−アルキル）、Ｏ（ＣＯ）−フェニルまたは（ＣＯ）ＯＲ17によって置換されている；または
Ｒ18は、Ｃ2〜Ｃ20−アルキルであり、前記アルキルは、１もしくはそれより多くのＯ、Ｓ、ＣＯ、ＮＲ26もしくはＣＯＯＲ17によって中断されている；または
Ｒ18は、（ＣＨ2ＣＨ2Ｏ）nＨ、（ＣＨ2ＣＨ2Ｏ）n（ＣＯ）−（Ｃ1〜Ｃ8−アルキル）、Ｃ2〜Ｃ8−アルカノイルまたはＣ3〜Ｃ6−アルケノイルである；または
Ｒ18は、ベンゾイルであり、前記ベンゾイルは、非置換であるか、または１もしくはそれより多くのＣ1〜Ｃ6−アルキル、ハロゲン、ＯＨ、Ｃ1〜Ｃ4−アルコキシもしくはＣ1〜Ｃ4−アルキルスルファニルによって置換されている；または
Ｒ18は、フェニル、ナフチルまたはＣ3〜Ｃ20−ヘテロアリールであり、そのそれぞれは、非置換であるか、または１もしくはそれより多くのハロゲン、Ｃ1〜Ｃ12−アルキル、Ｃ1〜Ｃ4−ハロアルキル、Ｃ1〜Ｃ12−アルコキシ、ＣＮ、ＮＯ2、フェニル−Ｃ1〜Ｃ3−アルキルオキシ、フェノキシ、Ｃ1〜Ｃ12−アルキルスルファニル、フェニルスルファニル、Ｎ（Ｃ1〜Ｃ12−アルキル）2、ジフェニルアミノ、（ＣＯ）Ｏ（Ｃ1〜Ｃ8−アルキル）、（ＣＯ）−Ｃ1〜Ｃ8−アルキル、（ＣＯ）Ｎ（Ｃ1〜Ｃ8−アルキル）2もしくは
【化４８】
0006038033.tif 000049
によって置換されている；
Ｒ19およびＲ20は、互いに独立して、水素、Ｃ1〜Ｃ20−アルキル、Ｃ2〜Ｃ4−ヒドロキシアルキル、Ｃ2〜Ｃ10−アルコキシアルキル、Ｃ2〜Ｃ5−アルケニル、Ｃ3〜Ｃ20−シクロアルキル、フェニル−Ｃ1〜Ｃ3−アルキル、ＳＯ2−（Ｃ1〜Ｃ4−ハロアルキル）、Ｃ1〜Ｃ8−アルカノイル、Ｃ1〜Ｃ8−アルカノイルオキシ、Ｃ3〜Ｃ12−アルケノイルもしくはベンゾイルである；または
Ｒ19およびＲ20は、フェニル、ナフチルまたはＣ3〜Ｃ20−ヘテロアリールであり、そのそれぞれは、非置換であるか、または１もしくはそれより多くのハロゲン、Ｃ1〜Ｃ4−ハロアルキル、Ｃ1〜Ｃ20−アルコキシ、Ｃ1〜Ｃ12−アルキル、ベンゾイルもしくはＣ1〜Ｃ12−アルコキシによって置換されている；または
Ｒ19およびＲ20は、それらが結合されているＮ原子とともに、５員もしくは６員の飽和環または不飽和環であって中断されていないまたはＯ、ＳもしくはＮＲ17によって中断されている環を形成し、前記５員もしくは６員の飽和もしくは不飽和の環は、非置換であるか、または１もしくはそれより多くのＣ1〜Ｃ20−アルキル、Ｃ1〜Ｃ20−アルコキシ、＝Ｏ、ＯＲ17、ＳＲ18、ＮＲ21Ｒ22、（ＣＯ）Ｒ23、ＮＯ2、ハロゲン、Ｃ1〜Ｃ4−ハロアルキル、ＣＮ、フェニル、
【化４９】
0006038033.tif 000050
またはＣ3〜Ｃ20−シクロアルキルによって置換されており、前記シクロアルキルは、中断されていないか、または１もしくはそれより多くのＯ、Ｓ、ＣＯもしくはＮＲ17によって中断されている；または
Ｒ19およびＲ20は、それらが結合されているＮ原子とともに、複素芳香族の環系を形成し、前記環系は、非置換であるか、または１もしくはそれより多くのＣ1〜Ｃ20−アルキル、Ｃ1〜Ｃ4−ハロアルキル、Ｃ1〜Ｃ20−アルコキシ、＝Ｏ、ＯＲ17、ＳＲ18、ＮＲ21Ｒ22、（ＣＯ）Ｒ23、
【化５０】
0006038033.tif 000051
、ハロゲン、ＮＯ2、ＣＮ、フェニルまたはＣ3〜Ｃ20−シクロアルキルによって置換されており、前記シクロアルキルは、中断されていないか、または１もしくはそれより多くのＯ、Ｓ、ＣＯもしくはＮＲ17によって中断されている；
Ｒ21およびＲ22は、互いに独立して、水素、Ｃ1〜Ｃ20−アルキル、Ｃ1〜Ｃ4−ハロアルキル、Ｃ3〜Ｃ10−シクロアルキルまたはフェニルである；または
Ｒ21およびＲ22は、それらが結合されているＮ原子とともに、５員または６員の飽和または不飽和の環を形成し、前記環は、中断されていないか、またはＯ、ＳもしくはＮＲ26によって中断されており、かつ前記５員または６員の飽和環または不飽和環は縮合されていないか、または前記５員または６員の飽和または不飽和の環へとベンゼン環が縮合されている；
Ｒ23は、水素、ＯＨ、Ｃ1〜Ｃ20−アルキル、Ｃ1〜Ｃ4−ハロアルキル、Ｃ2〜Ｃ20−アルキルであって１もしくはそれより多くのＯ、ＣＯもしくはＮＲ26によって中断されたアルキル、Ｃ3〜Ｃ20−シクロアルキルであって中断されていないか、またはＯ、Ｓ、ＣＯもしくはＮＲ26によって中断されているアルキルである；または
Ｒ23は、フェニル、ナフチル、フェニル−Ｃ1〜Ｃ4−アルキル、ＯＲ17、ＳＲ18またはＮＲ21Ｒ22である；
Ｒ24は、（ＣＯ）ＯＲ17、ＣＯＮＲ19Ｒ20、（ＣＯ）Ｒ17であるか、またはＲ24は、Ｒ19およびＲ20について示された意味の１つを有する；
Ｒ25は、ＣＯＯＲ17、ＣＯＮＲ19Ｒ20、（ＣＯ）Ｒ17であるか、またはＲ25は、Ｒ17について示した意味の１つを有する；
Ｒ26は、水素、Ｃ1〜Ｃ20−アルキル、Ｃ1〜Ｃ4−ハロアルキル、Ｃ2〜Ｃ20−アルキルであって１もしくはそれより多くのＯもしくはＣＯによって中断されたアルキルであるか、またはＲ26は、フェニル−Ｃ1〜Ｃ4−アルキル、Ｃ3〜Ｃ8−シクロアルキルであり、前記シクロアルキルは、中断されていないか、または１もしくはそれより多くのＯもしくはＣＯによって中断されているか、またはＲ26は、（ＣＯ）Ｒ19であるか、またはＲ26は、フェニルであり、前記フェニルは、非置換であるか、または１もしくはそれより多くのＣ1〜Ｃ20−アルキル、ハロゲン、Ｃ1〜Ｃ4−ハロアルキル、ＯＲ17、ＳＲ18、ＮＲ19Ｒ20もしくは
【化５１】
0006038033.tif 000052
によって置換されている；
但し、少なくとも１つの基
【化５２】
0006038033.tif 000053
は、分子中に存在する］の遊離オキシム化合物である。
【００５５】
式（ＩＡ）の化合物について定義される基についての優先順位は、以下に示される式（Ｉ）の化合物について示されるものに相当するが、但し、それぞれ定義されるオキシムエステル基、例えば
【化５３】
0006038033.tif 000054
は、相応の遊離のオキシム基
【化５４】
0006038033.tif 000055
によって交換される。
【００５６】
どのオキシムエステル基も２つの配置（Ｚ）または（Ｅ）で存在しうる。慣用の方法によって異性体を分離できるが、光開始する種などの異性体混合物を使用することも可能である。従って、本発明は、式Ｉの化合物の配置異性体の混合物にも関する。
【００５７】
好ましい化合物は、前記定義の式Ｉで示され、その式中、
Ｒ1、Ｒ2、Ｒ3、Ｒ4、Ｒ5、Ｒ6、Ｒ7およびＲ8は、互いに独立して、水素、Ｃ1〜Ｃ20−アルキル、
【化５５】
0006038033.tif 000056
、ＣＯＲ16もしくはＮＯ2である；または
Ｒ1およびＲ2、Ｒ2およびＲ3、Ｒ3およびＲ4、Ｒ5およびＲ6、Ｒ6およびＲ7またはＲ7およびＲ8は、互いに独立して、
【化５６】
0006038033.tif 000057
である；
但し、Ｒ1およびＲ2、Ｒ2およびＲ3、Ｒ3およびＲ4、Ｒ5およびＲ6、Ｒ6およびＲ7またはＲ7およびＲ8の対の少なくとも１つは、
【化５７】
0006038033.tif 000058
であり、
Ｘは、ＣＯまたは直接結合である；
Ｒ13は、Ｃ1〜Ｃ20−アルキルであり、前記アルキルは、非置換であるか、または１もしくはそれより多くのハロゲン、ＯＲ17、ＳＲ18、ＣＯＯＲ17、ＣＯＮＲ19Ｒ20またはＰＯ（ＯＣkＨ2k+1）2によって置換されている；または
Ｒ13は、Ｃ2〜Ｃ20−アルキルであり、前記アルキルは、１もしくはそれより多くのＯ、Ｓ、ＮＲ26もしくはＣＯによって中断されている；または
Ｒ13は、フェニルまたはナフチルであり、その両者は、非置換であるか、または１もしくはそれより多くの
【化５８】
0006038033.tif 000059
またはＣＯＲ16によって置換されている；
Ｒ14は、Ｃ1〜Ｃ20−アルキル、フェニルまたはＣ1〜Ｃ8−アルコキシである；
Ｒ15は、フェニル、ナフチル、Ｃ3〜Ｃ20−ヘテロアリールであり、そのそれぞれは、非置換であるか、または１もしくはそれより多くのフェニル、ハロゲン、Ｃ1〜Ｃ4−ハロアルキル、ＯＲ17、ＳＲ18またはＣ2〜Ｃ20−アルキルであって１もしくはそれより多くのＯもしくはＳによって中断されたアルキルによって置換されているか、またはそのそれぞれは、１もしくはそれより多くのＣ1〜Ｃ20−アルキルであって非置換であるかまたは１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ4〜Ｃ20−ヘテロアリールオキシカルボニル、ＯＲ17、ＳＲ18、ＮＲ19Ｒ20もしくはＰＯ（ＯＣkＨ2k+1）2によって置換されたアルキルによって置換されている；または
Ｒ15は、Ｃ1〜Ｃ20−アルキルであり、前記アルキルは、非置換であるかまたは１もしくはそれより多くのＯＲ17、ＳＲ18、Ｃ3〜Ｃ8−シクロアルキル、Ｃ3〜Ｃ20−ヘテロアリール、ＮＲ19Ｒ20、ＣＯＯＲ17、ＣＯＮＲ19Ｒ20もしくはＰＯ（ＯＣkＨ2k+1）2によって置換されている；
Ｒ′14は、Ｒ14について示した意味の１つを有する；
Ｒ′15は、Ｒ15について示した意味の１つを有する；
Ｒ16は、フェニルであり、前記フェニルは、非置換であるか、または１もしくはそれより多くのＯＲ17、ＳＲ18、ＮＲ19Ｒ20またはＣ2〜Ｃ20−アルキルであって１もしくはそれより多くのＯ、ＳもしくはＮＲ26によって中断されたアルキルによって置換されている；または
Ｒ16は、フェニルであり、前記フェニルは、１もしくはそれより多くのＣ1〜Ｃ20−アルキルによって置換されており、前記アルキルは、非置換であるか、または１もしくはそれより多くのハロゲン、ＣＯＯＲ17、ＣＯＮＲ19Ｒ20、フェニル、Ｃ3〜Ｃ8−シクロアルキル、Ｃ3〜Ｃ20−ヘテロアリール、Ｃ6〜Ｃ20−アリールオキシカルボニル、Ｃ4〜Ｃ20−ヘテロアリールオキシカルボニル、ＯＲ17、ＳＲ18もしくはＮＲ19Ｒ20によって置換されている；または
Ｒ16は、Ｃ1〜Ｃ20−アルキルであり、前記アルキルは、非置換であるか、またはハロゲン、フェニル、ＯＨ、ＳＨ、ＣＮ、Ｃ3〜Ｃ6−アルケンオキシ、ＯＣＨ2ＣＨ2（ＣＯ）Ｏ（Ｃ1〜Ｃ4−アルキル）、Ｏ（ＣＯ）−（Ｃ1〜Ｃ4−アルキル）または（ＣＯ）Ｏ（Ｃ1〜Ｃ4−アルキル）によって置換されている；
Ｒ17は、Ｃ1〜Ｃ20−アルキルであり、前記アルキルは、非置換であるか、または１もしくはそれより多くのハロゲン、ＯＣＨ2ＣＨ2（ＣＯ）Ｏ（Ｃ1〜Ｃ4−アルキル）、Ｏ（Ｃ1〜Ｃ4−アルキル）、（ＣＯ）Ｏ（Ｃ1〜Ｃ4−アルキル）、Ｃ3〜Ｃ20−シクロアルキルまたはＣ3〜Ｃ20−シクロアルキルであって１もしくはそれより多くのＯによって中断されているシクロアルキルによって置換されている；または
Ｒ17は、Ｃ2〜Ｃ20−アルキルであり、前記アルキルは、１もしくはそれより多くのＯによって中断されている；
Ｒ18は、（ＣＯ）ＯＲ17によって置換されたメチルである；
Ｒ19およびＲ20は、互いに独立して、水素、フェニル、Ｃ1〜Ｃ20−アルキル、Ｃ1〜Ｃ8−アルカノイルもしくはＣ1〜Ｃ8−アルカノイルオキシである；または
Ｒ19およびＲ20は、それらが結合されているＮ原子とともに、複素芳香族の環系を形成し、前記環系は、非置換であるか、または
【化５９】
0006038033.tif 000060
によって置換されている；
但し、少なくとも１つの基
【化６０】
0006038033.tif 000061
は、分子中に存在する、化合物である。
【００５８】
強調すべきは、前記定義の式Ｉで示され、その式中、
Ｒ1、Ｒ2、Ｒ5、Ｒ6、Ｒ7およびＲ8は、互いに独立して、水素、
【化６１】
0006038033.tif 000062
、ＣＯＲ16もしくはＮＯ2であり、
Ｒ3およびＲ4は、ともに
【化６２】
0006038033.tif 000063
である；
Ｒ9、Ｒ10、Ｒ11およびＲ12は、水素であり、
Ｘは、直接結合である；
Ｒ13は、Ｃ1〜Ｃ20−アルキルである；
Ｒ14は、Ｃ1〜Ｃ20−アルキルである；
Ｒ15は、Ｃ1〜Ｃ20−アルキルまたはフェニルであり、前記フェニルは、１もしくはそれより多くのＯＲ17もしくはＣ1〜Ｃ20−アルキルによって置換されている；
Ｒ16は、フェニルであり、前記フェニルは、１もしくはそれより多くのＣ1〜Ｃ20−アルキルもしくはＯＲ17によって置換されている；および
Ｒ17は、Ｃ1〜Ｃ20−アルキルであり、前記アルキルは、非置換であるか、または１もしくはそれより多くのハロゲンによって置換されているか、またはＲ17は、Ｃ2〜Ｃ20−アルキルであり、前記アルキルは、１もしくはそれより多くのＯによって中断されているが、
但し、少なくとも１つの基
【化６３】
0006038033.tif 000064
が分子中に存在する、化合物である。
【００５９】
更に、本発明の対象は、前記定義の式（Ｉ）で示され、その式中、
Ｒ1、Ｒ2、Ｒ3、Ｒ4、Ｒ5、Ｒ6、Ｒ7およびＲ8は、互いに独立して、水素であるか、またはＲ1およびＲ2、Ｒ3およびＲ4またはＲ5およびＲ6は、互いに独立して、一緒になって
【化６４】
0006038033.tif 000065
であるが、
但し、Ｒ1およびＲ2、Ｒ3およびＲ4またはＲ5およびＲ6の対の少なくとも１つは、
【化６５】
0006038033.tif 000066
であるか、または
Ｒ2は、
【化６６】
0006038033.tif 000067
、ＣＯＲ16、ＮＯ2または
【化６７】
0006038033.tif 000068
であるか、または
Ｒ7は、
【化６８】
0006038033.tif 000069
またはＣＯＲ16である；
Ｒ9、Ｒ11およびＲ12は、水素である；
Ｒ10は、水素、ＯＲ17またはＣＯＲ16である；
Ｘは、ＣＯまたは直接結合である；
Ｒ13は、Ｃ1〜Ｃ20−アルキルであり、前記アルキルは、非置換であるか、または１もしくはそれより多くのハロゲン、Ｒ17、ＯＲ17、ＳＲ18またはＰＯ（ＯＣkＨ2k+1）2によって置換されている；または
Ｒ13は、Ｃ2〜Ｃ20−アルキルであり、前記アルキルは、１もしくはそれより多くのＯによって中断されている；または
Ｒ13は、フェニルである；
ｋは、２の整数である；
Ｒ14は、Ｃ1〜Ｃ20−アルキルまたはチエニルである；
Ｒ15は、フェニルまたはナフチルであり、そのそれぞれは、非置換であるか、または１もしくはそれより多くのＯＲ17またはＣ1〜Ｃ20−アルキルによって置換されているか、またはＲ15は、チエニル、水素、Ｃ1〜Ｃ20−アルキルであり、前記アルキルは、非置換であるか、または１もしくはそれより多くのＯＲ17、ＳＲ18、Ｃ3〜Ｃ8−シクロアルキル、ＮＲ19Ｒ20またはＣＯＯＲ17によって置換されている；または
Ｒ15は、ＳＯ2によって中断されたＣ2〜Ｃ20−アルキルである；または
Ｒ16は、フェニルまたはナフチルであり、そのそれぞれは、非置換であるか、または１もしくはそれより多くのＯＲ17、ＳＲ18、ＮＲ19Ｒ20またはＣ1〜Ｃ20−アルキルによって置換されている；または
Ｒ16は、チエニルである；
Ｒ17は、水素、Ｃ1〜Ｃ8−アルカノイル、Ｃ1〜Ｃ20−アルキルであり、前記アルキルは、非置換であるか、または１もしくはそれより多くのハロゲン、Ｏ（ＣＯ）−（Ｃ1〜Ｃ4−アルキル）、Ｏ（ＣＯ）−Ｃ2〜Ｃ4−アルケニルまたはＣ3〜Ｃ20−シクロアルキルによって置換されており、前記シクロアルキルは、１もしくはそれより多くのＯによって中断されている；または
Ｒ17は、Ｃ2〜Ｃ20−アルキルであり、前記アルキルは、１もしくはそれより多くのＯによって中断されている；
Ｒ18は、Ｃ3〜Ｃ20−シクロアルキル、Ｃ1〜Ｃ20−アルキルであり、前記アルキルは、非置換であるか、または１もしくはそれより多くのＯＨ、Ｏ（ＣＯ）−Ｃ2〜Ｃ4−アルケニルまたは（ＣＯ）ＯＲ17によって置換されている；または
Ｒ18は、フェニルであり、前記フェニルは、非置換であるか、または１もしくはそれより多くのハロゲンによって置換されている；
Ｒ19およびＲ20は、互いに独立して、Ｃ1〜Ｃ8−アルカノイルまたはＣ1〜Ｃ8−アルカノイルオキシである；または
Ｒ19およびＲ20は、それらが結合されるＮ原子と一緒になって、５員もしくは６員の飽和環を形成し、前記環は、Ｏによって中断されているが、
但し、少なくとも１つの基
【化６９】
0006038033.tif 000070
が分子中に存在する、化合物である。
【００６０】
本発明による化合物の例は、前記定義の式（Ｉａ）〜（Ｉｇ）の化合物である。関心が持たれるのは、式（Ｉａ）、（Ｉｂ）、（Ｉｃ）の化合物、特に（Ｉａ）もしくは（Ｉｃ）の化合物または式（Ｉａ）、（Ｉｃ）もしくは（Ｉｄ）の化合物、特に式（Ｉａ）の化合物である。
【００６１】
Ｒ1、Ｒ2、Ｒ3、Ｒ4、Ｒ5、Ｒ6、Ｒ7およびＲ8は、例えば互いに独立して、水素、
【化７０】
0006038033.tif 000071
またはＣＯＲ16であるか、またはＲ1およびＲ2、Ｒ2およびＲ3、Ｒ3およびＲ4またはＲ5およびＲ6、Ｒ6およびＲ7、Ｒ7およびＲ8は、互いに独立して、
【化７１】
0006038033.tif 000072
である。
【００６２】
例えば、Ｒ3およびＲ4またはＲ1およびＲ2は、一緒になって
【化７２】
0006038033.tif 000073
であるか、またはＲ3およびＲ4ならびにＲ5およびＲ6は、一緒になって
【化７３】
0006038033.tif 000074
である；特にＲ3およびＲ4は、一緒になって
【化７４】
0006038033.tif 000075
である。
【００６３】
Ｒ1、Ｒ5、Ｒ6およびＲ8は、例えば水素である。
【００６４】
Ｒ7は、特に水素、
【化７５】
0006038033.tif 000076
またはＣＯＲ16である。またはＲ7は、
【化７６】
0006038033.tif 000077
またはＣＯＲ16、特に
【化７７】
0006038033.tif 000078
である。
【００６５】
Ｒ2は、特に
【化７８】
0006038033.tif 000079
、ＣＯＲ16または
【化７９】
0006038033.tif 000080
であるか、またはＲ2は、Ｒ1と一緒になって
【化８０】
0006038033.tif 000081
である。
【００６６】
特にＲ2は、ＣＯＲ16である。
【００６７】
Ｘは、好ましくは直接結合である。
【００６８】
Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキル、ハロゲン、ＯＲ17もしくはＳＲ18によって置換されたフェニルである；またはＲ9、Ｒ10、Ｒ11およびＲ12は、互いに独立して、ハロゲン、ＯＲ17、ＳＲ18またはＮＲ19Ｒ20であり、その際、前記置換基ＯＲ17、ＳＲ18またはＮＲ19Ｒ20は、任意に、基Ｒ17、Ｒ18、Ｒ19および／またはＲ20を介してナフチル環の炭素原子の１つとともに５員環もしくは６員環を形成する；またはＲ9、Ｒ10、Ｒ11およびＲ12は、互いに独立して、
【化８１】
0006038033.tif 000082
またはＣＯＲ16である。
【００６９】
特に、Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキル、ハロゲン、ＯＲ17もしくはＳＲ18によって置換されたフェニルである；またはＲ9、Ｒ10、Ｒ11およびＲ12は、互いに独立して、ハロゲン、ＯＲ17、ＳＲ18またはＮＲ19Ｒ20である；またはＲ9、Ｒ10、Ｒ11およびＲ12は、互いに独立して、
【化８２】
0006038033.tif 000083
またはＣＯＲ16である。
【００７０】
Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキルによって置換されたフェニルである；またはＲ9、Ｒ10、Ｒ11およびＲ12は、互いに独立して、
【化８３】
0006038033.tif 000084
またはＣＯＲ16である。
【００７１】
もう一つの実施態様においては、Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキル、ハロゲン、ＯＲ17もしくはＳＲ18によって置換されたフェニルである；またはＲ9、Ｒ10、Ｒ11およびＲ12は、互いに独立して、ハロゲン、ＯＲ17、ＳＲ18またはＮＲ19Ｒ20であり、その際、前記置換基ＯＲ17、ＳＲ18またはＮＲ19Ｒ20は、任意に、基Ｒ17、Ｒ18、Ｒ19および／またはＲ20を介してナフチル環の炭素原子の１つとともに５員環もしくは６員環を形成する。
【００７２】
更に、Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキル、ハロゲン、ＯＲ17もしくはＳＲ18によって置換されたフェニルである；またはＲ9、Ｒ10、Ｒ11およびＲ12は、互いに独立して、ハロゲン、ＯＲ17、ＳＲ18、ＮＲ19Ｒ20またはＣＯＲ16である。
【００７３】
または、Ｒ9、Ｒ10、Ｒ11およびＲ12は、例えば、互いに独立して、水素、Ｃ1〜Ｃ20−アルキル、非置換のフェニルまたは１もしくはそれより多くのＣ1〜Ｃ6−アルキル、ハロゲン、ＯＲ17もしくはＳＲ18によって置換されたフェニルである；またはＲ9、Ｒ10、Ｒ11およびＲ12は、互いに独立して、ハロゲン、ＯＲ17、ＣＯＲ16またはＮＲ19Ｒ20である。
【００７４】
好ましくは、Ｒ9、Ｒ11およびＲ12は、水素であり、かつＲ10は、水素、ＯＲ17またはＣＯＲ16である。
【００７５】
Ｒ13は、例えば、Ｃ1〜Ｃ20−アルキルであり、前記アルキルは、非置換であるか、または１もしくはそれより多くのハロゲン、ＣＯＯＲ17もしくはＣＯＮＲ19Ｒ20によって置換されている；または
Ｒ13は、Ｃ2〜Ｃ20−アルキルであり、前記アルキルは、１もしくはそれより多くのＯ、Ｓ、ＳＯ、ＳＯ2、ＮＲ26もしくはＣＯによって中断されているか、またはＲ13は、Ｃ2〜Ｃ12−アルケニルであり、前記アルケニルは、任意に、１もしくはそれより多くのＯ、ＣＯもしくはＮＲ26によって中断されているか、またはＲ13は、Ｃ3〜Ｃ10−シクロアルキルであり、前記シクロアルキルは、任意に、１もしくはそれより多くのＯ、Ｓ、ＣＯ、ＮＲ26によって中断されているか、またはＲ13は、フェニルまたはナフチルであり、その両方は、非置換であるか、または１もしくはそれより多くのＯＲ17、ＳＲ18、ＮＲ19Ｒ20、
【化８４】
0006038033.tif 000085
、ＣＯＲ16、ＮＯ2、ハロゲン、Ｃ1〜Ｃ20−アルキル、Ｃ1〜Ｃ4−ハロアルキル、Ｃ2〜Ｃ20−アルキルであって１もしくはそれより多くのＯによって中断されたアルキルである；またはＲ13は、Ｃ1〜Ｃ20−アルキルであり、前記アルキルは、非置換であるか、または１もしくはそれより多くのハロゲン、Ｒ17、ＣＯＯＲ17、ＯＲ17、ＳＲ18、ＣＯＮＲ19Ｒ20もしくはＰＯ（ＯＣkＨ2k+1）2によって置換されている；またはＲ13は、Ｃ2〜Ｃ20−アルキルであり、前記アルキルは、１もしくはそれより多くのＯによって中断されている。
【００７６】
更に、Ｒ13は、例えば、Ｃ1〜Ｃ20−アルキルであり、前記アルキルは、非置換であるか、または１もしくはそれより多くのハロゲン、Ｒ17、ＣＯＯＲ17、ＯＲ17、ＳＲ18、ＣＯＮＲ19Ｒ20もしくはＰＯ（ＯＣkＨ2k+1）2によって置換されているか、またはＲ13は、Ｃ2〜Ｃ20−アルキルであり、前記アルキルは、１もしくはそれより多くのＯによって中断されているか、またはＲ13は、Ｃ2〜Ｃ12−アルケニル、Ｃ3〜Ｃ10−シクロアルキルであるか、またはＲ13は、フェニルまたはナフチルであり、その両者は、非置換であるか、または１もしくはそれより多くのＯＲ17、ＳＲ18、ＮＲ19Ｒ20、
【化８５】
0006038033.tif 000086
、ＣＯＲ16、ＮＯ2、ハロゲン、Ｃ1〜Ｃ20−アルキル、Ｃ1〜Ｃ4−ハロアルキル、Ｃ2〜Ｃ20−アルキルであって１もしくはそれより多くのＯによって中断されたアルキルによって置換されている。
【００７７】
もう一つの実施態様においては、Ｒ13は、例えば、Ｃ1〜Ｃ20−アルキルであり、前記アルキルは、非置換であるか、または１もしくはそれより多くのハロゲン、Ｒ17、ＯＲ17、ＳＲ18もしくはＰＯ（ＯＣkＨ2k+1）2によって置換されているか、またはＲ13は、Ｃ2〜Ｃ20−アルキルであり、前記アルキルは、１もしくはそれより多くのＯによって中断されているか、またはＲ13は、Ｃ2〜Ｃ12−アルケニル、Ｃ3〜Ｃ10−シクロアルキル、フェニルまたはナフチルである。
【００７８】
または、Ｒ13は、例えば、Ｃ1〜Ｃ20−アルキルであり、前記アルキルは、非置換であるか、または１もしくはそれより多くのハロゲン、Ｒ17、ＯＲ17、ＳＲ18もしくはＰＯ（ＯＣkＨ2k+1）2によって置換されているか、またはＲ13は、Ｃ2〜Ｃ20−アルキルであり、前記アルキルは、１もしくはそれより多くのＯによって中断されているか、またはＲ13は、フェニル、Ｃ2〜Ｃ12−アルケニルまたはＣ3〜Ｃ10−シクロアルキルである。
【００７９】
または、Ｒ13は、例えば、Ｃ1〜Ｃ20−アルキル、フェニル、Ｃ2〜Ｃ12−アルケニルまたはＣ3〜Ｃ10−シクロアルキルである。
【００８０】
または、Ｒ13は、例えば、Ｃ1〜Ｃ20−アルキル、Ｃ2〜Ｃ12−アルケニルまたはＣ3〜Ｃ10−シクロアルキルである。
【００８１】
好ましくは、Ｒ13は、Ｃ1〜Ｃ20−アルキル、特にＣ1〜Ｃ8−アルキル、例えば２−エチルヘキシルである。
【００８２】
Ｒ14は、例えば、水素、Ｃ3〜Ｃ8−シクロアルキル、Ｃ2〜Ｃ5−アルケニル、Ｃ1〜Ｃ20−アルコキシまたはＣ1〜Ｃ20−アルキルであり、前記アルキルは、非置換であるか、または１もしくはそれより多くのハロゲンもしくはフェニルによって置換されている；または
Ｒ14は、フェニルまたはナフチルであり、その両者は、非置換であるか、または１もしくはそれより多くのＣ1〜Ｃ6−アルキル、Ｃ1〜Ｃ4−ハロアルキル、ハロゲン、ＯＲ17、ＳＲ18および／またはＮＲ19Ｒ20によって置換されている；または
Ｒ14は、Ｃ3〜Ｃ5−ヘテロアリール、例えばチエニルであるか、またはＲ14は、Ｃ1〜Ｃ8−アルコキシ、ベンジルオキシまたはフェノキシである。
【００８３】
または、Ｒ14は、例えば、Ｃ1〜Ｃ20−アルキルであり、前記アルキルは、非置換であるか、または１もしくはそれより多くのハロゲンまたはフェニルによって置換されている；または
Ｒ14は、Ｃ3〜Ｃ5−ヘテロアリール、例えばチエニルであるか、またはＲ14は、フェニルであり、前記フェニルは、非置換であるか、または１もしくはそれより多くのＣ1〜Ｃ6−アルキル、Ｃ1〜Ｃ4−ハロアルキル、ハロゲン、ＯＲ17、ＳＲ18および／またはＮＲ19Ｒ20によって置換されている；または
Ｒ14は、Ｃ1〜Ｃ8−アルコキシ、ベンジルオキシまたはフェノキシである。
【００８４】
もう一つの実施態様においては、Ｒ14は、Ｃ1〜Ｃ20−アルキルであり、前記アルキルは、非置換であるか、またはフェニルによって置換されている；または
Ｒ14は、フェニルであり、前記フェニルは、非置換であるか、または１もしくはそれより多くのＣ1〜Ｃ6−アルキルによって置換されている。
【００８５】
好ましくは、Ｒ14は、Ｃ1〜Ｃ20−アルキル、Ｃ3〜Ｃ5−ヘテロアリール、例えばチエニルであるか、またはフェニル、特にＣ1〜Ｃ20−アルキルまたはチエニル、特にＣ1〜Ｃ8−アルキルである。
【００８６】
Ｒ15は、例えば、Ｃ6〜Ｃ20−アリールまたはＣ5〜Ｃ20−ヘテロアリールであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20、Ｃ1〜Ｃ20−アルキルによって置換されている；または
Ｒ15は、水素、Ｃ3〜Ｃ8−シクロアルキルであり、前記シクロアルキルは、任意に、１もしくはそれより多くのＯ、ＣＯまたはＮＲ26によって中断されている；または
Ｒ15は、Ｃ1〜Ｃ20−アルキルであり、前記アルキルは、非置換であるか、または１もしくはそれより多くのハロゲン、ＯＲ17、Ｃ3〜Ｃ8−シクロアルキル、Ｃ5〜Ｃ20−ヘテロアリール、Ｃ8〜Ｃ20−フェノキシカルボニル、Ｃ5〜Ｃ20−ヘテロアリールオキシカルボニル、ＮＲ19Ｒ20、ＣＯＯＲ17、ＣＯＮＲ19Ｒ20、ＰＯ（ＯＣkＨ2k+1）2、
【化８６】
0006038033.tif 000087
、フェニルまたはフェニルであってハロゲン、Ｃ1〜Ｃ20−アルキル、Ｃ1〜Ｃ4−ハロアルキル、ＯＲ17もしくはＮＲ19Ｒ20によって置換されたフェニルによって置換されており、前記Ｃ1〜Ｃ20−アルキルは非置換または置換されている；または
Ｒ15は、Ｃ2〜Ｃ20−アルキルであり、前記アルキルは、１もしくはそれより多くのＯ、ＳもしくはＳＯ2によって中断されているか、または
Ｒ15は、Ｃ2〜Ｃ20−アルカノイル、ベンゾイル、Ｃ2〜Ｃ12−アルコキシカルボニル、フェノキシカルボニル、ＣＯＮＲ19Ｒ20、ＮＯ2またはＣ1〜Ｃ4−ハロアルキルである。
【００８７】
更に、Ｒ15は、例えば、水素、Ｃ6〜Ｃ20−アリール、特にフェニルまたはナフチルであり、そのそれぞれは、非置換であるか、またはＣ1〜Ｃ12−アルキルによって置換されているか、またはＲ15は、Ｃ3〜Ｃ5−ヘテロアリール、例えばチエニルであるか、またはＲ15は、Ｃ3〜Ｃ8−シクロアルキル、Ｃ1〜Ｃ20−アルキルであり、前記アルキルは、非置換であるか、または１もしくはそれより多くのＯＲ17、ＳＲ17、Ｃ3〜Ｃ8−シクロアルキル、ＮＲ19Ｒ20もしくはＣＯＯＲ17によって置換されている；または
Ｒ15は、Ｃ2〜Ｃ20−アルキルであり、前記アルキルは、１もしくはそれより多くのＯもしくはＳＯ2によって中断されている。
【００８８】
関心が持たれるのは、式Ｉで示され、その式中、Ｒ15は、例えば、水素、フェニル、ナフチルであり、そのそれぞれは、非置換であるか、またはＣ1〜Ｃ8−アルキルによって置換されているか、またはＲ15は、チエニル、Ｃ1〜Ｃ20−アルキルであり、前記アルキルは、非置換であるか、または１もしくはそれより多くのＯＲ17、ＳＲ17、Ｃ3〜Ｃ8−シクロアルキル、ＮＲ19Ｒ20もしくはＣＯＯＲ17によって置換されている；または
Ｒ15は、Ｃ2〜Ｃ20−アルキルであり、前記アルキルは、１もしくはそれより多くのＯもしくはＳＯ2によって中断されている、化合物である。
【００８９】
特に、Ｒ15は、例えば、Ｃ3〜Ｃ8−シクロアルキルまたはＣ1〜Ｃ20−アルキル、特にＣ1〜Ｃ20−アルキル、特にＣ1〜Ｃ12−アルキルである。
【００９０】
Ｒ′14およびＲ′15について好ましいのは、Ｒ14およびＲ15のそれぞれについて上述した通りである。
【００９１】
Ｘ1は、例えば、Ｏ、ＳまたはＳＯ、例えばＯまたはＳ、特にＯである。
【００９２】
Ｒ16は、例えば、Ｃ6〜Ｃ20−アリール、特にフェニルまたはナフチル、特にフェニルまたはＣ5〜Ｃ20−ヘテロアリール、特にチエニルであり、そのそれぞれは、非置換であるか、または１もしくはそれより多くのフェニル、ハロゲン、Ｃ1〜Ｃ4−ハロアルキル、ＣＮ、ＮＯ2、ＯＲ17、ＳＲ18、ＮＲ19Ｒ20またはＣ1〜Ｃ20−アルキルによって置換されており、前記アルキルは、１もしくはそれより多くのＯによって中断されているか、またはそのそれぞれは、１もしくはそれより多くのＣ1〜Ｃ20−アルキルによって置換されており、前記アルキルは、非置換であるか、または１もしくはそれより多くのハロゲン、ＣＯＯＲ17、ＣＯＮＲ19Ｒ20，フェニル、Ｃ3〜Ｃ8−シクロアルキル、Ｃ5〜Ｃ20−ヘテロアリール、Ｃ6〜Ｃ20−アリールオキシカルボニル、Ｃ5〜Ｃ20−ヘテロアリールオキシカルボニル、ＯＲ17、ＳＲ18またはＮＲ19Ｒ20によって置換されている；または
Ｒ16は、水素、Ｃ1〜Ｃ20−アルキルであり、前記アルキルは、非置換であるか、または１もしくはそれより多くのハロゲン、フェニル、ＯＨ、ＳＨ、Ｃ3〜Ｃ6−アルケンオキシ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−フェニル、（ＣＯ）ＯＨまたは（ＣＯ）Ｏ（Ｃ1〜Ｃ4−アルキル）によって置換されている；または
Ｒ16は、Ｃ2〜Ｃ12−アルキルであり、前記アルキルは、１もしくはそれより多くのＯによって中断されているか、またはＲ16は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ2〜Ｃ12−アルケニルまたはＣ3〜Ｃ8−シクロアルキルであり、かつｎは、１〜２０、例えば１〜１２または１〜８、特に１または２である。
【００９３】
更なるＲ16は、例えば、フェニルまたはナフチル、特にフェニル、チエニルまたはカルバゾールであり、そのそれぞれは、非置換であるか、または１もしくはそれより多くのフェニル、ハロゲン、Ｃ1〜Ｃ4−ハロアルキル、ＯＲ17、ＳＲ18、ＮＲ19Ｒ20またはＣ1〜Ｃ20−アルキルによって置換されている；または
Ｒ16は、Ｃ1〜Ｃ20−アルキルであり、前記アルキルは、非置換であるか、または１もしくはそれより多くのハロゲン、フェニル、ＯＨ、ＳＨ、Ｃ3〜Ｃ6−アルケンオキシ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−フェニル、（ＣＯ）ＯＨまたは（ＣＯ）Ｏ（Ｃ1〜Ｃ4−アルキル）によって置換されている；または
Ｒ16は、Ｃ2〜Ｃ12−アルキルであり、前記アルキルは、１もしくはそれより多くのＯによって中断されているか、またはＲ16は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ2〜Ｃ12−アルケニルまたはＣ3〜Ｃ8−シクロアルキルであり、かつｎは、１〜２０、例えば１〜１２または１〜８、特に１または２である。
【００９４】
更に、Ｒ16は、例えば、フェニルまたはナフチル、特にフェニルであり、そのそれぞれは、非置換であるか、または１もしくはそれより多くのフェニル、ハロゲン、Ｃ1〜Ｃ4−ハロアルキル、ＯＲ17、ＳＲ18、ＮＲ19Ｒ20またはＣ1〜Ｃ20−アルキルによって置換されている；またはＲ16は、Ｃ3〜Ｃ5−ヘテロアリール、特にチエニルである。
【００９５】
特に、Ｒ16は、例えば、フェニルであり、前記フェニルは、非置換であるか、または１もしくはそれより多くのＯＲ17、ＳＲ18、ＮＲ19Ｒ20またはＣ1〜Ｃ20−アルキルによって置換されているか、またはＲ16は、チエニルである。
【００９６】
好ましくは、Ｒ16は、例えば、フェニルまたはナフチルであり、そのそれぞれは、非置換であるか、または１もしくはそれより多くのＣ1〜Ｃ20−アルキルによって置換されている。
【００９７】
特に、Ｒ16は、フェニルであり、前記フェニルは、１もしくはそれより多くのＣ1〜Ｃ20−アルキルによって置換されている。
【００９８】
Ｒ17は、例えば、水素、フェニル−Ｃ1〜Ｃ3−アルキル、Ｃ1〜Ｃ20−アルキルであり、前記アルキルは、非置換であるか、または１もしくはそれより多くのハロゲン、ＯＨ、ＯＣＨ2ＣＨ2（ＣＯ）Ｏ（Ｃ1〜Ｃ4−アルキル）、Ｏ（ＣＯ）−（Ｃ1〜Ｃ4−アルキル）、Ｏ（ＣＯ）−Ｃ2〜Ｃ4−アルケニル、Ｏ（ＣＯ）−フェニル、（ＣＯ）ＯＨ、（ＣＯ）Ｏ（Ｃ1〜Ｃ4−アルキル）、Ｃ3〜Ｃ20−シクロアルキルまたはＣ3〜Ｃ20−シクロアルキルであって１もしくはそれより多くのＯによって中断されたシクロアルキルによって置換されている；または
Ｒ17は、Ｃ2〜Ｃ20−アルキルであり、前記アルキルは、１もしくはそれより多くのＯによって中断されている；またはＲ17は、（ＣＨ2ＣＨ2Ｏ）n+1Ｈ、（ＣＨ2ＣＨ2Ｏ）n（ＣＯ）−（Ｃ1〜Ｃ8−アルキル）、Ｃ1〜Ｃ8−アルカノイル、Ｃ2〜Ｃ12−アルケニル、Ｃ3〜Ｃ6−アルケノイルまたはＣ3〜Ｃ20−シクロアルキルであり、前記シクロアルキルは、任意に、１もしくはそれより多くのＯによって中断されている；または
Ｒ17は、ベンゾイルであり、前記ベンゾイルは、非置換であるか、または１もしくはそれより多くのＣ1〜Ｃ6−アルキル、ハロゲン、ＯＨまたはＣ1〜Ｃ3−アルコキシによって置換されている；または
Ｒ17は、フェニル、ナフチルまたはＣ5〜Ｃ20−ヘテロアリールであり、そのそれぞれは、非置換であるか、または１もしくはそれより多くのハロゲン、ＯＨ、Ｃ1〜Ｃ12−アルキル、Ｃ1〜Ｃ12−アルコキシ、ＣＮ、ＮＯ2、フェニル−Ｃ1〜Ｃ3−アルキルオキシ、フェノキシ、Ｃ1〜Ｃ12−アルキルスルファニル、フェニルスルファニル、Ｎ（Ｃ1〜Ｃ12−アルキル）2、ジフェニルアミノまたは
【化８７】
0006038033.tif 000088
によって置換されている。
【００９９】
もう一つの実施態様においては、Ｒ17は、例えば、水素、フェニル−Ｃ1〜Ｃ3−アルキル、Ｃ1〜Ｃ20−アルキルであり、前記アルキルは、非置換であるか、または１もしくはそれより多くのハロゲン、Ｏ（ＣＯ）−（Ｃ1〜Ｃ4−アルキル）、Ｏ（ＣＯ）−（Ｃ2〜Ｃ4−アルケニル）またはＣ2〜Ｃ20−アルキルによって置換されており、前記アルキルは、１もしくはそれより多くのＯによって中断されている；またはＲ17は、Ｃ1〜Ｃ8−アルカノイル、Ｃ2〜Ｃ12−アルケニル、Ｃ3〜Ｃ6−アルケノイル、Ｃ2〜Ｃ20−アルキル（前記アルキルは、１もしくはそれより多くのＯによって中断されている）、Ｃ3〜Ｃ20−シクロアルキル（前記シクロアルキルは、任意に、１もしくはそれより多くのＯによって中断されている）である；またはＲ17は、ベンゾイルであり、前記ベンゾイルは、非置換であるか、または１もしくはそれより多くのＣ1〜Ｃ6−アルキル、ハロゲン、ＯＨまたはＣ1〜Ｃ3−アルコキシによって置換されている；またはＲ17は、フェニルまたはナフチルであり、そのそれぞれは、非置換であるか、または１もしくはそれより多くのハロゲン、Ｃ1〜Ｃ12−アルキルまたはＣ1〜Ｃ12−アルコキシによって置換されている。
【０１００】
Ｒ17は、例えばまた、水素、フェニル−Ｃ1〜Ｃ3−アルキル、Ｃ1〜Ｃ8−アルカノイル、Ｃ1〜Ｃ20−アルキルであり、前記アルキルは、非置換であるか、または１もしくはそれより多くのハロゲン、Ｃ3〜Ｃ20−シクロアルキル、Ｏ（ＣＯ）−（Ｃ1〜Ｃ4−アルキル）、Ｏ（ＣＯ）−（Ｃ2〜Ｃ4−アルケニル）またはＣ2〜Ｃ20−アルキルによって置換されており、前記アルキルは、１もしくはそれより多くのＯによって中断されているか、または、Ｒ17は、Ｃ2〜Ｃ20−アルキルであり、前記アルキルは、１もしくはそれより多くのＯによって中断されている。
【０１０１】
特に、Ｒ17は、水素、Ｃ1〜Ｃ8−アルカノイル、Ｃ1〜Ｃ20−アルキルであり、前記アルキルは、非置換であるか、または１もしくはそれより多くのＯ（ＣＯ）−（Ｃ1〜Ｃ4−アルキル）、Ｏ（ＣＯ）−（Ｃ2〜Ｃ4−アルケニル）またはＣ2〜Ｃ20−アルキルによって置換されており、前記アルキルは、１もしくはそれより多くのＯによって中断されているか、またはＲ17は、Ｃ2〜Ｃ20−アルキルであり、前記アルキルは、１もしくはそれより多くのＯによって中断されている。
【０１０２】
Ｒ18は、例えば、Ｃ3〜Ｃ20−シクロアルキルであり、前記シクロアルキルは、中断されていないか、または１もしくはそれより多くのＯによって中断されている；または
Ｒ18は、Ｃ1〜Ｃ20−アルキルであり、前記アルキルは、非置換であるか、または１もしくはそれより多くのＯＨ、Ｏ（ＣＯ）−Ｃ2〜Ｃ4−アルケニル、Ｏ（ＣＯ）−（Ｃ1〜Ｃ4−アルキル）または（ＣＯ）ＯＲ17によって置換されている；または
Ｒ18は、Ｃ2〜Ｃ20−アルキルであり、前記アルキルは、１もしくはそれより多くのＯ、Ｓ、ＣＯ、ＮＲ26またはＣＯＯＲ17によって中断されている；または
Ｒ18は、Ｃ2〜Ｃ8−アルカノイルまたはＣ3〜Ｃ6−アルケノイル、ベンゾイルである；または
Ｒ18は、フェニル、ナフチルまたはＣ3〜Ｃ20−ヘテロアリールであり、そのそれぞれは、非置換であるか、または１もしくはそれより多くのハロゲン、Ｃ1〜Ｃ12−アルキル、Ｃ1〜Ｃ4−ハロアルキル、Ｃ1〜Ｃ12−アルコキシまたはＮＯ2によって置換されている。
【０１０３】
もう一つの実施態様においては、Ｒ18は、例えば、Ｃ3〜Ｃ20−シクロアルキル、Ｃ1〜Ｃ20−アルキルであり、前記アルキルは、非置換であるか、または１もしくはそれより多くのＯＨ、Ｏ（ＣＯ）−Ｃ2〜Ｃ4−アルケニル、Ｏ（ＣＯ）−（Ｃ1〜Ｃ4−アルキル）または（ＣＯ）ＯＲ17によって置換されている；または
Ｒ18は、フェニルまたはナフチルであり、そのそれぞれは、非置換であるか、または１もしくはそれより多くのハロゲンまたはＣ1〜Ｃ12−アルキル、特にハロゲンによって置換されている。
【０１０４】
Ｒ18は、例えば、Ｃ1〜Ｃ20−アルキル、Ｃ2〜Ｃ12−アルケニル、Ｃ3〜Ｃ20−シクロアルキル、フェニル−Ｃ1〜Ｃ3−アルキル、Ｃ2〜Ｃ8−アルカノイル、ベンゾイル、フェニルまたはナフチルである。
【０１０５】
例えば、Ｒ18は、Ｃ1〜Ｃ20−アルキルであり、前記アルキルは、１もしくはそれより多くのＯＨ、Ｏ（ＣＯ）−Ｃ2〜Ｃ4−アルケニル、Ｏ（ＣＯ）−（Ｃ1〜Ｃ4−アルキル）または（ＣＯ）ＯＲ17によって置換されているか、またはＲ18は、フェニルであり、前記フェニルは、１もしくはそれより多くのハロゲンによって置換されている。
【０１０６】
好ましくは、Ｒ18は、Ｃ1〜Ｃ8−アルキルであり、前記アルキルは、前記定義のとおり置換されている。
【０１０７】
Ｒ19およびＲ20は、例えば、互いに独立して、水素、Ｃ1〜Ｃ20−アルキル、Ｃ2〜Ｃ4−ヒドロキシアルキル、Ｃ3〜Ｃ20−シクロアルキル、フェニル−Ｃ1〜Ｃ3−アルキル、フェニルもしくはナフチル、Ｃ1〜Ｃ8−アルカノイル、Ｃ1〜Ｃ8−アルカノイルオキシ、Ｃ3〜Ｃ12−アルケノイルまたはベンゾイルである；または
Ｒ19およびＲ20は、それらが結合されるＮ原子と一緒になって、５員または６員の飽和環もしくは不飽和環を形成し、前記環は、任意に、Ｏ、ＳまたはＮＲ17によって中断されている；またはＲ19およびＲ20は、それらが結合されるＮ原子と一緒になって、複素芳香族の環系を形成し、前記環系は、非置換であるか、または１もしくはそれより多くのＣ1〜Ｃ20−アルキル、Ｃ1〜Ｃ4−ハロアルキルまたは
【化８８】
0006038033.tif 000089
によって置換されている。
【０１０８】
更に、Ｒ19およびＲ20は、例えば、互いに独立して、水素、Ｃ1〜Ｃ20−アルキル、Ｃ2〜Ｃ4−ヒドロキシアルキル、Ｃ3〜Ｃ20−シクロアルキル、フェニル−Ｃ1〜Ｃ3−アルキル、Ｃ1〜Ｃ8−アルカノイル、Ｃ1〜Ｃ8−アルカノイルオキシ、Ｃ3〜Ｃ12−アルケノイルまたはベンゾイルである；または
Ｒ19およびＲ20は、それらが結合されるＮ原子と一緒になって、５員または６員の飽和環を形成し、前記環は、任意に、ＯまたはＮＲ17によって中断されている；またはＲ19およびＲ20は、それらが結合されるＮ原子と一緒になって、カルバゾール環を形成する。
【０１０９】
Ｒ19およびＲ20は、例えば、互いに独立して、水素、Ｃ1〜Ｃ20−アルキル、Ｃ2〜Ｃ4−ヒドロキシアルキル、Ｃ3〜Ｃ20−シクロアルキル、フェニル−Ｃ1〜Ｃ3−アルキル、Ｃ1〜Ｃ8−アルカノイル、Ｃ1〜Ｃ8−アルカノイルオキシ、Ｃ3〜Ｃ12−アルケノイルまたはベンゾイルである；または
Ｒ19およびＲ20は、それらが結合されるＮ原子と一緒になって、５員もしくは６員の飽和環を形成し、前記環は、任意に、ＯまたはＮＲ17によって中断されている。
【０１１０】
好ましくは、Ｒ19およびＲ20は、互いに独立して、Ｃ1〜Ｃ8−アルカノイル、Ｃ1〜Ｃ8−アルカノイルオキシである；またはＲ19およびＲ20は、それらが結合されるＮ原子と一緒になって、モルホリノ環を形成する。
【０１１１】
Ｒ21およびＲ22は、例えば、互いに独立して、水素、Ｃ1〜Ｃ20−アルキル、Ｃ1〜Ｃ4−ハロアルキル、Ｃ3〜Ｃ10−シクロアルキルまたはフェニルである；または
Ｒ21およびＲ22は、それらが結合されるＮ原子と一緒になって、モルホリノ環を形成する。特に、Ｒ11およびＲ12は、互いに独立して、水素またはＣ1〜Ｃ20−アルキルである。
【０１１２】
Ｒ23は、例えば、水素、ＯＨ、フェニルまたはＣ1〜Ｃ20−アルキルである。特に、Ｒ23は、水素、ＯＨまたはＣ1〜Ｃ4−アルキルである。
【０１１３】
Ｒ24について好ましいのは、Ｒ19およびＲ20について示した通りである。Ｒ25について好ましいのは、Ｒ17について示した通りである。
【０１１４】
Ｒ26は、例えば、水素、Ｃ1〜Ｃ20−アルキル、Ｃ1〜Ｃ4−ハロアルキル、Ｃ2〜Ｃ20−アルキルであり、前記アルキルは、１もしくはそれより多くのＯまたはＣＯによって中断されているか、またはＲ26は、フェニル−Ｃ1〜Ｃ4−アルキル、Ｃ3〜Ｃ8−シクロアルキルであり、前記シクロアルキルは、任意に、１またはそれより多くのＯまたはＣＯによって中断されているか、またはＲ26は、（ＣＯ）Ｒ19またはフェニルであり、前記フェニルは、非置換であるか、または１もしくはそれより多くのＣ1〜Ｃ20−アルキル、ハロゲン、Ｃ1〜Ｃ4−ハロアルキル、ＯＲ17、ＳＲ18、ＮＲ19Ｒ20によって置換されている。
【０１１５】
または、Ｒ26は、例えば、水素、Ｃ1〜Ｃ20−アルキル、Ｃ1〜Ｃ4−ハロアルキルを示し、Ｒ26は、フェニル−Ｃ1〜Ｃ4−アルキル、Ｃ3〜Ｃ8−シクロアルキル、（ＣＯ）Ｒ19またはフェニルであり、前記フェニルは、非置換であるか、または１もしくはそれより多くのＣ1〜Ｃ20−アルキルによって置換されている。更に、Ｒ26は、例えば、水素またはＣ1〜Ｃ20−アルキル、特にＣ1〜Ｃ4−アルキルである。
【０１１６】
本発明の式Ｉの化合物の例は、
【化８９】
0006038033.tif 000090
【０１１７】
【化９０】
0006038033.tif 000091
【０１１８】
【化９１】
0006038033.tif 000092
【０１１９】
【化９２】
0006038033.tif 000093
【０１２０】
【化９３】
0006038033.tif 000094
である。
【０１２１】
式Ｉの化合物は、ラジカル光開始剤として適している。従って、本発明の対象は、上記定義の式（Ｉ）の化合物の、少なくとも１種のエチレン性不飽和の光重合性の化合物を含む組成物の光重合のための使用である。
【０１２２】
従って、本発明のもう一つの対象は、光重合性の組成物であって、
（ａ）少なくとも１種のエチレン性不飽和の光重合性の化合物と、
（ｂ）光開始剤としての、上記定義の、少なくとも１種の式Ｉの化合物と、
を含む前記組成物である。
【０１２３】
該組成物は、前記光開始剤（ｂ）に加えて、少なくとも１種の更なる光開始剤（ｃ）および／または他の添加剤（ｄ）を含有してよい。
【０１２４】
該組成物は、前記光開始剤（ｂ）に加えて、少なくとも１種の更なる光開始剤（ｃ）もしくは他の添加剤（ｄ）またはその両方、つまり少なくとも１種の更なる光開始剤（ｃ）および他の添加剤（ｄ）を含有してよい。
【０１２５】
不飽和化合物（ａ）は、１つまたはそれより多くのオレフィン性二重結合を含んでよい。それらは、低分子量（モノマー）または高分子量（オリゴマー）であってよい。二重結合を含むモノマーの例は、アルキルアクリレート、ヒドロキシアルキルアクリレート、シクロアルキルアクリレート（任意にＯによって中断されている）もしくはアミノアクリレート、またはアルキルメタクリレート、ヒドロキシアルキルメタクリレート、シクロアルキルメタクリレート（任意にＯによって中断されている）もしくはアミノメタクリレート、例えばメチルアクリレート、エチルアクリレート、ブチルアクリレート、２−エチルヘキシルアクリレートもしくは２−ヒドロキシエチルアクリレート、テトラヒドロフルフリルアクリレート、イソボルニルアクリレート、メチルメタクリレート、シクロヘキシルメタクリレートまたはエチルメタクリレートである。シリコーンアクリレートも好ましい。他の例は、アクリロニトリル、アクリルアミド、メタクリルアミド、Ｎ−置換（メタ）アクリルアミド、ビニルエステル、例えば酢酸ビニル、ビニルエーテル、例えばイソブチルビニルエーテル、スチレン、アルキルおよびハロスチレン、Ｎ−ビニルピロリドン、塩化ビニルまたは塩化ビニリデンである。
【０１２６】
２つまたはそれより多くの二重結合を含有するモノマーの例は、エチレングリコール、プロピレングリコール、ネオペンチルグリコール、ヘキサメチレングリコールの、またはビスフェノールＡのジアクリレート、および４，４’−ビス（２−アクリロイルオキシエトキシ）ジフェニルプロパン、トリメチロールプロパントリアクリレート、ペンタエリトリトールトリアクリレートまたはテトラアクリレート、ビニルアクリレート、ジビニルベンゼン、ジビニルスクシネート、ジアリルフタレート、トリアリルホスフェート、トリアリルイソシアヌレートまたはトリス（２−アクリロイルエチル）イソシアヌレートである。
【０１２７】
比較的高分子量の多価不飽和化合物（オリゴマー）の例は、アクリル化エポキシ樹脂、アクリレート基、ビニルエーテル基もしくはエポキシ基を有するポリエステルならびにまたポリウレタンおよびポリエーテルである。不飽和オリゴマーのさらなる例は、不飽和ポリエステル樹脂であり、それは通常、マレイン酸、フタル酸および１つまたはそれより多くのジオールから調製され、かつ、約５００〜３０００の分子量を有する。さらには、ビニルエーテルモノマーおよびオリゴマー、さらには、ポリエステル、ポリウレタン、ポリエーテル、ポリビニルエーテルおよびエポキシ主鎖を有するマレエート末端化オリゴマーを用いることも可能である。特に適しているのは、ビニルエーテル基を所有するオリゴマーの、およびＷＯ９０／０１５１２内に記載されるポリマーの組み合わせである。しかしながら、ビニルエーテルとマレイン酸官能化モノマーとのコポリマーも適している。この種の不飽和オリゴマーも、プレポリマーとして示すことができる。
【０１２８】
特に適した例は、エチレン性不飽和カルボン酸とポリオールまたはポリエポキシドとのエステル、およびエチレン性不飽和基を鎖内または側鎖内に有するポリマー、例えば、不飽和ポリエステル、ポリアミドおよびポリウレタンおよびそれらのコポリマー、側鎖内に（メタ）アクリル酸基を含有するポリマーおよびコポリマー、さらには１つまたはそれより多くのかかるポリマーの混合物である。
【０１２９】
不飽和カルボン酸の例は、アクリル酸、メタクリル酸、クロトン酸、イタコン酸、ケイ皮酸、および不飽和脂肪酸、例えばリノレン酸またはオレイン酸である。アクリル酸およびメタクリル酸が好ましい。
【０１３０】
適したポリオールは、芳香族の、および特に脂肪族および脂環式のポリオールである。芳香族ポリオールの例は、ヒドロキノン、４，４’−ジヒドロキシジフェニル、２，２−ジ（４−ヒドロキシフェニル）プロパン、さらにはノボラックおよびレゾールである。ポリエポキシドの例は、上述のポリオール、特に芳香族ポリオールに基づくもの、およびエピクロロヒドリンである。他の適したポリオールは、ポリマー鎖内または側鎖内にヒドロキシル基を含有するポリマーおよびコポリマーであり、例はポリビニルアルコールおよびそれらのコポリマーまたはポリヒドロキシアルキルメタクリレートまたはそれらのコポリマーである。適したさらなるポリオールは、ヒドロキシル末端基を有するオリゴエステルである。
【０１３１】
脂肪族および脂環式ポリオールの例は、好ましくは２〜１２個のＣ原子を有するアルキレンジオール、例えばエチレングリコール、１，２−または１，３−プロパンジオール、１，２−、１，３−または１，４−ブタンジオール、ペンタンジオール、ヘキサンジオール、オクタンジオール、ドデカンジオール、ジエチレングリコール、トリエチレングリコール、好ましくは２００〜１５００の分子量を有するポリエチレングリコール、１，３−シクロペンタンジオール、１，２−、１，３−または１，４−シクロヘキサンジオール、１，４−ジヒドロキシメチルシクロヘキサン、グリセロール、トリス（β−ヒドロキシエチル）アミン、トリメチロールエタン、トリメチロールプロパン、ペンタエリトリトール、ジペンタエリトリトールおよびソルビトールである。
【０１３２】
該ポリオールは、部分的または完全に、１つのカルボン酸または種々の不飽和カルボン酸でエステル化されていてよく、かつ、部分的なエステルにおいて、遊離ヒドロキシル基が変性され、例えば他のカルボン酸でエーテル化またはエステル化されていてよい。エステルの例は以下である：
トリメチロールプロパントリアクリレート、トリメチロールエタントリアクリレート、トリメチロールプロパントリメタクリレート、トリメチロールエタントリメタクリレート、テトラメチレングリコールジメタクリレート、トリエチレングリコールジメタクリレート、テトラエチレングリコールジアクリレート、ペンタエリトリトールジアクリレート、ペンタエリトリトールトリアクリレート、ペンタエリトリトールテトラアクリレート、ジペンタエリトリトールジアクリレート、ジペンタエリトリトールトリアクリレート、ジペンタエリトリトールテトラアクリレート、ジペンタエリトリトールペンタアクリレート、ジペンタエリトリトールヘキサアクリレート、トリペンタエリトリトールオクタアクリレート、ペンタエリトリトールジメタクリレート、ペンタエリトリトールトリメタクリレート、ジペンタエリトリトールジメタクリレート、ジペンタエリトリトールテトラメタクリレート、トリペンタエリトリトールオクタメタクリレート、ペンタエリトリトールジイタコネート、ジペンタエリトリトールトリス−イタコネート、ジペンタエリトリトールペンタイタコネート、ジペンタエリトリトールヘキサイタコネート、エチレングリコールジアクリレート、１，３−ブタンジオールジアクリレート、１，３−ブタンジオールジメタクリレート、１，４−ブタンジオールジイタコネート、ソルビトールトリアクリレート、ソルビトールテトラアクリレート、ペンタエリトリトール−変性トリアクリレート、ソルビトールテトラメタクリレート、ソルビトールペンタアクリレート、ソルビトールヘキサアクリレート、オリゴエステルアクリレートおよびメタクリレート、グリセロールジアクリレートおよびトリアクリレート、１，４−シクロヘキサンジアクリレート、２００〜１５００の分子量を有するポリエチレングリコールのビスアクリレートおよびビスメタクリレート、またはそれらの混合物。
【０１３３】
成分（ａ）として、同一または異なる、不飽和カルボン酸と、好ましくは２〜６、特に２〜４つのアミノ基を有する、芳香族、脂環式および脂肪族ポリアミンとのアミドも適している。かかるポリアミンの例は、エチレンジアミン、１，２−または１，３−プロピレンジアミン、１，２−、１，３−または１，４−ブチレンジアミン、１，５−ペンチレンジアミン、１，６−ヘキシレンジアミン、オクチレンジアミン、ドデシレンジアミン、１，４−ジアミノシクロヘキサン、イソホロンジアミン、フェニレンジアミン、ビスフェニレンジアミン、ジ−β−アミノエチルエーテル、ジエチレントリアミン、トリエチレンテトラミン、ジ（β−アミノエトキシ）エタンまたはジ（β−アミノプロポキシ）エタンである。他の適したポリアミンは、好ましくは側鎖内でさらなるアミノ基を有するポリマーおよびコポリマー、およびアミノ末端基を有するオリゴアミドである。かかる不飽和アミドの例は、メチレンビスアクリルアミド、１，６−ヘキサメチレンビスアクリルアミド、ジエチレントリアミン−トリスメタクリルアミド、ビス（メタクリルアミドプロポキシ）エタン、β−メタクリルアミドエチルメタクリレートおよびＮ［（β−ヒドロキシエトキシ）エチル］アクリルアミドである。
【０１３４】
適した不飽和ポリエステルおよびポリアミドは、例えばマレイン酸から、およびジオールまたはジアミンから誘導される。いくつかのマレイン酸を他のジカルボン酸によって置き換えることができる。それらを、エチレン性不飽和コモノマー、例えばスチレンと一緒に使用できる。該ポリエステルおよびポリアミドを、ジカルボン酸から、およびエチレン性不飽和ジオールまたはジアミンから、特に比較的長い鎖、例えば６〜２０個のＣ原子を有するものから誘導してもよい。ポリウレタンの例は、飽和または不飽和ジイソシアネートで、および不飽和またはそれぞれ飽和したジオールで構成されるものである。
【０１３５】
側鎖内に（メタ）アクリレート基を有するポリマーも同様に公知である。それらは、例えばノボラックベースのエポキシ樹脂と（メタ）アクリル酸との反応生成物であるか、またはビニルアルコール、または（メタ）アクリル酸でエステル化されたそれらのヒドロキシアルキル誘導体のホモポリマーまたはコポリマーであるか、またはヒドロキシアルキル（メタ）アクリレートでエステル化された（メタ）アクリレートのホモポリマーおよびコポリマーであってよい。
【０１３６】
側鎖中にアクリレート基またはメタクリレート基を有する他の好適なポリマーは、例えば、分子中の主鎖またはエステル基のいずれかに結合された光重合性の側基を有する溶媒可溶性のまたはアルカリ可溶性のポリイミド前駆体、例えばポリ（アミド酸エステル）化合物、すなわちＥＰ６２４８２６による化合物である。かかるオリゴマーまたはポリマーは、高感度のポリイミド前駆体レジストの製造のために、新規の光開始剤と、任意に反応性希釈剤、例えば多官能性の（メタ）アクリレートとともに配合されていてよい。
【０１３７】
光重合性の化合物を、単独で、または任意の所望の混合物で使用できる。ポリオール（メタ）アクリレートの混合物を使用することが好ましい。
【０１３８】
成分（ａ）の例は、また、少なくとも２つのエチレン性不飽和基と少なくとも１つのカルボキシル官能を分子構造内に有するポリマーまたはオリゴマー、例えば飽和もしくは不飽和の多塩基性酸無水物と、エポキシ化合物および不飽和モノカルボン酸の反応の生成物との反応によって得られる樹脂、例えばＪＰ６−１６３８およびＪＰ１０３０１２７６に記載される感光性化合物および市販製品、例えばEB9696、UCB Chemicals；KAYARAD TCR1025、Nippon Kayaku Co.,LTDまたはカルボキシル基を有する樹脂とα，β−不飽和二重結合とエポキシ基とを有する不飽和化合物との間で形成される付加生成物（例えばACA200M、Daicel Industries, Ltd.）である。
【０１３９】
希釈剤として、一官能性のまたは多官能性のエチレン性不飽和化合物または幾つかの前記化合物の混合物は、前記組成物中に、該組成物の固形分に対して７０質量％までで含まれていてよい。
【０１４０】
本発明の対象は、また、前記の光重合性の組成物であって、成分（ａ）が、飽和もしくは不飽和の多塩基性酸無水物と、エポキシ樹脂および不飽和モノカルボン酸の反応の生成物との反応によって得られる樹脂である前記組成物である。
【０１４１】
かかる成分は、例えばＪＰ０６−１９３８、ＪＰ０８−２７８６２９、ＪＰ０８−２７８６３０、ＪＰ１０−３０１２７６、ＪＰ２００１−４００２２、ＪＰ１０−２２１８４３、ＪＰ１１−２３１５２３、ＪＰ２００２−２０６０１４−ＡまたはＪＰ２００６−５３５６９−Ａに記載されており、その開示内容は、参照をもって本願に記載されたものとする。
【０１４２】
不飽和化合物（ａ）を、光重合可能でない、膜形成成分との混合物として使用することもできる。それらは例えば、物理的に乾燥しているポリマーまたは有機溶剤中のそれらの溶液、例えばニトロセルロースまたはセルロースアセトブチレートであってよい。しかしながら、それらは化学的硬化および／または熱硬化できる（熱硬化性）樹脂であってもよく、例は、ポリイソシアネート、ポリエポキシドおよびメラミン樹脂、ならびにポリイミド前駆体である。熱硬化性樹脂を同時に使用することは、第一の段階において光重合されかつ第二の段階において熱的な後処理により架橋される、ハイブリッド系として公知の系における使用のために重要である。
【０１４３】
本発明は、成分（ａ）として、水中に乳化または溶解されている、少なくとも１つのエチレン性不飽和の光重合性の化合物を含む組成物も提供する。
【０１４４】
多くの種類のかかる放射硬化性の水性プレポリマー分散液が市販である。プレポリマー分散液とは、水と、そこに分散された少なくとも１つのプレポリマーとの分散液であるとして理解される。これらの系中の水の濃度は、例えば５〜８０質量％、特に３０〜６０質量％である。放射硬化性のプレポリマーまたはプレポリマー混合物の濃度は、例えば、９５〜２０質量％、特に７０〜４０質量％である。それらの組成物において、水およびプレポリマーについて与えられるパーセンテージの合計は、それぞれの場合において１００であり、助剤および添加剤は意図されている用途に依存して変化する量で添加される。
【０１４５】
放射硬化性の被膜形成性のプレポリマーであって、水中に分散され、かつしばしば溶解もされているプレポリマーは、自体公知の一官能性のもしくは多官能性のエチレン性不飽和のプレポリマーの水性プレポリマー分散液であり、それはフリーラジカルによって開始することができ、かつ１００ｇのプレポリマーあたりに、０．０１〜１．０モルの重合性の二重結合の含分と、例えば少なくとも４００の、特に５００〜１００００の平均分子量とを有する。しかしながら、より高い分子量を有するプレポリマーも、意図される用途に依存して考えられる。例えば、重合性のＣ−Ｃ二重結合を有し、かつ１０以下の酸価を有するポリエステル、重合可能なＣ−Ｃ二重結合を含有するポリエーテル、分子１つあたり少なくとも２つのエポキシド基を含有するポリエポキシドと少なくとも１つのα，βエチレン性不飽和カルボン酸とのヒドロキシル含有反応生成物、ポリウレタン（メタ）アクリレート、およびα，βエチレン性不飽和アクリルラジカルを含有するアクリル酸コポリマーが、ＥＰ１２３３９内に記載される通り、使用される。それらのプレポリマーの混合物を同様に使用できる。ＥＰ３３８９６に記載される重合性のプレポリマーも適しており、それらは重合性のプレポリマーのチオエーテル付加物であり、少なくとも６００の平均分子量を有し、０．２〜１５％のカルボキシル基含有率を有し、かつ１００ｇのプレポリマーあたりに０．０１〜０．８モルの重合性のＣ−Ｃ二重結合の含分を有する。特定のアルキル（メタ）アクリレートポリマーを基礎とする他の好適な水性分散液は、ＥＰ４１１２５に記載されており、かつウレタンアクリレートの好適な水分散性の放射硬化性のプレポリマーは、ＤＥ２９３６０３９に見出すことができる。それらの放射硬化性の水性プレポリマー分散液中に含まれ得るさらなる添加剤は、分散助剤、乳化剤、酸化防止剤、例えば２，２−チオビス（４−メチル−６ｔ−ブチルフェノール）または２，６−ジ−ｔ−ブチルフェノール、光安定剤、染料、顔料、充填剤、例えばガラスもしくはアルミナ、例えばタルク、石膏、ケイ酸、ルチル、カーボンブラック、亜鉛酸化物、鉄酸化物、反応促進剤、均染剤、潤滑剤、湿潤剤、増粘剤、つや消し剤、消泡剤および塗料技術において慣例的な他の助剤である。適した分散助剤は、高分子量であり、かつ極性基を含有する水溶性有機化合物であり、例は、ポリビニルアルコール、ポリビニルピロリドン、またはセルロースエーテルである。使用できる乳化剤は、非イオン性乳化剤であり、および必要であれば、同様にイオン性乳化剤である。
【０１４６】
もちろんまた、他の公知の光開始剤（ｃ）、例えばカンファーキノン、ベンゾフェノン、ベンゾフェノン誘導体を有する混合物、例えば以下に示されるもの、ケタール化合物、例えばベンジルジメチルケタール（Irgacure（登録商標）651）；アセトフェノン、アセトフェノン誘導体、例えばα−ヒドロキシシクロアルキルフェニルケトンもしくはα−ヒドロキシアルキルフェニルケトン、例えば２−ヒドロキシ−２−メチル−１−フェニルプロパノン（Darocur（登録商標）1173）、１−ヒドロキシシクロヘキシルフェニルケトン（Irgacure（登録商標）184）、１−（４−ドデシルベンゾイル）−１−ヒドロキシ−１−メチルエタン、１−（４−イソプロピルベンゾイル）−１−ヒドロキシ−１−メチル−エタン、１−［４−（２−ヒドロキシエトキシ）フェニル］−２−ヒドロキシ−２−メチル−１−プロパン−１−オン（Irgacure（登録商標）2959）；２−ヒドロキシ−１−｛４−［４−（２−ヒドロキシ−２−メチル−プロピオニル）ベンジル］フェニル｝−２−メチル−プロパン−１−オン（Irgacure（登録商標）127）；２−ヒドロキシ−１−｛４−［４−（２−ヒドロキシ−２−メチル−プロピオニル）フェノキシ］フェニル｝−２−メチル−プロパン−１−オン；１−［４−（ベンゾイル−フェニル−チア）フェニル］−２−メチル−２−（ｐ−トリルスルホニル）プロパン−１−オン（Esacure（登録商標）1001M）；オリゴマー型のα−ヒドロキシアルキルフェニルケトン、例えばEsacure（登録商標）ONE、Esacure（登録商標）KIP 100；ジアルコキシアセトフェノン、α−アミノアセトフェノン、例えば（４−メチルチオベンゾイル）−１−メチル−１−モルホリノエタン（Irgacure（登録商標）907）、（４−モルホリノベンゾイル）−１−ベンジル−１−ジメチルアミノプロパン（Irgacure（登録商標）369）、（４−モルホリノベンゾイル）−１−（４−メチルベンジル）−１−ジメチルアミノプロパン（Irgacure（登録商標）379）、（４−（２−ヒドロキシエチル）アミノベンゾイル）−１−ベンジル−１−ジメチルアミノプロパン）、（３，４−ジメトキシベンゾイル）−１−ベンジル−１−ジメチル−アミノプロパン；４−アロイル−１，３−ジオキソラン、ベンゾインアルキルエーテル、フェニルグリオキサル酸エステルおよびそれらの誘導体、例えばメチル α−オキソベンゼンアセテート、オキソ−フェニル酢酸 ２−（２−ヒドロキシエトキシ）エチルエステル、ダイマー型のフェニルグリオキサル酸エステル、例えばオキソ−フェニル酢酸 １−メチル−２−［２−（２−オキソ−２−フェニル−アセトキシ）プロポキシ］エチルエステル（Irgacure（登録商標）754）；他のオキシムエステル、例えば１，２−オクタンジオン １−［４−（フェニルチオ）フェニル］−２−（Ｏ−ベンゾイルオキシム）（Irgacure（登録商標）OXE01）、エタノン １−［９−エチル−６−（２−メチルベンゾイル）−９Ｈ−カルバゾール−３−イル］−１−（Ｏ−アセチルオキシム）（Irgacure（登録商標）OXE02）、９Ｈ−チオキサンテン−２−カルボキシアルデヒド ９−オキソ−２−（Ｏ−アセチルオキシム）、ペルエステル、例えばベンゾフェノン テトラカルボン酸ペルエステル、例えばＥＰ１２６５４１に記載されるペルエステル、モノアシルホスフィンオキシド、���えば（２，４，６−トリメチルベンゾイル）ジフェニルホスフィンオキシド（Darocur（登録商標）TPO）、エチル（２，４，６−トリメチルベンゾイルフェニル）ホスフィン酸エステル；ビスアシルホスフィンオキシド、例えばビス（２，６−ジメトキシベンゾイル）−（２，４，４−トリメチル−ペンチル）ホスフィンオキシド、ビス（２，４，６−トリメチルベンゾイル）フェニルホスフィンオキシド（Irgacure（登録商標）819）、ビス（２，４，６−トリメチルベンゾイル）−２，４−ジペントキシフェニルホスフィンオキシド、トリスアシルホスフィンオキシド、ハロメチルトリアジン、例えば２−［２−（４−メトキシフェニル）ビニル］−４，６−ビストリクロロメチル−［１，３，５］トリアジン、２−（４−メトキシフェニル）−４，６−ビストリクロロメチル−［１，３，５］トリアジン、２−（３，４−ジメトキシフェニル）−４，６−ビストリクロロメチル−［１，３，５］トリアジン、２−メチル−４，６−ビス−トリクロロメチル−［１，３，５］トリアジン、ヘキサアリールビスイミダゾール／共開始剤系、例えばオルトクロロヘキサフェニル−ビスイミダゾールと２−メルカプトベンゾチアゾールとを組み合わせたもの、フェロセニウム化合物またはチタノセン、例えばビス（シクロペンタジエニル）ビス（２，６−ジフルオロ−３−ピリルフェニル）チタニウム（Irgacure（登録商標）784）を有する混合物を添加することも可能である。さらに、ボレート化合物を共開始剤として使用できる。Darocur（登録商標）およびIrgacure（登録商標）化合物は、BASF SEから入手でき、Esacureは、Lamberti SPAから入手できる。
【０１４７】
新規の光開始剤がハイブリッド系中で用いられる場合、新規のフリーラジカル硬化剤に加えて、カチオン性光開始剤、例えばペルオキシド化合物、例えばベンゾイルペルオキシド（他の適したペルオキシドはＵＳ４９５０５８１、第１９欄、１７〜２５行目内に記載されている）、芳香族スルホニウム塩、ホスホニウム塩もしくはヨードニウム塩（例えばＵＳ４９５０５８１、第１８欄、６０行目〜第１９欄１０行目内に記載されている）、またはシクロペンタジエニル−アレーン−鉄（ＩＩ）錯塩、例えば（η6−イソプロピルベンゼン）（η5−シクロペンタジエニル）鉄（ＩＩ）ヘキサフルオロホスフェートならびにオキシムスルホン酸エステルが使用され、それは例えばＥＰ７８０７２９に記載されている。また、例えばＥＰ４９７５３１およびＥＰ４４１２３２に記載されるピリジニウムおよび（イソ）キノリニウム塩は、新規の光開始剤と組み合わせて使用してよい。
【０１４８】
新規の光開始剤を、単独でまたは他の公知の光開始剤および増感剤との混合物で、水中の分散液もしくはエマルジョンまたは水溶液の形で使用することもできる。前記化合物がエマルジョンまたは分散液で使用される場合に、慣用の分散剤または乳化剤が、安定なエマルジョンもしくは分散液の製造のために添加される。相応の好適な添加剤は、当業者に公知である。
【０１４９】
光重合性の組成物は、一般に、固体組成物に対して、０．０５〜２５質量％の、好ましくは０．０１〜１０質量％の、特に０．０１〜５質量％の光開始剤を含有する。その量は、開始剤の混合物が用いられる場合、添加される全ての光開始剤の合計に関する。従って、その量は光開始剤（ｂ）または光開始剤（ｂ）＋（ｃ）のいずれかに関する。
【０１５０】
光開始剤に加えて、光重合可能な混合物は様々な添加剤（ｄ）を含んでよい。それらの例は、熱抑制剤であり、それは時期尚早な重合を阻止することが意図されており、例はヒドロキノン、ヒドロキノン誘導体、ｐ−メトキシフェノール、β−ナフトールまたは立体障害フェノール、例えば２，６−ジ−ｔｅｒｔ−ブチル−ｐ−クレゾールである。暗い場所での貯蔵安定性を高めるために、例えば銅化合物、例えばナフテン酸銅、ステアリン酸銅またはオクタン酸銅、リン化合物、例えばトリフェニルホスフィン、トリブチルホスフィン、トリエチルホスフィット、トリフェニルホスフィットまたはトリベンジルホスフィット、四級アンモニウム化合物、例えば塩化テトラエチルアンモニウムまたは塩化トリメチルベンジルアンモニウム、またはヒドロキシルアミン誘導体、例えばＮ−ジエチルヒドロキシルアミンを使用することが可能である。重合の間、雰囲気中の酸素を除外するために、パラフィン、または同様のワックス状物質を添加することが可能であり、それはポリマー中に不充分に溶解し、重合の開始時に表面に移動し、そして空気の侵入を妨げる透明な表面層を形成する。また、酸素不透過層を、コーティング、例えばポリ（ビニルアルコール−コ−ビニルアセテート）の上部に適用することも可能である。少量で添加できる光安定剤は、ＵＶ吸収剤、例えばヒドロキシフェニルベンゾトリアゾール、ヒドロキシフェニル−ベンゾフェノン、オキサルアミドまたはヒドロキシフェニル−ｓ−トリアジン型のものである。該化合物を、個々に、または混合物で、立体障害アミン（ＨＡＬＳ）を用いて、または用いずに使用することができる。かかるＵＶ吸収剤および光安定剤の例は、ＷＯ０４／０７４３２８、１２頁、９行目〜１４頁、２３行目に開示されており、前記の開示はここで参照を持って開示されるものとする。
【０１５１】
光重合を促進するために、成分（ｄ）として、アミン、例えばトリエタノールアミン、Ｎ−メチルジエタノールアミン、エチル−ｐ−ジメチルアミノベンゾエート、２−（ジメチルアミノ）エチルベンゾエート、２−エチルヘキシル−ｐ−ジメチルアミノベンゾエート、オクチル−パラ−Ｎ，Ｎ−ジメチルアミノベンゾエート、Ｎ−（２−ヒドロキシエチル）−Ｎ−メチル−パラ−トルイジンまたはミヒラーケトンを添加することが可能である。アミンの作用を、ベンゾフェノン型の芳香族ケトンの添加によって強めることができる。酸素捕捉剤として使用できるアミンの例は、ＥＰ３３９８４１内に記載される通り、置換されたＮ，Ｎ−ジアルキルアニリンである。他の促進剤、共開始剤および自己酸化剤（autoxidizer）は、チオール、チオエーテル、ジスルフィド、ホスホニウム塩、ホスフィンオキシドまたはホスフィンであり、例えばＥＰ４３８１２３内、ＧＢ２１８０３５８内および特開平６−６８３０９内に記載される。
【０１５２】
さらに、当該技術分野で慣例的な連鎖移動剤を、成分（ｄ）として本発明による組成物に添加することが可能である。例は、メルカプタン、アミンおよびベンゾチアゾールである。
【０１５３】
光重合を、スペクトル感度をシフトさせるか、または広げる、さらなる光増感剤または共開始剤（成分（ｄ）として）を添加することによって促進することもできる。これらは、特に、芳香族化合物、例えばベンゾフェノンおよびそれらの誘導体、チオキサントンおよびそれらの誘導体、アントラキノンおよびそれらの誘導体、クマリンおよびフェノチアジンおよびそれらの誘導体ならびにまた３−（アロイルメチレン）チアゾリン、ローダニン、カンファーキノンであるが、またエオシン、ローダミン、エリスロシン、キサンテン、チオキサンテン、アクリジン、例えば９−フェニルアクリジン、１，７−ビス（９−アクリジニル）ヘプタン、１，５−ビス（９−アクリジニル）ペンタン、シアニンおよびメロシアニン色素である。適した増感剤化合物（Ｄ）の例は、ＷＯ０６／００８２５１内、３６頁、３０行目〜３８頁、８行目に開示され、その開示はここで参照を持って開示されるものとする。
【０１５４】
更なる添加剤（ｄ）としてベンゾフェノンおよびそれらの誘導体、チオキサントンおよびそれらの誘導体、アントラキノンおよびそれらの誘導体またはクマリンおよびそれらの誘導体からなる群から選択される増感剤化合物を含む光重合性の組成物が好ましい。
【０１５５】
ベンゾフェノン誘導体、チオキサントン誘導体、アントラキノン誘導体およびクマリン誘導体の例は、ベンゾフェノン、４−フェニルベンゾフェノン、４−メトキシベンゾフェノン、４，４′−ジメトキシベンゾフェノン、４，４′−ジメチルベンゾフェノン、４，４′−ジクロロベンゾフェノン、４，４′−ビス（ジメチルアミノ）ベンゾフェノン、４，４′−ビス（ジエチルアミノ）ベンゾフェノン、４，４′−ビス（メチルエチルアミノ）ベンゾフェノン、４，４′−ビス（ｐ−イソプロピルフェノキシ）ベンゾフェノン、４−メチルベンゾフェノン、２，４，６−トリメチルベンゾフェノン、４−（４−メチルチオフェニル）ベンゾフェノン、３，３′−ジメチル−４−メトキシベンゾフェノン、メチル−２−ベンゾイルベンゾエート、４−（２−ヒドロキシエチルチオ）ベンゾフェノン、４−（４−トリルチオ）ベンゾフェノン、１−［４−（４−ベンゾイル−フェニルスルファニル）フェニル］−２−メチル−２−（トルエン−４−スルホニル）プロパン−１−オン、４−ベンゾイル−Ｎ，Ｎ，Ｎ−トリメチルベンゼンメタンアミニウムクロリド、２−ヒドロキシ−３−（４−ベンゾイル−フェノキシ）−Ｎ，Ｎ，Ｎ−トリメチル−１−プロパンアミニウムクロリド一水和物、４−（１３−アクリロイル−１，４，７，１０，１３−ペンタオキサトリデシル）ベンゾフェノン、４−ベンゾイル−Ｎ，Ｎ−ジメチル−Ｎ−［２−（１−オキソ−２−プロペニル）オキシ］エチル−ベンゼンメタンアミニウムクロリド；チオキサントン、２−イソプロピルチオキサントン、２−クロロチオキサントン、１−クロロ−４−プロポキシチオキサントン、２−ドデシルチオキサントン、２，４−ジエチルチオキサントン、２，４−ジメチルチオキサントン、１−メトキシカルボニルチオキサントン、２−エトキシカルボニルチオキサントン、３−（２−メトキシエトキシカルボニル）チオキサントン、４−ブトキシカルボニルチオキサントン、３−ブトキシカルボニル−７−メチルチオキサントン、１−シアノ−３−クロロチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ジ［２−（２−メトキシエトキシ）エトキシカルボニル］チオキサントン、１，３−ジメチル−２−ヒドロキシ−９Ｈ−チオキサンテン−９−オン、２−エチルヘキシルエーテル、１−エトキシカルボニル−３−（１−メチル−１−モルホリノエチル）チオキサントン、２−メチル−６−ジメトキシメチル−チオキサントン、２−メチル−６−（１，１−ジメトキシエチル）チオキサントン、２−モルホリノメチルチオキサントン、２−メチル−６−モルホリノエチルチオキサントン、Ｎ−アリルチオキサントン−３，４−ジカルボキシイミド、Ｎ−オクチルチオキサントン−３，４−ジカルボキシイミド、Ｎ−（１，１，３，３−テトラメチルブチル）チオキサントン−３，４−ジカルボキシイミド、１−フェノキシチオキサントン、６−エトキシカルボニル−２−メトキシチオキサントン、６−エトキシカルボニル−２−メチルチオキサントン、チオキサントン−２−カルボン酸ポリエチレングリコールエステル、２−ヒドロキシ−３−（３，４−ジメチル−９−オキソ−９Ｈ−チオキサントン−２−イルオキシ）−Ｎ，Ｎ，Ｎ−トリメチル−１−プロパンアミニウムクロリド、クマリン１、クマリン２、クマリン６、クマリン７、クマリン３０、クマリン１０２、クマリン１０６、クマリン１３８、クマリン１５２、クマリン１５３、クマリン３０７、クマリン３１４、クマリン３１４Ｔ、クマリン３３４、クマリン３３７、クマリン５００、３−ベンゾイルクマリン、３−ベンゾイル−７−メトキシクマリン、３−ベンゾイル−５，７−ジメトキシクマリン、３−ベンゾイル−５，７−ジプロポキシクマリン、３−ベンゾイル−６，８−ジクロロクマリン、３−ベンゾイル−６−クロロ−クマリン、３，３′−カルボニル−ビス［５，７−ジ（プロポキシ）クマリン］、３，３′−カルボニル−ビス（７−メトキシクマリン）、３，３′−カルボニル−ビス（７−ジエチルアミノクマリン）、３−イソブチロイルクマリン、３−ベンゾイル−５，７−ジメトキシクマリン、３−ベンゾイル−５，７−ジエトキシクマリン、３−ベンゾイル−５，７−ジブトキシクマリン、３−ベンゾイル−５，７−ジ（メトキシエトキシ）クマリン、３−ベンゾイル−５，７−ジ（アリルオキシ）クマリン、３−ベンゾイル−７−ジメチルアミノクマリン、３−ベンゾイル−７−ジエチルアミノクマリン、３−イソブチロイル−７−ジメチルアミノクマリン、５，７−ジメトキシ−３−（１−ナフトイル）クマリン、５，７−ジエトキシ−３−（１−ナフトイル）クマリン、３−ベンゾイルベンゾ［ｆ］クマリン、７−ジエチルアミノ−３−チエノイルクマリン、３−（４−シアノベンゾイル）−５，７−ジメトキシクマリン、３−（４−シアノベンゾイル）−５，７−ジプロポキシクマリン、７−ジメチルアミノ−３−フェニルクマリン、７−ジエチルアミノ−３−フェニルクマリン、ＪＰ０９−１７９２９９−ＡおよびＪＰ０９−３２５２０９−Ａに開示されるクマリン誘導体、例えば７−［｛４−クロロ−６−（ジエチルアミノ）−Ｓ−トリアジン−２−イル｝アミノ］−３−フェニルクマリン、９，１０−アントラキノンならびにアントラセンである。
【０１５６】
増感剤を、特に顔料着色された（例えば二酸化チタンで着色された）組成物中に添加することによって、また、熱的な条件下でフリーラジカルを形成する成分、例えばアゾ化合物、例えば２，２’−アゾビス（４−メトキシ−２，４−ジメチルバレロニトリル）、トリアゼン、ジアゾスルフィド、ペンタアザジエンまたはペルオキシ化合物、例えばヒドロペルオキシドまたはペルオキシカーボネート、例えばｔ−ブチルヒドロペルオキシド（例えばＥＰ２４５６３９内に記載される）を添加することによって、硬化工程を補助できる。本発明による組成物は、さらなる添加剤（Ｄ）として、光還元性染料、例えばキサンテン染料、ベンゾキサンテン染料、ベンゾチオキサンテン染料、チアジン染料、ピロニン染料、ポルフィリン染料またはアクリジン染料、および／または照射によって開裂できるトリハロゲンメチル化合物を含んでよい。同様の組成物は例えばＥＰ４４５６２４内に記載されている。
【０１５７】
当該技術分野で公知の更なる添加剤を、例えばビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリルオキシプロピルトリメトキシシランおよび３−メルカプトプロピルトリメトキシシランを、成分（ｄ）として、例えば流動向上剤として、付着促進剤として添加してよい。界面活性剤、蛍光増白剤、顔料、染料、湿潤剤、レベリング助剤、分散剤、凝集抑制剤、酸化防止剤または充填剤は、添加剤（ｄ）についての更なる例である。
【０１５８】
厚くかつ着色された被覆物を硬化させるために、例えばＵＳ５０１３７６８内に記載される通り、ガラス微小球または微粉砕ガラス繊維を添加することが適切である。更に好適な成分（ｄ）は、既に上述のように、界面活性剤および分散剤ならびに他の成分、特に配合物中の顔料もしくは着色剤の適用を補助するための成分である。
【０１５９】
顔料が分散しやすくするために、かつ得られた顔料分散液を安定化するために、顔料の表面処理を適用することが好ましい。表面処理試薬は、例えば、界面活性剤、ポリマー型分散剤、一般的なテクスチャ向上剤、顔料誘導体およびそれらの混合物である。本発明による着色剤組成物が少なくとも１種のポリマー型分散剤および／または少なくとも顔料誘導体を含む場合に特に好ましい。好適な界面活性剤は、アニオン系界面活性剤、例えばアルキルベンゼンスルホネートもしくはアルキルナフタレンスルホネート、アルキルスルホコハク酸塩もしくはナフタレンホルムアルデヒドスルホネート；カチオン系界面活性剤、例えば第四級塩、例えばベンジルトリブチルアンモニウムクロリド；または非イオン系もしくは両性界面活性剤、例えばポリオキシエチレン界面活性剤ならびにアルキルベタインもしくはアミドプロピルベタインをそれぞれ含む。
【０１６０】
界面活性剤の実例は、ポリオキシエチレンアルキルエーテル、例えばポリオキシエチレンラウリルエーテル、ポリオキシエチレンステアリルエーテルおよびポリオキシエチレンオレイルエーテル；ポリオキシエチレンアルキルフェニルエーテル、例えばポリオキシエチレンオクチルフェニルエーテルおよびポリオキシエチレンノニルフェニルエーテル；ポリエチレングリコールジエステル、例えばポリエチレングリコールジラウレートおよびポリエチレングリコールジステアレート；ソルビタン脂肪酸エステル；脂肪酸変性ポリエステル；第三級アミン変性ポリウレタン；ポリエチレンイミン；KPの商品名で入手可能なもの（Shin-Etsu Chemical Co.,Ltd社の製品）、Polyflowの商品名で入手可能なもの（KYOEISHA CHEMICAL Co.,Ltd社の製品）、F-Topの商品名で入手可能なもの（To-chem Products Co.,Ltd社の製品）、MEGAFACの商品名で入手可能なもの（Dainippon Ink & Chemicals, Inc.社の製品）、Fluoradの商品名で入手可能なもの（Sumitomo 3M Ltd社の製品）、Asahi GuardおよびSurflonの商品名で入手可能なもの（Asahi Glass Co.,Ltd社の製品）などを含む。
【０１６１】
これらの界面活性剤は、単独でまたは２つ以上の混合物で使用してよい。
【０１６２】
前記界面活性剤は、一般に、着色剤組成物１００質量部に対して、５０質量部以下の量で、好ましくは０〜３０質量部の量で使用される。
【０１６３】
ポリマー型分散剤は、顔料親和性基を有する高分子量ポリマーを含む。例は、例えばスチレン誘導体、（メタ）アクリレートおよび（メタ）アクリルアミドから構成される統計コポリマーならびにかかる統計コポリマーであって後変性によって変性されているコポリマー；例えばスチレン誘導体、（メタ）アクリレートおよび（メタ）アクリルアミドから構成されるブロックコポリマーおよび／または櫛形ポリマーならびにかかるブロックコポリマーおよび／または櫛形ポリマーであって後変性によって変性されているポリマー；ポリエチレンイミンであって、例えばポリエステルでグラフトされているもの；ポリアミンであって、例えばポリエステルでグラフトされているもの；ならびに多種の（変性）ポリウレタンである。
【０１６４】
ポリマー型分散剤を使用してもよい。好適なポリマー型分散剤は、例えばBYK社のDISPERBYK（登録商標）１０１、１１５、１３０、１４０、１６０、１６１、１６２、１６３、１６４、１６６、１６８、１６９、１７０、１７１、１８０、１８２、２０００、２００１、２００９、２０２０、２０２５、２０５０、２０７０、２０９０、２０９１、２０９５、２０９６、２１５０、２１６３、２１６４、BASF社のEFKA（登録商標）４００８、４００９、４０１０、４０１５、４０２０、４０４６、４０４７、４０５０、４０５５、４０６０、４０６１、４０８０、４３００、４３１０、４３２０、４３３０、４３４０、４４００、４４０１、４４０２、４４０３、４４０６、４５００、４５１０、４５２０、４５３０、４５４０、４５５０、４５６０、４５７０、４５８０、４５８５、４５９０、４８００、Ajinomoto Fine Techno社のAjisper PB（登録商標）７１１、８２１、８２２、８２３、８２４、８２７、８８１、Lubrizol社のSOLSPERSE（登録商標）１３２０、１３９４０、１７０００、２００００、２１０００、２４０００、２６０００、２７０００、２８０００、３１８４５、３２０００、３２５００、３２５５０、３２６００、３３５００、３４７５０、３６０００、３６６００、３７５００、３８５００、３９０００、４１０００、４１０９０、４４０００、５３０９５、Kawaken Fine Chemical社のHinoact KF-1300M、T-6000、T-8000、T-8000E、T-9050、Kusumoto Chemicals社のDisparlon PW-36、DA-325、DA-375、DA-7301、Kyoheisha Chemical社のFlowlen DOPA-15B、DOPA-15BHFS、DOPA-17HF、DOPA-22、DOPA-33、G-600、G-700、G-820、G-900、NC-500、KDG-2400ならびにそれらの組み合わせである。
【０１６５】
EFKA（登録商標）4046、4047、4060、4061、4300、4310、4320、4330、4340、4585、DISPERBYK（登録商標）161、162、163、164、165、166、168、169、170、2000、2001、2020、2050、2090、2091、2095、2096、2105、2150、2163、2164、PB（登録商標）711、821、822、823、824、827、881、SOLSPERSE（登録商標）24000、31845、32500、32550、32600、33500、34750、36000、36600、37500、39000、41090、44000、53095、Hinoact T-6000、T-8000E、Disparlon PW-36、DA-7301ならびにそれらの組み合わせを分散剤として使用することが好ましい。
【０１６６】
好適なテクスチャ向上剤は、例えば脂肪酸、例えばステアリン酸またはベヘン酸ならびに脂肪アミン、例えばラウリルアミンおよびステアリルアミンである。更に、脂肪アルコールまたはエトキシ化脂肪アルコールポリオール、例えば脂肪族の１，２−ジオールまたはエポキシ化大豆油、ワックス、樹脂酸ならびに樹脂酸塩を、このために使用してよい。
【０１６７】
好適な顔料分散剤は、例えば銅フタロシアニン誘導体、例えばBASF社のEFKA（登録商標）6745、Lubrizol社のSOLSPERSE（登録商標）5000、12000、BYK社のSYNERGIST 2100ならびにアゾ誘導体、例えばEFKA（登録商標）6750、SOLSPERSE（登録商標）22000およびSYNERGIST 2105である。
【０１６８】
顔料用の上述の分散剤および界面活性剤は、例えばレジスト配合物として使用される組成物において、特にカラーフィルター配合物において使用される。
【０１６９】
本発明の対象は、また、上記の光重合性の組成物であって、更なる添加剤（ｄ）として、分散剤もしくは分散剤の混合物を含む前記組成物ならびに上記の光重合性の組成物であって、更なる添加剤（ｄ）として顔料もしくは顔料の混合物を含む前記組成物である。
【０１７０】
用途の分野に応じて、かつこの分野に必要とされる特性に応じて、添加剤（ｄ）が選択される。上記の添加剤は当該技術分野で慣例的であり、従ってそれぞれの用途において通常の量で添加される。
【０１７１】
結合剤（ｅ）は、同様に新規組成物に添加してよい。これは、光重合性の化合物が液体または粘性物質である場合、特に好都合である。結合剤の量は、固体含有物全体に対して、例えば２〜９８質量％、好ましくは５〜９５質量％、特に２０〜９０質量％であってよい。結合剤は、用途の分野に依存して、およびこの分野のために必要とされる特性、例えば水および有機溶剤系における現像能力、基材への付着、および酸素に対する感度に依存して選択される。
【０１７２】
適した結合剤の例は、約２０００〜２００００００、好ましくは３０００〜１００００００の分子量を有するポリマーである。アルカリ現像型の結合剤の例は、ペンダント基としてカルボン酸官能を有するアクリルポリマー、例えばエチレン性不飽和カルボン酸、例えば（メタ）アクリル酸、２−カルボキシエチル（メタ）アクリル酸、２−カルボキシプロピル（メタ）アクリル酸、イタコン酸、クロトン酸、マレイン酸、フマル酸およびω−カルボキシポリカプロラクトンモノ（メタ）アクリレートを、（メタ）アクリル酸のエステル、例えばメチル（メタ）アクリレート、エチル（メタ）アクリレート、プロピル（メタ）アクリレート、ブチル（メタ）アクリレート、ベンジル（メタ）アクリレート、２−エチルヘキシル（メタ）アクリレート、ヒドロキシエチル（メタ）アクリレート、ヒドロキシプロピル（メタ）アクリレート、グリセロールモノ（メタ）アクリレート、トリシクロ［５．２．１．０2,6］デカン−８−イル（メタ）アクリレート、グリシジル（メタ）アクリレート、２−メチルグリシジル（メタ）アクリレート、３，４−エポキシブチル（メタ）アクリレート、６，７−エポキシヘプチル（メタ）アクリレート；ビニル芳香族化合物、例えばスチレン、α−メチルスチレン、ビニルトルエン、ｐ−クロロスチレン、ビニルベンジルグリシジルエーテル；アミド型不飽和化合物、（メタ）アクリルアミドジアセトンアクリルアミド、Ｎ−メチロールアクリルアミド、Ｎ−ブトキシメタクリルアミドならびにポリオレフィン型化合物、例えばブタジエン、イソプレン、クロロプレンなど；メタクリロニトリル、メチルイソプロペニルケトン、モノ−２−［（メタ）アクリロイルオキシ］エチルスクシネート、Ｎ−フェニルマレイミド、無水マレイン酸、酢酸ビニル、プロピオン酸ビニル、ピバル酸ビニル、ポリスチレンマクロモノマーまたはポリメチル（メタ）アクリレートマクロモノマーから選択される１もしくはそれより多くのモノマーとともに共重合させることによって得られる慣用的に知られるコポリマーである。コポリマーの例は、アクリレートおよびメタクリレートと、アクリル酸またはメタクリル酸との、およびスチレンもしくは置換スチレンとのコポリマー、フェノール樹脂、例えばノボラック、（ポリ）ヒドロキシスチレンおよびヒドロキシスチレンとアルキルアクリレート、アクリル酸および／またはメタクリル酸とのコポリマーである。好ましいコポリマーの例は、メチルメタクリレート／メタクリル酸のコポリマー、ベンジルメタクリレート／メタクリル酸のコポリマー、メチルメタクリレート／エチルアクリレート／メタクリル酸のコポリマー、ベンジルメタクリレート／メタクリル酸／スチレンのコポリマー、ベンジルメタクリレート／メタクリル酸／ヒドロキシエチルメタクリレートのコポリマー、メチルメタクリレート／ブチルメタクリレート／メタクリル酸／スチレンのコポリマー、メチルメタクリレート／ベンジルメタクリレート／メタクリル酸／ヒドロキシフェニルメタクリレートのコポリマーである。溶剤現像型の結合剤ポリマーの例は、ポリ（アルキルメタクリレート）、ポリ（アルキルアクリレート）、ポリ（ベンジルメタクリレート−コ−ヒドロキシエチルメタク��レート−コ−メタクリル酸）、ポリ（ベンジルメタクリレート−コ−メタクリル酸）；セルロースエステルおよびセルロースエーテル、例えば酢酸セルロース、アセト酪酸セルロース、メチルセルロース、エチルセルロース；ポリビニルブチラール、ポリビニルホルマール、環化ゴム、ポリエーテル、例えばポリエチレンオキシド、ポリプロピレンオキシドおよびポリテトラヒドロフラン；ポリスチレン、ポリカーボネート、ポリウレタン、塩素化ポリオレフィン、ポリ塩化ビニル、塩化ビニル／ビニリデンコポリマー、塩化ビニリデンとアクリロニトリル、メチルメタクリレートおよび酢酸ビニルのコポリマー、ポリ酢酸ビニル、コポリ（エチレン／酢酸ビニル）、ポリカプロラクタムおよびポリ（ヘキサメチレンアジパミド）などのポリマーならびにポリ（エチレングリコールテレフタレート）およびポリ（ヘキサメチレングリコールスクシネート）などのポリエステルおよびポリイミド結合剤樹脂である。
【０１７３】
本発明におけるポリイミド結合剤樹脂は、溶剤可溶性のポリイミドであっても、ポリイミド前駆体、例えばポリ（アミド酸）であってもよい。
【０１７４】
好ましいのは、光重合性組成物であって、結合剤ポリマー（ｅ）として、メタクリレートおよびメタクリル酸のコポリマーを含む前記組成物である。
【０１７５】
更に関心が持たれるのは、例えばＪＰ１０−１７１１１９−Ａに記載されるポリマー型の結合剤成分、特にカラーフィルターで使用するための前記成分である。
【０１７６】
本発明の対象は、更に、前記の光重合性の組成物であって、成分（ａ）が、飽和もしくは不飽和の多塩基性酸無水物と、エポキシ樹脂および不飽和モノカルボン酸の反応の生成物との反応によって得られる樹脂である前記組成物である。
【０１７７】
光重合性の組成物を、様々な目的のために、例えば、印刷インキとして、例えばスクリーン印刷インキとして、オフセット印刷もしくはフレキソ印刷用のインキとして、透明仕上げとして、白色仕上げもしくは着色仕上げとして、例えば木材または金属用に、粉末コーティングとして、コーティング材料として、とりわけ、紙、木材、金属またはプラスチック用に、建物のマーキングおよび道路のマーキング用の昼光硬化性コーティングとして、写真複写技術のために、ホログラフィック記録材料のために、画像記録技術のために、または有機溶剤または水性アルカリで現像できる印刷版を製造するために、スクリーン印刷用マスクを製造するために、歯科充填組成物として、接着剤として、感圧性接着剤として、積層用樹脂として、エッチングレジスト、はんだレジスト、電気めっきレジスト、または永久レジストとして、液体膜と乾燥膜との両方で、光構造化可能な誘電体として、およびプリント回路基板および電子回路用に、様々なディスプレイ用途用のカラーフィルターを製造するためのレジストとして、またはプラズマディスプレイパネルおよびエレクトロルミネッセンスディスプレイの製造工程において構造を作るためのレジストとして（例えば、ＵＳ５８５３４４６、ＥＰ８６３５３４、ＪＰ０９−２４４２３０−Ａ、ＪＰ１０−６２９８０−Ａ、ＪＰ０８−１７１８６３−Ａ、ＵＳ５８４０４６５、ＥＰ８５５７３１、ＪＰ０５−２７１５７６−Ａ、ＪＰ０５−６７４０５−Ａに記載される）、ホログラフィックデータ記録（ＨＤＳ）材料の製造のために、光スイッチ、光格子（干渉格子）、光回路の製造のために、３次元物品を集塊硬化（透明型内でのＵＶ硬化）によって、または立体リソグラフィー技術によって製造するために（例えば、複合材料（例えばスチレンポリエステル、必要であればそれはガラス繊維および／または他の繊維および他の助剤を含有してよい）および他の厚い層状組成物を製造するためにＵＳ４５７５３３０に記載される通り）、電子コンポーネントおよび集積回路のコーティングおよびシーリングのために、または光ファイバー用のコーティングとして、または光学レンズ、例えばコンタクトレンズまたはフレネルレンズを製造するために、使用できる。本発明による組成物は、医療用機器、補助具、またはインプラントの製造にさらに適している。さらに、本発明による組成物は、例えばＤＥ１９７０００６４およびＥＰ６７８５３４に記載される通り、サーモトロピック特性を有するゲルの調製のために適している。
【０１７８】
新規の光開始剤を、さらに、乳化重合、パール重合または懸濁重合用の開始剤として、液晶モノマーおよびオリゴマーの秩序状態を固定するための重合開始剤として、または有機材料上の染料を固定するための開始剤として用いてもよい。
【０１７９】
被覆材料において、プレポリマーと多価不飽和モノマーとの混合物がしばしば使用され、それはさらに一価不飽和モノマーも同様に含んでよい。それはここで、初めに被膜の特性を規定し、かつ、それを変化させることによって熟練者が硬化膜の特性に影響を与えることができるプレポリマーである。多価不飽和モノマー官能基は、膜を不溶性にする架橋剤として作用する。一価不飽和モノマー官能基は、反応性希釈剤として作用し、それは溶剤を用いる必要なく粘度を低減するために使用される。
【０１８０】
不飽和ポリエステル樹脂は通常、一価不飽和モノマーと、好ましくはスチレンと一緒に２成分系で使用される。フォトレジスト用には、特定の１成分系、例えばポリマレイミド、ポリカルコンまたはポリイミドが、ＤＥ２３０８８３０に記載される通り、しばしば使用される。
【０１８１】
新規の光開始剤を、放射硬化性粉末コーティングの重合のためにも使用できる。該粉末コーティングは、固体樹脂および反応性二重結合を含有するモノマー、例えばマレエート、ビニルエーテル、アクリレート、アクリルアミドおよびそれらの組み合わせに基づくことがある。フリーラジカルによるＵＶ硬化性粉末コーティングは、固体のアクリルアミド（例えばメチルメチルアクリルアミドグリコレート）を有する不飽和ポリエステル樹脂と、新規のフリーラジカル光開始剤とを混合することによって配合されることができ、かかる配合物は例えば、M.WittigおよびTh.Gohmannによる"Radiation Curing of Powder Coating"、Conference Proceedings，Radtech Europe 1993の論文中に記載されている。粉末コーティングは、例えばＤＥ４２２８５１４内およびＥＰ６３６６６９内に記載される通り、結合剤も含有できる。フリーラジカルによるＵＶ硬化性粉末コーティングを、不飽和ポリエステル樹脂と固体のアクリレート、メタクリレートまたはビニルエーテルと、および新規の光開始剤（または光開始剤混合物）と混合することによって配合することもできる。該粉体塗料は、例えば、ＤＥ４２２８５１４およびＥＰ６３６６６９に記載されている結合剤を含むこともできる。該ＵＶ硬化性粉末被覆物は、さらには、白色または有色顔料を含んでよい。例えば、好ましくは、良好な隠蔽力を有する硬化粉体塗料を得るために、二酸化ルチルチタンを５０質量％以下の濃度で使用することができる。その手順は、通常、基材、例えば金属または木材上への、加熱によって粉末を溶融する、粉末の静電噴霧または摩擦静電（tribostatic）噴霧、および平坦な膜が形成された後、例えば中圧水銀ランプ、メタルハライドランプまたはキセノンランプを使用した紫外線および／または可視光を用いた被覆物の照射硬化を含む。熱硬化性粉末被覆物を上回る、照射硬化性粉末被覆物の特定の利点は、粉末粒子溶融後のフロー時間を遅らせて、平坦で高光沢の被覆物の形成を確実にできることである。熱硬化性系と比較して、照射硬化性粉末被覆物は、それらの寿命を縮める望ましくない効果なく、より低い温度で溶融するために配合され得る。この理由のために、それらは熱に対して敏感な基板、例えば木材またはプラスチックへの被覆物としても適している。新規の光開始剤系に加えて、粉末被覆配合物もＵＶ吸収剤を含んでよい。好適な例は、セクション１．−８で上述されている。
【０１８２】
新規の光硬化性組成物は、例えば、光活性層の適用が意図されているか、または画像用の露光によって画像を生成することが意図されている、全ての種類の基材、例えば木材、テキスタイル、紙、セラミックス、ガラス、プラスチック、例えばポリエステル、ポリエチレンテレフタレート、ポリオレフィンまたは酢酸セルロース、特に膜の形態のもの、さらには金属、例えばＡｌ、Ｃｕ、Ｎｉ、Ｆｅ、Ｚｎ、ＭｇまたはＣｏおよびＧａＡｓ、ＳｉまたはＳｉＯ2への被覆材料として適している。
【０１８３】
新規の放射感受性組成物はさらに、光に対する非常に高い感度を有し、かつ、水性アルカリ媒体中で膨潤なく現像できるネガ型レジストとしての用途が見出されている。それらは、凸版印刷、平版印刷、輪転グラビアまたはスクリーン印刷フォームのための印刷フォーム（printing form）の製造のために、例えば点字における文字の製造のための起伏複写（relief copy）の製造のために、スタンプの製造のために、化学的な粉砕において、または集積回路製造におけるマイクロレジストとして使用するために、適している。該組成物は、更に、光パターン形成可能な誘電体層またはコーティング、コンピュータチップ、プリント基板および他の電気もしくは電子コンポーネントの製造における封入材料および絶縁コーティングとして使用してよい。可能な層支持体および被覆基材の加工条件は様々である。
【０１８４】
新規の組成物は、また、感光性の熱硬化性樹脂組成物およびその使用によってソルダーレジストパターンを形成する方法に関し、より具体的にプリント回路基板の製造、金属製物品の精密な作製、ガラスおよび石材物品のエッチング、プラスチック物品の浮き彫りおよび印刷版の製造のための材料として有用な、特にプリント回路基板用のソルダーレジストとして有用な新規の感光性の熱硬化性の樹脂組成物ならびにソルダーレジストパターンの形成方法であって、樹脂組成物の層をパターンを有するフォトマスクを通じて選択的に化学線にさらす工程と、層のさらされた部分を現像する工程とによって行う前記方法に関する。
【０１８５】
ソルダーレジストは、はんだが無関係の部分に付着することを防ぐことと回路を保護することを目的とするプリント回路基板に対する所定の部位のはんだ付けの間に使用される物質である。従って、高い付着性、絶縁抵抗、はんだ付け温度に対する耐久性、溶剤に対する耐久性、アルカリに対する耐久性、酸に対する耐久性、そしてめっきに対する耐久性などの特性を有する必要がある。
【０１８６】
本発明による光硬化性の組成物は良好な熱的安定性と酸素による阻害に対して十分に耐久性があるので、該組成物は、例えばＥＰ３２０２６４に記載されるようなカラーフィルターまたはカラーモザイクシステムの製造のために特に適している。カラーフィルターは、通常、ＬＣＤ、ＰＤＰ（プラズマパネルディスプレイ）、ＥＬ（電子発光）ディスプレイなどのフラットパネルディスプレイならびに投射システム、スキャナ、デジタルカメラおよびビデオカメラのためのイメージセンサ、ＣＣＤ（電荷結合素子）およびＣＭＯＳ（相補型金属酸化膜半導体）センサの製造において使用される。
【０１８７】
カラーフィルターは、通常は、ガラス基板上に、赤色と緑色と青色のピクセルと、黒色のマトリクスとを形成することによって製造される。これらのプロセスにおいて、本発明による光硬化性組成物を使用できる。特に好ましい使用方法は、赤色、緑色および青色の着色物質、染料および顔料を本発明の感光性の樹脂組成物に添加することと、基板を前記組成物でコーティングすることと、該コーティングを短時間の熱処理で乾燥させることと、該コーティングをパターン状に化学線にさらすことと、引き続き水性アルカリ性現像溶液中で前記パターンを現像することと、任意に熱処理することとを含む。このように、引き続きこのプロセスで互いの上部に任意の所望の順番で赤色に、緑色に、そして青色に顔料着色されたコーティングを適用することによって、赤色、緑色および青色のカラーピクセルを有するカラーフィルター層を製造できる。
【０１８８】
現像は、重合されなかった領域を好適なアルカリ性現像溶液で洗出することによって行われる。このプロセスは、複数の色を有するイメージを形成するまで繰り返す。
【０１８９】
本発明の感光性の樹脂組成物において、少なくとも１もしくはそれより多くの画素を透明基板上に形成させ、次いで前記透明基板が形成されていない側の透明基板から露光を行う方法によって、前記画素は、遮光マスクとして用いることができる。例えば、全面の露光を行う場合には、マスクの位置調整は不要となり、その位置のずれの懸念は取り除かれる。そして、前記の画素が形成されていない部分の全てを硬化させることが可能である。更に、この場合に、同様に前記の画素が形成されていない部分を、遮光マスクの部分的な使用によって現像して取り除くことが可能である。
【０１９０】
いずれにせよ、先に形成された画素と後に形成された画素との間には隙間は形成されないので、本発明の組成物は、例えばカラーフィルター用の形成材料に適している。固めるために、前記の赤色、緑色および青色の着色物質、染料および顔料は、本発明の感光性の樹脂組成物に加えられ、そして赤色、緑色および青色の画素の形成のために画像の形成のためのプロセスが繰り返される。次いで、例えば黒色の着色材料、染料および顔料が加えられた感光性樹脂は、全面に与えられる。全面露光（または遮光マスクを介した部分的な露光）をその上に行うことで、赤色、緑色および青色の画素の間にある隙間全体にわたって（または遮光マスクの部分的な領域の全体にわたって）黒色の画素を形成させることができる。
【０１９１】
感光性の樹脂組成物が基板上にコーティングされ乾燥される方法に加えて、本発明の感光性の樹脂組成物は、同様にレイヤートランスファー材料のために使用することができる。つまり、該感光性の樹脂組成物は、直接的に、一時的なサポート上に、好ましくはポリエチレンテレフタレートフィルム上に、または酸素遮蔽層および剥離層または剥離層および酸素遮蔽層が与えられたポリエチレンテレフタレートフィルム上に層状に与えられる。通常、合成樹脂から製造される除去可能なカバーシートは、取り扱い時の保護のためにその上に積層される。更に、同様に、アルカリ可溶性の熱可塑性樹脂層および中間層が一時的なサポート上に与えられ、更に感光性の樹脂組成物層がその上に与えられている層構造を塗布できる（ＪＰ５−１７３３２０−Ａ）。
【０１９２】
前記のカバーシートは、使用時に取り除かれ、そして感光性の樹脂組成物は、永続的なサポート上に積層される。引き続き、剥離は、これらの層と一時的なサポートとの間では、酸素遮蔽層と剥離層が与えられている場合に行われ、剥離層と酸素遮蔽層との間では、剥離層と酸素遮蔽層が与えられている場合に行われ、そして一時的なサポートと感光性樹脂層との間では、剥離層か酸素遮蔽層のいずれかが与えられていない場合に行われ、そして一時的なサポートが取り除かれる。
【０１９３】
金属のサポート、ガラス、セラミックおよび合成樹脂のフィルムは、カラーフィルター用のサポートとして使用することができる。ガラスと合成樹脂のフィルムであって透明かつ優れた寸法安定性を有するものは特に好ましい。
【０１９４】
感光性の樹脂組成物層の厚さは、通常は、０．１〜５０マイクロメートル、特に０．５〜５マイクロメートルである。
【０１９５】
アルカリ物質の希釈された水溶液は、本発明の感光性の樹脂組成物のための現像溶液として使用できるが、それは、該組成物がアルカリ可溶性の樹脂またはアルカリ可溶性のモノマーもしくはオリゴマーを含有し、更に、そこに少量の水混和性の有機溶剤を添加することによって製造される現像溶液が同様に含まれる場合である。
【０１９６】
好適なアルカリ性材料の例は、アルカリ金属水酸化物（例えば水酸化ナトリウムおよび水酸化カリウム）、アルカリ金属炭酸塩（例えば炭酸ナトリウムおよび炭酸カリウム）、アルカリ金属重炭酸塩（例えば重炭酸ナトリウムおよび重炭酸カリウム）、アルカリ金属ケイ酸塩（例えばケイ酸ナトリウムおよびケイ酸カリウム）、アルカリ金属メタケイ酸塩（例えばメタケイ酸ナトリウムおよびメタケイ酸カリウム）、トリエタノールアミン、ジエタノールアミン、モノエタノールアミン、モルホリン、テトラアルキルアンモニウムヒドロキシド（例えばテトラメチルアンモニウムヒドロキシド）またはリン酸三ナトリウムを含む。前記のアルカリ物質の濃度は、０．０１〜３０質量％であり、ｐＨは、好ましくは８〜１４である。
【０１９７】
水と混和性の好適な有機溶剤は、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ジエチレングリコールジメチルエーテル、プロピレングリコールモノメチルエーテルアセテート、エチル−３−エトキシプロピオネート、メチル−３−メトキシプロピオネート、ｎ−ブチルアセテート、ベンジルアルコール、アセトン、メチルエチルケトン、シクロペンタノン、シクロヘキサノン、２−ヘプタノン、２−ペンタノン、ε−カプロラクトン、γ−ブチロラクトン、ジメチルホルムアミド、ジメチルアセトアミド、ヘキサメチルホスホラミド、エチルラクテート、メチルラクテート、ε−カプロラクタムおよびＮ−メチルピロリジノンを含む。水と混和性の有機溶剤の濃度は、０．１〜３０質量％である。
【０１９８】
更に、公知の界面活性剤を添加することができる。該界面活性剤の濃度は、好ましくは０．００１〜１０質量％である。
【０１９９】
本発明の感光性の樹脂組成物は、アルカリ性化合物を含有しない有機溶剤（２種以上の溶剤のブレンドを含む）で現像することもできる。好適な溶剤は、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ジエチレングリコールジメチルエーテル、プロピレングリコールモノメチルエーテルアセテート、エチル−３−エトキシプロピオネート、メチル−３−メトキシプロピオネート、ｎ−ブチルアセテート、ベンジルアルコール、アセトン、メチルエチルケトン、シクロペンタノン、シクロヘキサノン、２−ヘプタノン、２−ペンタノン、ε−カプロラクトン、γ−ブチロラクトン、ジメチルホルムアミド、ジメチルアセトアミド、ヘキサメチルホスホラミド、エチルラクテート、メチルラクテート、ε−カプロラクタムおよびＮ−メチルピロリジノンを含む。任意に、水を、これらの溶剤に、依然として澄明な溶液が得られ、かつ感光性の組成物の露光されない領域の十分な可溶性が保持される濃度まで添加することができる。
【０２００】
現像溶液は、当業者に公知のあらゆる形態で、例えば浴溶液、パドル溶液または噴霧溶液の形態で使用することができる。感光性の樹脂組成物層の硬化されていない部分を取り除くためには、回転ブラシで擦ることと湿ったスポンジで擦ることなどの方法を組み合わせることができる。通常、現像溶液の温度は、好ましくは、室温から４０℃とその付近である。現像時間は、特定の種類の感光性の樹脂組成物、現像溶液のアルカリ性および温度ならびに添加する場合には有機溶剤の種類と濃度に応じて変更可能である。通常、その時間は、１０秒から２分である。現像プロセスの後にリンス工程を置くこともできる。
【０２０１】
最終的な熱処理は、好ましくは、現像プロセスの後に行われる。従って、露光により光重合された層（以下、光硬化層と呼ぶ）を有するサポートを電気炉および乾燥機内で加熱し、そして光硬化層に赤外ランプを照射するか、またはホットプレート上で加熱する。加熱温度と時間は、使用される組成物と形成される層の厚さに依存する。一般に、加熱は、約１２０℃〜約２５０℃で、約５分〜約６０分間にわたり適用される。
【０２０２】
本発明による組成物、例えば顔料着色されたカラーフィルターレジスト組成物中に含まれうる顔料は、好ましくは、加工された顔料、例えば顔料を、アクリル樹脂、塩化ビニル−酢酸ビニルコポリマー、マレイン酸樹脂およびエチルセルロース樹脂からなる群から選択される少なくとも１種の樹脂中に微分散させることによって製造された粉末状またはペースト状の製品である。
【０２０３】
赤色顔料は、例えば、アントラキノン型顔料を単独で、ジケトピロロピロール型顔料を単独で、それらの混合物をまたはそれらの少なくとも１種とジアゾ型黄色顔料もしくはイソインドリン型黄色顔料とからなる混合物を、特にＣ．Ｉ．ピグメントレッド１７７を単独で、Ｃ．Ｉ．ピグメントレッド２５４を単独で、Ｃ．Ｉ．ピグメントレッド１７７とＣ．Ｉ．ピグメントレッド２５４との混合物をまたはＣ．Ｉ．ピグメントレッド１７７とＣ．Ｉ．ピグメントレッド２５４の少なくとも一方とＣ．Ｉ．ピグメントイエロー８３もしくはＣ．Ｉ．ピグメントイエロー１３９とからなる混合物を含む（"Ｃ．Ｉ．"は、当業者に公知でありかつ公然に利用できるカラーインデックスを指す）。
【０２０４】
前記顔料のための更なる好適な例は、Ｃ．Ｉ．ピグメントレッド９、９７、１０５、１２２、１２３、１４４、１４９、１６８、１７６、１７９、１８０、１８５、２０２、２０７、２０９、２１４、２２２、２４２、２４４、２５５、２６４、２７２ならびにＣ．Ｉ．ピグメントイエロー１２、１３、１４、１７、２０、２４、３１、５３、５５、９３、９５、１０９、１１０、１２８、１２９、１３８、１３９、１５０、１５３、１５４、１５５、１６６、１６８、１８５、１９９、２１３ならびにＣ．Ｉ．ピグメントオレンジ４３である。
【０２０５】
赤色のための染料の例は、Ｃ．Ｉ．ソルベントレッド２５、２７、３０、３５、４９、８３、８９、１００、１２２、１３８、１４９、１５０、１６０、１７９、２１８、２３０、Ｃ．Ｉ．ダイレクトレッド２０、３７、３９、４４ならびにＣ．Ｉ．アシッドレッド６、８、９、１３、１４、１８、２６、２７、５１、８７、８８、８９、９２、９４、９７、１１１、１１４、１１５、１３４、１４５、１５１、１５４、１８０、１８３、１８４、１８６、１９８、Ｃ．Ｉ．ベーシックレッド１２、１３、Ｃ．Ｉ．ディスパースレッド５、７、１３、１７および５８である。前記赤色染料は、黄色染料および／または橙色染料と組み合わせて使用することができる。緑色顔料は、例えば、ハロゲン化フタロシアニン型顔料を単独でまたはそのジアゾ型黄色顔料との、キノフタロン型黄色顔料とのもしくは金属錯体との混合物を、特にＣ．Ｉ．ピグメントグリーン７を単独で、Ｃ．Ｉ．ピグメントグリーン３６を単独で、またはＣ．Ｉ．ピグメントグリーン７、Ｃ．Ｉ．ピグメントグリーン３６の少なくとも１種と、Ｃ．Ｉ．ピグメントイエロー８３、Ｃ．Ｉ．ピグメントイエロー１３８もしくはＣ．Ｉ．ピグメントイエロー１５０とからなる混合物を含む。他の好適な緑色顔料は、Ｃ．Ｉ．ピグメントグリーン１５、２５および３７である。
【０２０６】
好適な緑色染料のための例は、Ｃ．Ｉ．アシッドグリーン３、９、１６、Ｃ．Ｉ．ベーシックグリーン１および４である。
【０２０７】
好適な青色顔料のための例は、フタロシアニン型顔料であり、該顔料は、単独でかまたはジオキサジン型バイオレット顔料と組み合わせて使用され、例えばＣ．Ｉ．ピグメントブルー１５：３単独、Ｃ．Ｉ．ピグメントブルー１５：６とＣ．Ｉ．ピグメントバイオレット２３との組み合わせである。青色顔料のための更なる例は、Ｃ．Ｉ．ピグメントブルー１５：３、１５：４、１６、２２、２８および６０の顔料である。他の好適な顔料は、Ｃ．Ｉ．ピグメントバイオレット１４、１９、２３、２９、３２、３７、１７７およびＣ．Ｉ．オレンジ７３である。
【０２０８】
好適な青色染料のための例は、Ｃ．Ｉ．ソルベントブルー２５、４９、６８、７８、９４、Ｃ．Ｉ．ダイレクトブルー２５、８６、９０、１０８、Ｃ．Ｉ．アシッドブルー１、７、９、１５、１０３、１０４、１５８、１６１、Ｃ．Ｉ．ベーシックブルー１、３、９、２５およびＣ．Ｉ．ディスパースブルー１９８である。
【０２０９】
黒色マトリクス用の光重合性組成物の顔料は、好ましくは、カーボンブラック、チタニウムブラックおよび酸化鉄からなる群から選択される少なくとも１種を含む。しかしながら、全体で黒色の様相を呈する他の顔料の混合物を使用してもよい。例えばまた、Ｃ．Ｉ．ピグメントブラック１、７および３１を単独でまたは組み合わせて使用することができる。
【０２１０】
カラーフィルターのために使用される染料の他の例は、Ｃ．Ｉ．ソルベントイエロー２、５、１４、１５、１６、１９、２１、３３、５６、６２、７７、８３、９３、１６２、１０４、１０５、１１４、１２９、１３０、１６２、Ｃ．Ｉ．ディスパースイエロー３、４、７、３１、５４、６１、２０１、Ｃ．Ｉ．ダイレクトイエロー１、１１、１２、２８、Ｃ．Ｉ．アシッドイエロー１、３、１１、１７、２３、３８、４０、４２、７６、９８、Ｃ．Ｉ．ベーシックイエロー１、Ｃ．Ｉ．ソルベントバイオレット１３、３３、４５、４６、Ｃ．Ｉ．ディスパースバイオレット２２、２４、２６、２８、Ｃ．Ｉ．アシッドバイオレット４９、Ｃ．Ｉ．ベーシックバイオレット２、７、１０、Ｃ．Ｉ．ソルベントオレンジ１、２、５、６、３７、４５、６２、９９、Ｃ．Ｉ．アシッドオレンジ１、７、８、１０、２０、２４、２８、３３、５６、７４、Ｃ．Ｉ．ダイレクトオレンジ１、Ｃ．Ｉ．ディスパースオレンジ５、Ｃ．Ｉ．ダイレクトブラウン６、５８、９５、１０１、１７３、Ｃ．Ｉ．アシッドブラウン１４、Ｃ．Ｉ．ソルベントブラック３、５、７、２７、２８、２９、３５、４５および４６である。
【０２１１】
カラーフィルターの製造の幾つかの特定の場合において、補色、つまりイエロー、マゼンタ、シアン、任意にグリーンが、レッド、グリーンおよびブルーの代わりに使用される。このタイプのカラーフィルターのためのイエローとして、上述の黄色顔料および黄色染料を使用できる。マゼンタ色に適した着色剤の例は、Ｃ．Ｉ．ピグメントレッド１２２、１４４、１４６、１６９、１７７、Ｃ．Ｉ．ピグメントバイオレット１９および２３である。シアン色の例は、アルミニウムフタロシアニン顔料、チタニウムフタロシアニン顔料、コバルトフタロシアニン顔料およびスズフタロシアニン顔料である。
【０２１２】
任意の色のために、２種より多くの顔料の組み合わせを使用してもよい。カラーフィルター用途に特に適しているのは、上述の顔料を樹脂中に微分散させることによって製造された粉末状の加工顔料である。
【０２１３】
全固体成分（種々の色の顔料と樹脂）中の顔料の濃度は、例えば５質量％から８０質量％の範囲であり、特に２０質量％から４５質量％の範囲である。
【０２１４】
カラーフィルターレジスト組成物中の顔料は、好ましくは、可視光の波長（４００〜７００ｎｍ）よりも小さい平均粒径を有する。特に好ましくは、１００ｎｍ未満の平均顔料直径である。
【０２１５】
必要であれば、顔料は、感光性組成物中で、顔料を分散剤で前処理して液状配合物中での顔料の分散安定性を向上させることによって安定化することができる。好適な添加剤は、上記のものである。
【０２１６】
好ましくは、本発明によるカラーフィルターレジスト組成物は、付加的に、少なくとも１種の付加重合性のモノマー化合物を成分（ａ）として含有する。
【０２１７】
エチレン性不飽和化合物（ａ）は、カラーフィルターレジスト用途のための化合物も前記のものである。
【０２１８】
ポリオールを基礎とする成分（ａ）としてのエステルの好適な例は、トリメチロールプロパントリ（メタ）アクリレート、トリメチロールプロパントリ（アクリロイルオキシプロピル）エーテル、トリメチロールエタントリ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、ネオペンチルグリコールジ（メタ）アクリレート、ペンタエリトリトールジ（メタ）アクリレート、ペンタエリトリトールトリ（メタ）アクリレート、ペンタエリトリトールテトラ（メタ）アクリレート、ペンタエリトリトールトリ（メタ）アクリレートモノオキサレート、ジペンタエリトリトールジ（メタ）アクリレート、ジペンタエリトリトールトリ（メタ）アクリレート、ジペンタエリトリトールテトラ（メタ）アクリレート、ジペンタエリトリトールペンタ（メタ）アクリレート、ジペンタエリトリトールヘキサ（メタ）アクリレート、ジペンタエリトリトールペンタ（メタ）アクリレートモノ（２−ヒドロキシエチル）エーテル、トリペンタエリトリトールオクタ（メタ）アクリレート、１，３−ブタンジオールジ（メタ）アクリレート、１，４−ブタンジオールジイタコネート、ヘキサンジオールジ（メタ）アクリレート、１，４−シクロヘキサンジオールジ（メタ）アクリレート、ソルビトールトリ（メタ）アクリレート、ソルビトールテトラ（メタ）アクリレート、ソルビトールペンタ（メタ）アクリレート、ソルビトールヘキサ（メタ）アクリレート、オリゴエステルの（メタ）アクリレート、グリセロールジ（メタ）アクリレートおよびトリ（メタ）アクリレート、分子量２００〜１５００を有するポリエチレングリコールのジ（メタ）アクリレート、ペンタエリトリトールジイタコネート、ジペンタエリトリトールトリスイタコネート、ジペンタエリトリトールペンタイタコネート、ジペンタエリトリトールヘキサイタコネート、エチレングリコールジイタコネート、プロピレングリコールジイタコネート、１，３−ブタンジオールジイタコネート、１，４−ブタンジオールジイタコネート、テトラメチレングリコールジイタコネート、ソルビトールテトライタコネート、エチレングリコールジクロトネート、テトラメチレングリコールジクロトネート、ペンタエリトリトールジクロトネート、エチレングリコールジマレエート、トリエチレングリコールジマレエート、ペンタエリトリトールジマレエート、ソルビトールテトラマレエートまたはそれらの混合物である。
【０２１９】
他の例は、以下の式（ＸＩＩ）および（ＸＩＩＩ）：
【化９４】
0006038033.tif 000095
に示されるペンタエリトリトールおよびジペンタエリトリトール誘導体である。
【０２２０】
ポリエポキシドの例は、上述のポリオールを基礎とするものおよびエピクロロヒドリンである。典型的な例は、ビス（４−グリシジルオキシフェニル）メタン、２，２−ビス（４−グリシジルオキシフェニル）プロパン、２，２−ビス（４−グリシジルオキシフェニル）ヘキサフルオロプロパン、９，９−ビス（４−グリシジルオキシフェニル）フルオレン、ビス［４−（２−グリシジルオキシエトキシ）フェニル］メタン、２，２−ビス［４−（２−グリシジルオキシエトキシ）フェニル］プロパン、２，２−ビス［４−（２−グリシジルオキシエトキシ）フェニル］ヘキサフルオロプロパン、９，９−ビス［４−（２−グリシジルオキシエトキシ）フェニル］フルオレン、ビス［４−（２−グリシジルオキシプロポキシ）フェニル］メタン、２，２−ビス［４−（２−グリシジルオキシプロポキシ）フェニル］プロパン、２，２−ビス［４−（２−グリシジルオキシプロポキシ）フェニル］ヘキサフルオロプロパン、９，９−ビス［４−（２−グリシジルオキシプロポキシ）フェニル］フルオレンおよびフェノールのグリシジルエーテルおよびクレゾールノボラック類である。
【０２２１】
ポリエポキシドを基礎とする成分（ａ）の典型的な例は、２，２−ビス［４−｛（２−ヒドロキシ−３−アクリルオキシ）プロポキシ｝フェニル］プロパン、２，２−ビス［４−｛（２−ヒドロキシ−３−アクリルオキシ）プロポキシエトキシ｝フェニル］プロパン、９，９−ビス［４−｛（２−ヒドロキシ−３−アクリルオキシ）プロポキシ｝フェニル］フルオレン、９，９−ビス［４−｛（２−ヒドロキシ−３−アクリルオキシ）プロポキシエトキシ｝フェニル］フッ素ならびにノボラック類を基礎とするエポキシ樹脂と（メタ）アクリル酸との反応生成物である。
【０２２２】
上述のポリオールまたはポリエポキシドとヒドロキシル基を有する不飽和化合物、例えば２−ヒドロキシエチル（メタ）アクリレート、ビニルアルコールとの反応から得られるポリエーテルは、成分（ａ）として使用することもできる。
【０２２３】
好適な成分（ａ）のための他の例は、ポリイソシアネートおよびヒドロキシ基を有する不飽和化合物から誘導された不飽和ウレタンまたはポリイソシアネート、ポリオールおよびヒドロキシル基を有する不飽和化合物から誘導された不飽和ウレタンである。
【０２２４】
他の例は、鎖中にエチレン性不飽和基を有するポリエステル、ポリアミドまたはポリウレタンである。適した不飽和ポリエステルおよびポリアミドは、また例えばマレイン酸から、およびジオールまたはジアミンから誘導される。いくつかのマレイン酸を他のジカルボン酸によって置き換えることができる。該ポリエステルおよびポリアミドを、ジカルボン酸から、およびエチレン性不飽和ジオールまたはジアミンから、特に比較的長い鎖、例えば６〜２０個のＣ原子を有するものから誘導してもよい。ポリウレタンの例は、飽和または不飽和ジイソシアネートで、および不飽和またはそれぞれ飽和したジオールで構成されるものである。
【０２２５】
側鎖中にアクリレート基またはメタクリレート基を有する他の好適なポリマーは、例えば、分子中の主鎖またはエステル基のいずれかに結合された光重合性の側基を有する溶媒可溶性のまたはアルカリ可溶性のポリイミド前駆体、例えばポリ（アミド酸エステル）化合物、すなわちＥＰ６２４８２６による化合物である。かかるオリゴマーまたはポリマーは、高感度のポリイミド前駆体レジストの製造のために、任意に、反応性希釈剤、例えば多官能性の（メタ）アクリレートとともに配合されていてよい。
【０２２６】
成分（ａ）の更なる例は、また、分子構造内に少なくとも１つのカルボキシル官能と少なくとも２つのエチレン性不飽和基とを有するポリマーまたはオリゴマー、例えば飽和もしくは不飽和の多塩基性酸無水物と、フェノールもしくはクレゾールノボラックエポキシ樹脂および不飽和モノカルボン酸の反応の生成物との反応によって得られる樹脂、例えば市販品EB9696（UCB Chemicals）；KAYARAD TCR1025（Nippon Kayaku Co.,LTD）である。多塩基性酸無水物の例は、無水マレイン酸、無水コハク酸、無水イタコン酸、無水フタル酸、無水テトラヒドロフタル酸、無水グルタル酸、無水グルタコン酸、無水シトラコン酸、無水ジグリコール酸、無水イミノ二酢酸、無水１，１−シクロペンタン二酢酸、無水３，３−ジメチルグルタル酸、無水３−エチル−３−メチルグルタル酸、無水２−フェニルグルタル酸、無水ホモフタル酸、無水トリメリト酸、無水クロレンド酸、二無水ピロメリト酸、二無水ベンゾフェノンテトラカルボン酸、二無水ビフェニルテトラカルボン酸ならびに二無水ビフェニルエーテルテトラカルボン酸である。
【０２２７】
他の例は、式（ＸＩＶ）
【化９５】
0006038033.tif 000096
［式中、
Ｙ10は、
【化９６】
0006038033.tif 000097
であり、
Ｒ200は、水素またはメチルであり、
Ｒ300およびＲ400は、互いに独立して、水素、メチル、ＣｌまたはＢｒであり、
Ｍ20は、１〜１０個の炭素原子を有する置換もしくは非置換のアルキレンであり、
ｘは、０〜５であり、かつ
ｙは、１〜１０である］の化合物と１もしくはそれより多くの多塩基性酸無水物との重縮合反応および／または付加反応からの生成物である。かかる成分（ａ）としての化合物の例は、ＪＰ２００２−２０６０１４Ａ、ＪＰ２００４−６９７５４Ａ、ＪＰ２００４−３０２２４５Ａ、ＪＰ２００５−７７４５１Ａ、ＪＰ２００５−３１６４４９Ａ、ＪＰ２００５−３３８３２８ＡおよびＪＰ３７５４０６５Ｂ２に記載されている。
【０２２８】
上述のポリマーまたはオリゴマーは、例えば、約１０００〜１００００００の、好ましくは２０００〜２０００００の分子量および約１０〜２００ｍｇ ＫＯＨ／ｇの、好ましくは２０〜１８０ｍｇ ＫＯＨ／ｇの酸価を有する。好ましい光重合性の組成物は、成分（ａ）として、分子中に少なくとも２つのエチレン性不飽和結合と少なくとも１つのカルボン酸基を有する化合物、特にエポキシ基を有する不飽和化合物を、カルボン酸基を有するポリマーのカルボキシル基の一部に付加させることによって得られる反応生成物または以下に示される化合物と１もしくはそれより多くの多塩基性酸無水物との反応生成物を含む。更なる好ましい成分（ａ）は、式ＸＩＶの化合物と、１もしくはそれより多くの多塩基性酸無水物との反応から得られる化合物を含む。
【０２２９】
更なる例は、エポキシ基を有する不飽和化合物を、カルボン酸基を有するポリマーのカルボキシル基の一部に付加させることによって得られる反応生成物である。カルボン酸を有するポリマーとしては、不飽和カルボン酸化合物と１もしくはそれより多くの重合性化合物との反応から得られる前記の結合剤ポリマー、例えば（メタ）アクリル酸、ベンジル（メタ）アクリレート、スチレンおよび２−ヒドロキシエチル（メタ）アクリレートのコポリマー、（メタ）アクリル酸、スチレンおよびα−メチルスチレンのコポリマー、（メタ）アクリル酸、Ｎ−フェニルマレイミド、スチレンおよびベンジル（メタ）アクリレートのコポリマー、（メタ）アクリル酸およびスチレンのコポリマー、（メタ）アクリル酸およびベンジル（メタ）アクリレートのコポリマー、テトラヒドロフルフリル（メタ）アクリレート、スチレンおよび（メタ）アクリル酸のコポリマーなどである。
【０２３０】
エポキシ基を有する不飽和化合物の例は、式（Ｖ−１）〜（Ｖ−１５）
【化９７】
0006038033.tif 000098
［式中、Ｒ50は、水素またはメチル基であり、Ｍ30は、１〜１０個の炭素原子を有する飽和もしくは不飽和のアルキレンである］において以下に示されている。
【０２３１】
これらの化合物のうち、脂環式エポキシ基を有する化合物は、特に好ましい。それというのも、これらの化合物は、カルボキシル基を有する樹脂と高い反応性を有し、従って、反応時間は短縮できるからである。これらの化合物は、更に、反応の過程でゲル化を生じず、反応を安定に行うことを可能にする。他方で、グリシジルアクリレートおよびグリシジルメタクリレートは、感度および耐熱性の観点から好ましい。それというのも、それらは、低い分子量を有し、かつエステル化の高い転化率をもたらしうるからである。前記の化合物の具体例は、例えば、スチレン、α−メチルスチレンおよびアクリル酸のコポリマーまたはメチルメタクリレートおよびアクリル酸のコポリマーと３，４−エポキシシクロヘキシルメチル（メタ）アクリレートとの反応生成物である。
【０２３２】
ヒドロキシル基を有する不飽和化合物、例えば２−ヒドロキシエチル（メタ）アクリレートおよびグリセロールモノ（メタ）アクリレートは、上述のエポキシ基を有する不飽和化合物の代わりに、カルボン酸基を有するポリマーのための反応物として使用することができる。
【０２３３】
他の例は、無水物を含むポリマーの半エステル、例えば無水マレイン酸および１もしくはそれより多くの他の重合性化合物のコポリマーと、アルコール性ヒドロキシ基を有する（メタ）アクリレート、例えば２−ヒドロキシエチル（メタ）アクリレートまたはエポキシ基を有する（メタ）アクリレート、例えば式（Ｖ−１）〜（Ｖ−１５）に記載される化合物との反応生成物である。
【０２３４】
アルコール性ヒドロキシ基を有するポリマー、例えば２−ヒドロキシエチル（メタ）アクリレート、（メタ）アクリル酸、ベンジルメタクリレートおよびスチレンと、（メタ）アクリル酸または（メタ）アクリル酸塩化物との反応生成物は、成分（ａ）として使用してもよい。他の例は、末端不飽和基を有するポリエステルであって、二塩基性酸無水物および少なくとも２つのエポキシ基を有する化合物の反応と、それに続く多塩基性酸無水物を有する不飽和化合物との更なる反応から得られる反応生成物である。
【０２３５】
更なる例は、飽和もしくは不飽和の多塩基性酸無水物と、エポキシ基を有する（メタ）アクリル酸化合物を、カルボン酸を有する前記のポリマーのカルボキシル基の全てに付加することによって得られる反応生成物との反応によって得られる樹脂である。
【０２３６】
光重合可能な化合物を、単独で、または任意の所望の混合物で使用できる。
【０２３７】
カラーフィルターレジスト組成物においては、光重合性組成物に含まれるモノマーの全量は、該組成物の全固体含量に対して、すなわち溶剤を含まない全ての成分の量に対して、好ましくは５〜８０質量％、特に１０〜７０質量％である。
【０２３８】
アルカリ水溶液中に可溶性でありかつ水中に不溶性であるカラーフィルターレジスト組成物で使用される結合剤としては、例えば１もしくはそれより多くの酸基および１もしくはそれより多くの重合性の不飽和結合を分子中に有する重合性化合物のホモポリマーまたはその２種以上のコポリマーならびに１もしくはそれより多くの重合性化合物であってこれらの化合物と共重合可能な１もしくはそれより多くの不飽和結合を有しかつ酸基を含まない前記化合物のコポリマーを使用できる。かかる化合物は、１もしくはそれより多くの酸基および１もしくはそれより多くの重合性の不飽和結合を分子中に有する１種以上の低分子量化合物と、１もしくはそれより多くの重合性化合物であってこれらの化合物と共重合可能な１もしくはそれより多くの不飽和結合を有しかつ酸基を含まない前記化合物とを共重合させることによって得ることができる。酸基の例は、−ＣＯＯＨ基、ＳＯ3Ｈ基、−ＳＯ2ＮＨＣＯ−基、フェノール性ヒドロキシ基、−ＳＯ2ＮＨ−基および−ＣＯ−ＮＨ−ＣＯ−基である。そのうち、−ＣＯＯＨ基を有する高分子量化合物が特に好ましい。
【０２３９】
好ましくは、カラーフィルターレジスト組成物中の有機ポリマー結合剤は、アルカリ可溶性コポリマーであって、付加重合性のモノマー単位として、少なくとも１つの不飽和有機酸化合物、例えばアクリル酸、メタクリル酸などを含むコポリマーを含む。ポリマー結合剤のための更なるコモノマーとしては、アルカリ可溶性、付着強度、化学的耐久性などの特性の釣り合いのために、不飽和有機酸エステル化合物、例えばメチルアクリレート、エチル（メタ）アクリレート、ベンジル（メタ）アクリレート、スチレンなどを使用することが好ましい。
【０２４０】
有機ポリマー結合剤は、ランダムコポリマーまたはブロックコポリマーのいずれであってもよく、例えばＵＳ５３６８９７６に記載されるものであってよい。
【０２４１】
１もしくはそれより多くの−ＣＯＯＨ基および１もしくはそれより多くの重合性の不飽和結合を１分子中に有する重合性化合物の例は、（メタ）アクリル酸、２−カルボキシエチル（メタ）アクリル酸、２−カルボキシプロピル（メタ）アクリル酸、クロトン酸、シンナミン酸、モノ［２−（メタ）アクリロイルオキシエチル］スクシネート、モノ［２−（メタ）アクリロイルオキシエチル］アジペート、モノ［２−（メタ）アクリロイルオキシエチル］フタレート、モノ［２−（メタ）アクリロイルオキシエチル］ヘキサヒドロフタレート、モノ［２−（メタ）アクリロイルオキシエチル］マレエート、モノ［２−（メタ）アクリロイルオキシプロピル］スクシネート、モノ［２−（メタ）アクリロイルオキシプロピル］アジペート、モノ［２−（メタ）アクリロイルオキシプロピル］フタレート、モノ［２−（メタ）アクリロイルオキシプロピル］ヘキサヒドロフタレート、モノ［２−（メタ）アクリロイルオキシプロピル］マレエート、モノ［２−（メタ）アクリロイルオキシブチル］スクシネート、モノ［２−（メタ）アクリロイルオキシブチル］アジペート、モノ［２−（メタ）アクリロイルオキシブチル］フタレート、モノ［２−（メタ）アクリロイルオキシブチル］ヘキサヒドロフタレート、モノ［２−（メタ）アクリロイルオキシブチル］マレエート、３−（アルキルカルバモイル）アクリル酸、α−クロロアクリル酸、マレイン酸、モノエステル化マレイン酸、フマル酸、イタコン酸、シトラコン酸、メサコン酸、無水マレイン酸およびω−カルボキシポリカプロラクトンモノ（メタ）アクリレートである。
【０２４２】
ビニルベンゼンスルホン酸および２−（メタ）アクリルアミド−２−メチルプロパンスルホン酸は、１もしくはそれより多くの−ＳＯ3Ｈ基と１もしくはそれより多くの重合性の不飽和結合を有する重合性化合物の例である。
【０２４３】
Ｎ−メチルスルホニル（メタ）アクリルアミド、Ｎ−エチルスルホニル（メタ）アクリルアミド、Ｎ−フェニルスルホニル（メタ）アクリルアミドおよびＮ−（ｐ−メチルフェニルスルホニル）（メタ）アクリルアミドは、１もしくはそれより多くの−ＳＯ2ＮＨＣＯ−基と１もしくはそれより多くの重合性の不飽和結合を有する重合性化合物の例である。
【０２４４】
１もしくはそれより多くのフェノール性ヒドロキシ基と１もしくはそれより多くの重合性の不飽和結合を１分子中に有する重合性化合物の例は、ヒドロキシフェニル（メタ）アクリルアミド、ジヒドロキシフェニル（メタ）アクリルアミド、ヒドロキシフェニルカルボニルオキシエチル（メタ）アクリレート、ヒドロキシフェニルオキシエチル（メタ）アクリレート、ヒドロキシフェニルチオエチル（メタ）アクリレート、ジヒドロキシフェニルカルボニルオキシエチル（メタ）アクリレート、ジヒドロキシフェニルオキシエチル（メタ）アクリレートおよびジヒドロキシフェニルチオエチル（メタ）アクリレートである。
【０２４５】
１もしくはそれより多くの−ＳＯ2ＮＨ−基と１もしくはそれより多くの重合性の不飽和結合を１分子中に有する重合性化合物の例は、式（ａ）または（ｂ）：
【化９８】
0006038033.tif 000099
［式中、Ｙ100およびＹ200は、それぞれ、−ＣＯＯ−、−ＣＯＮＡ700−または単結合を表す；Ａ100およびＡ400は、それぞれＨもしくはＣＨ3を表す；Ａ200およびＡ500は、それぞれ、任意に置換基を有するＣ1〜Ｃ12−アルキレン、シクロアルキレン、アリーレンもしくはアラルキレンまたはＣ2〜Ｃ12−アルキレンであってそこにエーテル基およびチオエーテル基が挿入されているもの、シクロアルキレン、アリーレンもしくはアラルキレンを表す；Ａ300およびＡ600は、それぞれ、Ｈ、任意に置換基を有するＣ1〜Ｃ12−アルキル、シクロアルキル基、アリール基またはアラルキル基を表す；ならびにＡ700は、Ｈ、任意に置換基を有するＣ1〜Ｃ12−アルキル、シクロアルキル基、アリール基もしくはアラルキル基を表す］によって表される化合物を含む。
【０２４６】
１もしくはそれより多くの−ＣＯ−ＮＨ−ＣＯ−基と１もしくはそれより多くの重合性の不飽和結合を有する重合性化合物は、マレイミドおよびＮ−アクリロイルアクリルアミドを含む。これらの重合性化合物は、−ＣＯ−ＮＨ−ＣＯ−基を含む高分子量化合物であって、その中で一次の鎖と一緒に重合により環が形成される化合物となる。更に、−ＣＯ−ＮＨ−ＣＯ−基をそれぞれ有するメタクリル酸誘導体およびアクリル酸誘導体も同様に使用できる。かかるメタクリル酸誘導体およびアクリル酸誘導体は、例えば、メタクリルアミド誘導体、例えばＮ−アセチルメタクリルアミド、Ｎ−プロピオニルメタクリルアミド、Ｎ−ブタノイルメタクリルアミド、Ｎ−ペンタノイルメタクリルアミド、Ｎ−デカノイルメタクリルアミド、Ｎ−ドデカノイルメタクリルアミド、Ｎ−ベンゾイルメタクリルアミド、Ｎ−（ｐ−メチルベンゾイル）メタクリルアミド、Ｎ−（ｐ−クロロベンゾイル）メタクリルアミド、Ｎ−（ナフチルカルボニル）メタクリルアミド、Ｎ−（フェニルアセチル）メタクリルアミドおよび４−メタクリロイルアミノフタルイミドならびにこれらと同じ置換基を有するアクリルアミド誘導体を含む。これらの重合性化合物は重合して、側鎖中に−ＣＯ−ＮＨ−ＣＯ−基を有する化合物となる。
【０２４７】
１もしくはそれより多くの重合性不飽和結合を有し、酸基を有さない重合性化合物の例は、重合性の不飽和結合を有する化合物、つまり（メタ）アクリル酸のエステル、例えばメチル（メタ）アクリレート、エチル（メタ）アクリレート、プロピル（メタ）アクリレート、ブチル（メタ）アクリレート、テトラヒドロフルフリル（メタ）アクリレート、ベンジル（メタ）アクリレート、２−エチルヘキシル（メタ）アクリレート、ヒドロキシエチル（メタ）アクリレート、ヒドロキシプロピル（メタ）アクリレート、ヒドロキシブチル（メタ）アクリレート、グリセロールモノ（メタ）アクリレート、ジヒドロキシプロピル（メタ）アクリレート、アリル（メタ）アクリレート、シクロヘキシル（メタ）アクリレート、フェニル（メタ）アクリレート、メトキシフェニル（メタ）アクリレート、メトキシエチル（メタ）アクリレート、フェノキシエチル（メタ）アクリレート、メトキシジエチレングリコール（メタ）アクリレート、メトキシトリエチレングリコール（メタ）アクリレート、メトキシプロピル（メタ）アクリレート、メトキシジプロピレングリコール（メタ）アクリレート、イソボルニルメタ（アクリレート）、ジシクロペンタジエニル（メタ）アクリレート、２−ヒドロキシ−３−フェノキシプロピル（メタ）アクリレート、トリシクロ［５．２．１．０2,6］デカン−８−イル（メタ）アクリレート、アミノエチル（メタ）アクリレート、Ｎ，Ｎ−ジメチルアミノエチル（メタ）アクリレート、グリシジル（メタ）アクリレート、２−メチルグリシジル（メタ）アクリレート、３，４−エポキシブチル（メタ）アクリレート、６，７−エポキシヘプチル（メタ）アクリレート；ビニル芳香族化合物、例えばスチレン、α−メチルスチレン、ビニルトルエン、ｐ−クロロスチレン、ポリクロロスチレン、フルオロスチレン、ブロモスチレン、エトキシメチルスチレン、メトキシスチレン、４−メトキシ−３−メチルスチレン、ジメトキシスチレン、ビニルベンジルメチルエーテル、ビニルベンジルグリシジルエーテル、インデン、１−メチルインデン；ビニルもしくはアリルエーテル、例えば酢酸ビニル、プロピオン酸ビニル、酪酸ビニル、ピバル酸ビニル、安息香酸ビニル、トリメチル酢酸ビニル、ジエチル酢酸ビニル、ビニルバレート、カプロン酸ビニル、クロロ酢酸ビニル、ジクロロ酢酸ビニル、メトキシ酢酸ビニル、ブトキシ酢酸ビニル、フェニル酢酸ビニル、酢酸ビニル、アセト酢酸ビニル、乳酸ビニル、フェニル酪酸ビニル、シクロヘキシルカルボン酸ビニル、サリチル酸ビニル、クロロ安息香酸ビニル、テトラクロロ安息香酸ビニル、ナフトエ酸ビニル、酢酸アリル、プロピオン酸アリル、酪酸アリル、ピバル酸アリル、安息香酸アリル、カプロン酸アリル、ステアリン酸アリル、アセト酢酸アリル、乳酸アリル；ビニルもしくはアリルエーテル、例えばビニルメチルエーテル、ビニルエチルエーテル、ビニルヘキシルエーテル、ビニルオクチルエーテル、ビニルエチルヘキシルエーテル、ビニルメトキシエチルエーテル、ビニルエトキシエチルエーテル、ビニルクロロエチルエーテル、ビニルヒドロキシエチルエーテル、ビニルエチルブチルエーテル、ビニルヒドロキシエトキシエチルエーテル、ビニ���ジメチルアミノエチルエーテル、ビニルジエチルアミノエチルエーテル、ビニルブチルアミノエチルエーテル、ビニルベンジルエーテル、ビニルテトラヒドロフルフリルエーテル、ビニルフェニルエーテル、ビニルトリルエーテル、ビニルクロロフェニルエーテル、ビニルクロロエチルエーテル、ビニルジクロロフェニルエーテル、ビニルナフチルエーテル、ビニルアントリルエーテル、アリルグリシジルエーテル；アミド型不飽和化合物、例えば（メタ）アクリルアミド、Ｎ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ，Ｎ−ジエチルヘキシル（メタ）アクリルアミド、Ｎ，Ｎ−ジシクロヘキシル（メタ）アクリルアミド、Ｎ，Ｎ−ジフェニル（メタ）アクリルアミド、Ｎ−メチル−Ｎ−フェニル（メタ）アクリルアミド、Ｎ−ヒドロキシエチル−Ｎ−メチル（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ−ヒドロキシエチル（メタ）アクリルアミド、Ｎ−ヘプチル（メタ）アクリルアミド、Ｎ−オクチル（メタ）アクリルアミド、Ｎ−エチルヘキシル（メタ）アクリルアミド、Ｎ−ヒドロキシエチル（メタ）アクリルアミドシクロヘキシル、Ｎ−ベンジル（メタ）アクリルアミド、Ｎ−フェニル（メタ）アクリルアミド、Ｎ−トリル（メタ）アクリルアミド、Ｎ−ヒドロキシフェニル（メタ）アクリルアミド、Ｎ−ナフチル（メタ）アクリルアミド、Ｎ−フェニルスルホニル（メタ）アクリルアミド、Ｎ−メチルフェニルスルホニル（メタ）アクリルアミドおよびＮ−（メタ）アクリロイルモルホリン、ジアセトンアクリルアミド、Ｎ−メチロールアクリルアミド、Ｎ−ブトキシアクリルアミド；ポリオレフィン型化合物、例えばブタジエン、イソプレン、クロロプレンなど；（メタ）アクリロニトリル、メチルイソプロペニルケトン、マレイミド、Ｎ−フェニルマレイミド、Ｎ−メチルフェニルマレイミド、Ｎ−メトキシフェニルマレイミド、Ｎ−シクロヘキシルマレイミド、Ｎ−アルキルマレイミド、無水マレイン酸、ポリスチレンマクロモノマー、ポリメチル（メタ）アクリレートマクロモノマー、ポリブチル（メタ）アクリレートマクロモノマー；クロトネート、例えばブチルクロトネート、ヘキシルクロトネート、グリセリンモノクロトネート；およびイタコネート、例えばジメチルイタコネート、ジエチルイタコネート、ジブチルイタコネート；ならびにマレエートもしくはフマレート、例えばジメチルマレエート、ジブチルフマレートから選択される化合物を含む。
【０２４８】
好ましいコポリマーの例は、メチル（メタ）アクリレートおよび（メタ）アクリル酸のコポリマー、ベンジル（メタ）アクリレートおよび（メタ）アクリル酸のコポリマー、メチル（メタ）アクリレート、エチル（メタ）アクリレートおよび（メタ）アクリル酸のコポリマー、ベンジル（メタ）アクリレート、（メタ）アクリル酸およびスチレンのコポリマー、ベンジル（メタ）アクリレート、（メタ）アクリル酸および２−ヒドロキシエチル（メタ）アクリレートのコポリマー、メチル（メタ）アクリレート、ブチル（メタ）アクリレート、（メタ）アクリル酸およびスチレンのコポリマー、メチル（メタ）アクリレート、ベンジル（メタ）アクリレート、（メタ）アクリル酸およびヒドロキシフェニル（メタ）アクリレートのコポリマー、メチル（メタ）アクリレート、（メタ）アクリル酸およびポリメチル（メタ）アクリレートマクロモノマーのコポリマー、ベンジル（メタ）アクリレート、（メタ）アクリル酸およびポリメチル（メタ）アクリレートマクロモノマーのコポリマー、テトラヒドロフルフリル（メタ）アクリレート、スチレンおよび（メタ）アクリル酸のコポリマー、メチル（メタ）アクリレート、（メタ）アクリル酸およびポリスチレンマクロモノマーのコポリマー、ベンジル（メタ）アクリレート、（メタ）アクリル酸およびポリスチレンマクロモノマーのコポリマー、ベンジル（メタ）アクリレート、（メタ）アクリル酸、２−ヒドロキシエチル（メタ）アクリレートおよびポリスチレンマクロモノマーのコポリマー、ベンジル（メタ）アクリレート、（メタ）アクリル酸、２−ヒドロキシプロピル（メタ）アクリレートおよびポリスチレンマクロモノマーのコポリマー、ベンジル（メタ）アクリレート、（メタ）アクリル酸、２−ヒドロキシ−３−フェノキシプロピル（メタ）アクリレートおよびポリメチル（メタ）アクリレートマクロモノマーのコポリマー、メチル（メタ）アクリレート、（メタ）アクリル酸、２−ヒドロキシエチル（メタ）アクリレートおよびポリスチレンマクロモノマーのコポリマー、ベンジル（メタ）アクリレート、（メタ）アクリル酸、２−ヒドロキシエチル（メタ）アクリレートおよびポリメチル（メタ）アクリレートマクロモノマーのコポリマー、Ｎ−フェニルマレイミド、ベンジル（メタ）アクリレート、（メタ）アクリル酸およびスチレンのコポリマー、ベンジル（メタ）アクリレート、（メタ）アクリル酸、Ｎ−フェニルマレイミド、モノ−［２−（メタ）アクリロイルオキシエチル］スクシネートおよびスチレンのコポリマー、アリル（メタ）アクリレート、（メタ）アクリル酸、Ｎ−フェニルマレイミド、モノ−［２−（メタ）アクリロイルオキシエチル］スクシネートおよびスチレンのコポリマー、ベンジル（メタ）アクリレート、（メタ）アクリル酸、Ｎ−フェニルマレイミド、グリセロールモノ（メタ）アクリレートおよびスチレンのコポリマー、ベンジル（メタ）アクリレート、ω−カルボキシポリカプロラクトンモノ（メタ）アクリレート、（メタ）アクリル酸、Ｎ−フェニルマレイミド、グリセロールモノ（メタ）アクリレートおよびスチレンのコポリマー、ならびにベンジル（メタ）アクリレート、（メタ）アクリル酸、Ｎ−シクロヘキシルマ���イミドおよびスチレンのコポリマーである。
【０２４９】
同様に、ヒドロキシスチレンホモポリマーもしくはコポリマーまたはノボラック型フェノール樹脂、例えばポリ（ヒドロキシスチレン）およびポリ（ヒドロキシスチレン−コ−ビニルシクロヘキサノール）、ノボラック樹脂、クレゾールノボラック樹脂およびハロゲン化フェノールノボラック樹脂を使用できる。より具体的には、例えば、メタクリル酸コポリマー、アクリル酸コポリマー、イタコン酸コポリマー、クロトン酸コポリマー、無水マレイン酸コポリマー、例えばコモノマーとしてスチレンを有するコポリマー、およびマレイン酸コポリマー、ならびに部分的にエステル化されたマレイン酸コポリマー（それぞれ、例えばＪＰ５９−４４６１５−Ｂ４（本願で使用される用語"ＪＰ−Ｂ４"は、審査済みの日本国特許出願を指す）、ＪＰ５４−３４３２７−Ｂ４、ＪＰ５８−１２５７７−Ｂ４およびＪＰ５４−２５９５７−Ｂ４、ＪＰ５９−５３８３６−Ａ、ＪＰ５９−７１０４８−Ａ、ＪＰ６０−１５９７４３−Ａ、ＪＰ６０−２５８５３９−Ａ、ＪＰ１−１５２４４９−Ａ、ＪＰ２−１９９４０３−ＡならびにＪＰ２−１９９４０４−Ａに記載される）を含み、かつ前記コポリマーは、例えばＵＳ５６５０２６３に開示されるようにアミンと反応されており、更に、側鎖にカルボキシル基を有するセルロース誘導体を使用でき、特に好ましくは、ベンジル（メタ）アクリレートおよび（メタ）アクリル酸のコポリマーならびにベンジル（メタ）アクリレート、（メタ）アクリル酸および他のモノマーのコポリマー（例えばＵＳ４１３９３９１、ＪＰ５９−４４６１５−Ｂ４、ＪＰ６０−１５９７４３−ＡおよびＪＰ６０−２５８５３９−Ａに記載される）である。
【０２５０】
前記の有機結合剤ポリマーのうちのカルボン酸基を有するものに関しては、幾つかのまたは全てのカルボン酸基を、感光性、塗膜強度、被覆溶剤および耐化学薬品性および基剤への付着性の改善のために、グリシジル（メタ）アクリレートもしくはエポキシ（メタ）アクリレートと反応させて、光重合性の有機結合剤ポリマーを得ることができる。例は、ＪＰ５０−３４４４３−Ｂ４およびＪＰ５０−３４４４４−Ｂ４、ＵＳ５１５３０９５において、T. KudoらによるJ. Appl. Phys., Vol. 37 (1998), p. 3594-3603において、ＵＳ５６７７３８５およびＵＳ５６５０２３３に開示されている。
【０２５１】
前記結合剤の質量平均分子量は、好ましくは、５００〜１００００００、例えば３０００〜１００００００、より好ましくは５０００〜４０００００である。
【０２５２】
これらの化合物は、単独でまたは２種以上の混合物として使用してよい。前記の感光性の樹脂組成物中の結合剤の含有率は、全固形分に対して、好ましくは１０〜９５質量％、より好ましくは１５〜９０質量％である。
【０２５３】
更に、カラーフィルターにおいて、各カラーの全固体成分は、イオン性不純物スカベンジャー、例えばエポキシ基を有する有機化合物を含有してよい。全固体成分中の前記イオン性不純物スカベンジャーの濃度は、一般に、０．１質量％から１０質量％の範囲である。
【０２５４】
カラーフィルターの例は、特に前記の顔料とイオン性不純物スカベンジャーの組み合わせに関しては、ＥＰ３２０２６４に示されている。本発明による光開始剤、すなわちＥＰ３２０２６４に記載されるカラーフィルター配合物中の式Ｉの化合物は、トリアジン開始剤化合物と置き換えられると理解される。
【０２５５】
本発明による組成物は、付加的に、ＪＰ１０−２２１８４３Ａに記載されるように、酸によって活性化された架橋剤と、熱によりまたは化学線により酸を生成しかつ架橋反応を活性化する化合物を含有してよい。
【０２５６】
本発明による組成物は、また、感光性のパターンもしくはコーティングを含む潜在顔料の熱処理の間に微分散された顔料に変換される潜在顔料を含んでもよい。その熱処理は、潜在顔料含有の光画像形成性の層の露光後または現像後に実施できる。かかる潜在顔料は、例えばＵＳ５８７９８５５に記載されるような化学的方法、熱的方法、光分解的方法または放射誘発型の方法によって不溶性顔料に変換できる可溶性の顔料前駆体である。かかる潜在顔料のこの変換は、化学線にさらしたときまたは酸性化合物を添加することによって酸を生成する化合物を組成物に添加することによって増強できる。従って、本発明による組成物中に潜在顔料を含むカラーフィルターレジストを製造することもできる。
【０２５７】
カラーフィルターレジスト、かかるレジストの組成およびプロセス条件は、T. KudoらによるJpn. J. Appl. Phys. Vol. 37 (1998) 3594；T. KudoらによるJ. Photopolym. Sci. Technol. Vol 9 (1996) 109；K. KobayashiによるSolid State Technol. Nov. 1992, p. S15-S18；ＵＳ５３６８９７６；ＵＳ５８００９５２；ＵＳ５８８２８４３；ＵＳ５８７９８５５；ＵＳ５８６６２９８；ＵＳ５８６３６７８；ＪＰ０６−２３０２１２Ａ；ＥＰ３２０２６４；ＪＰ０９−２６９４１０Ａ；ＪＰ１０−２２１８４３Ａ；ＪＰ０１−０９０５１６Ａ；ＪＰ１０−１７１１１９Ａ、ＵＳ５８２１０１６、ＵＳ５８４７０１５、ＵＳ５８８２８４３、ＵＳ５７１９００８、ＥＰ８８１５４１またはＥＰ９０２３２７に示されている。
【０２５８】
本発明の光開始剤は、カラーフィルターレジスト中で、例えば前記の例に示されるものにおいて使用できるか、またはかかるレジストにおいて公知の光開始剤と部分的にもしくは完全に置き換えることができる。当業者によれば、本発明の新規の光開始剤の使用は、特定の結合剤樹脂、架橋剤に限定されず、本願前記に示されるカラーフィルターレジストの例の配合物は、しかしながら、任意のラジカル重合性成分と組み合わせて、染料または着色顔料または潜在顔料と組み合わせて使用して、感光性のカラーフィルターインキまたはカラーフィルターレジストが形成されることは理解される。
【０２５９】
従ってまた、本発明の対象は、カラーフィルターであって、レッド、グリーンおよびブルー（ＲＧＢ）の色エレメントと、任意に黒色マトリクスを準備することと、その際、全ては感光性の樹脂と顔料を透明基材上に有し、前記基材の表面上か前記カラーフィルター層の表面上のいずれかに透明電極を準備することによって製造されたカラーフィルターであって、前記の感光性の樹脂は、多官能性のアクリレートモノマー、有機ポリマー結合剤および前記の式ＩもしくはＩ′の光重合開始剤または式ＩもしくはＩ′の化合物の光開始剤混合物を含む前記カラーフィルターである。前記モノマーおよび結合剤成分ならびに好適な顔料は、前記のとおりである。カラーフィルターの製造において、前記透明電極層は、透明電極の表面上に適用されるか、または赤色、緑色および青色の画素および黒色マトリクスの表面上に準備できる。透明な基材は、例えばガラス基材であって、その表面上に付加的に電極を有してよい基材である。
【０２６０】
カラーフィルターのコントラストを向上させるために、異なる色の色領域の間に黒色マトリクスを適用することが好ましい。
【０２６１】
本発明の感光性組成物は、既に示したように、カラーフィルターの黒色マトリクスの製造のためにも適している。前記の黒色マトリクス組成物は、例えば、本発明の式Ｉの光開始剤化合物、有機結合剤、特にカルボキシル基を有するエポキシアクリレート樹脂である有機結合剤、黒色着色材料、ポリマー分散剤、特に塩基性官能基を含むポリマー分散剤を含む。
【０２６２】
当業者は、そのような配合に関して熟知している。前記の好適な黒色マトリクス組成物および成分（光開始剤以外）の例は、日本国特許第３７５４０６５に示されており、その開示内容は、参照をもって記載されたものとする。
【０２６３】
感光性組成物を使用して黒色マトリクスを形成し、そして該黒色の感光性組成物をフォトリソグラフィーによってパターン状の露光によって（すなわち好適なマスクを通じて）パターン形成させることで、透明基板上で赤色、緑色および青色の領域を分ける黒色パターンを形成する代わりに、選択的に、無機の黒色マトリクスを使用することが可能である。かかる無機の黒色マトリクスは、堆積された（すなわちスパッタリングされた）金属（すなわちクロム）の被膜から透明基材上で、好適な画像形成プロセスによって、例えばエッチングレジストによるフォトリソグラフィーによるパターン形成と、エッチングレジストによって保護されていない領域における無機層のエッチングと、次いで残りのエッチングレジストの除去によって形成することができる。
【０２６４】
カラーフィルター製造方法においてどのように、そしてどのステップで黒色マトリクスが適用できるかについて種々の方法が知られている。既に前記のように、レッド、グリーンおよびブルー（ＲＧＢ）の形成前に透明基材上に直接適用でき、またはＲＧＢカラーフィルターを基材上に形成させた後に適用することができる。
【０２６５】
ＵＳ６２６７９６による液晶ディスプレイ用のカラーフィルターの種々の実施態様においては、黒色マトリクスは、また、ＲＧＢカラーフィルターエレメントを有する基材に対して反対の基材上に適用してもよく、前記基材は、液晶層によって隔離されている。
【０２６６】
透明電極層が、ＲＧＢカラーフィルターエレメントと、任意に黒色マトリクスを適用した後に堆積させる場合に、保護層としての追加の外部被膜を、例えばＵＳ５６５０２６３に記載されるように、電極層の堆積前にカラーフィルター層上に適用することができる。
【０２６７】
カラーフィルターの外部被膜層を形成するために、感光性または熱硬化性の樹脂組成物が使用される。本発明の感光性の組成物を使用してかかる外部被膜層を形成することもできる。それというのも、該組成物の硬化された被膜は、平坦性、硬度、化学的および熱的な耐久性、透明性、特に可視領域における透過性、基材への付着性ならびにその上への透明な伝導性被膜、ＩＴＯ被膜を形成するための保持性の点で優れている。保護層の製造において、保護層の不要な部分を、例えば基材の切断のためのけがき線でかつ固体イメージセンサの結合パッド上で、ＪＰ５７−４２００９Ａ、ＪＰ１−１３０１０３ＡおよびＪＰ１−１３４３０６Ａに記載されるように基材から取り除くべきであるという要求があった。この点で、上述の熱硬化性樹脂を使用して良好な精度で保護層を選択的に形成することは困難である。しかしながら、感光性の組成物は、保護層の不要な部分を、フォトリソグラフィーによって簡単に取り除くことを可能にする。
【０２６８】
当業者には、本発明の感光性組成物は、赤色、緑色および青色の画素と黒色マトリクスを生成するために、カラーフィルターの製造のために、前記の加工における相違点にもかかわらず、適用できる追加の層にもかかわらず、かつカラーフィルターのデザインにおける相違点にもかかわらず使用できることは明らかである。本発明による組成物を使用して着色エレメントを形成することは、種々のデザインおよびかかるカラーフィルターの製造法によって制限されるとみなされない。
【０２６９】
本発明の感光性組成物は、適宜、カラーフィルターの形成のために使用できるが、この用途に限定されるものではない。同様に、記録材料、レジスト材料、保護層、誘電体層、ディスプレイ用途およびディスプレイエレメント、塗料および印刷インキにおいても有用である。
【０２７０】
本発明による感光性組成物は、また、液晶ディスプレイ、より具体的には反射型液晶ディスプレイにおける、スイッチング素子として薄膜トランジスタ（ＴＦＴ）を有するアクティブマトリクス型ディスプレイとスイッチング素子を有さないパッシブマトリクス型ディスプレイを含むディスプレイにおける層間の絶縁層または誘電体層の製造のためにも適している。
【０２７１】
近年では、液晶ディスプレイは、例えばポケット型ＴＶセットおよび通信用の端末デバイスのために、その薄さと軽量の点で広く用いられている。バックライトの使用が必要無い反射型の液晶ディスプレイが特に要求される。それというのも、超薄型で軽量であり、かつ電力消費を大きく削減できるからである。しかしながら、バックライトが現在入手できる透過型のカラー液晶ディスプレイから取り除かれ、かつ光反射板が、該ディスプレイのより下方の表面に付けられるとしても、光の利用効率が低く、実際の明るさを有することができないという問題点が生ずる。この問題の解決策としては、光の利用効率を高めるために種々の反射型の液晶ディスプレイが提案されている。例えば、一定の反射型液晶ディスプレイは、反射機能を有するピクセル電極を含むようにデザインされている。
【０２７２】
反射型液晶ディスプレイは、絶縁基材と、該絶縁基材から離れた間隔にある反対側の基材とを含む。それらの基材の間の間隔は液晶で満たされている。ゲート電極は、絶縁基材上に形成され、そしてゲート電極と絶縁基材の両方ともゲート絶縁膜で覆われている。次いで、半導体層は、ゲート電極の上にあるゲート絶縁被膜上に形成される。ソース電極とドレイン電極は、また、ゲート絶縁被膜上に、半導体層と接触して形成される。ソース電極、ドレイン電極、半導体層およびゲート電極は、互いに協調し、それによりボトムゲート型ＴＦＴをスイッチング素子として構成する。
【０２７３】
層間絶縁被膜が形成され、それは、ソース電極、ドレイン電極、半導体層およびゲート絶縁被膜を覆う。コンタクトホールは、ドレイン電極上の層間絶縁被膜を通じて形成される。アルミニウムから製造されるピクセル電極は、層間絶縁被膜とコンタクトホールの内部側壁の両方に形成される。ＴＦＴのドレイン電極は、事実上、層間絶縁被膜を通じてピクセル電極と接触される。層間絶縁層は、一般に、粗面化された表面を有するように設計され、それによって、ピクセル電極は、反射板として作用し、前記反射板は、より広い観賞用の角度（鑑賞角）を得るために光を拡散する。
【０２７４】
反射型の液晶ディスプレイは、ピクセル電極が光反射板として作用する点で光を使用する効率を顕著に高める。上述の反射型液晶ディスプレイにおいて、層間絶縁被膜は、フォトリソグラフィーによって凹凸を有するように設計される。表面粗さについてマイクロメートル規模の凹凸の微細形状を形成し制御し、かつコンタクトホールを形成するために、ポジ型およびネガ型のフォトレジストを使用したフォトリソグラフィー法が使用される。これらのレジストのためには、本発明による組成物が特に適している。
【０２７５】
本発明による感光性組成物は、更に、液晶ディスプレイパネルにおける液晶部のセル間隔を制御するスペーサーの製造のために使用できる。液晶ディスプレイにおいて液晶層を通じて透過されたまたは反射された光の特性はセル間隔に依存するので、厚さの精度およびピクセルアレイにわたる均一性は、液晶ディスプレイユニットの性能のための決定的なパラメータである。液晶セルにおいて、セル中の基材の間の間隔は、基材の間のスペーサーとして直径数マイクロメートルのガラスもしくはポリマーの球体をまばらに分配することによって一定に保持される。それらのスペーサーは、このように基材の間で、該基材の間で一定値で距離を維持するように保持される。その距離は、スペーサーの直径によって決定される。それらのスペーサーは、基材の間の最小間隔を保証する；すなわち、それらは基材の間で距離の低下を防ぐ。しかしながら、それらは、基材が互いに離れることを防ぐことはできない。すなわち基材の間の距離は増大する。追加的に、スペーサービーズのこの使用方法は、スペーサービーズの直径の均一性の問題と、パネル上でのスペーサービーズの一様な分配の困難性、ならびに不均一な配向、そして明るさおよび／または光学的開口の問題を、ピクセルアレイ領域でのスペーサーの位置に応じて有する。大きい画像表示領域を有する液晶ディスプレイは、最近では、多くの注意を引いている。しかしながら、液晶セルの面積の増加は、一般に、セルを構成する基材の歪みをもたらす。液晶の層構造は、基材の変形により破壊される傾向がある。このように、基材の間の間隔を一定に保持するためにスペーサーが使用される場合でさえも、大きい画像表示面積を有する液晶ディスプレイは、そのディスプレイが故障を生ずるので実行できない。前記のスペーサー球の分配法の代わりに、セル間隔においてスペーサーとしてカラムを形成する方法も提案されている。この方法において、ピクセルアレイ領域と対向電極との間の領域にスペーサーとして、定められたセル間隔を形成するために、樹脂のカラムが形成される。フォトリソグラフィーによる接着特性を有する感光性材料が、例えばカラーフィルターの製造方法で通常使用される。この方法は、スペーサーの位置、数および高さを自由に制御できるスペーサービーズを使用した慣用の方法と比較して好ましい。近年では、タッチパネル型の液晶ディスプレイ、例えばモバイルオーディオプレイヤーおよび手持ち式のゲームプラットフォームの広がりにともない、液晶パネルへの機械的応力が高まる傾向にある。機械的強度を高めるためにセル間隔を制御するスペーサーの要求が強まるため、こうしてマルチスペーサー法が使用される。マルチスペーサー法によれば、セル間隔が圧力により外側から狭まるときに、セル間隔を制御するメインスペーサーへの添加は、通常は、サブスペーサーの外的応力に対するセル間隔の支持を低下させる。このマルチスペーサーは、メインスペーサーによる低温条件での液晶の収縮を引き起こし、液晶内の気泡の生成を抑制できる。
【０２７６】
メインスペーサーとサブスペーサーを含むマルチスペーサーは、同じステップにおいて、例えばＪＰＡ−２０１１０６５１３３に記載されるようなハーフトーンマスクを使用して形成される。本発明による感光性組成物は、ハーフトーンマスクを使用した製造方法のために望ましい。
【０２７７】
カラー液晶ディスプレイパネルでは、カラーフィルターエレメントの黒色マトリクス下の非画像形成領域に、このようなスペーサーが形成される。従って、感光性組成物を用いて形成されるスペーサーは、明るさおよび光学的開口を減少させない。カラーフィルター用のスペーサーを有する保護層を製造するための感光性組成物は、ＪＰ２０００−８１７０１−Ａに開示されており、そしてスペーサー材料用の乾燥被膜型フォトレジストもまた、ＪＰ１１−１７４４５９−ＡおよびＪＰ１１−１７４４６４−Ａに開示されている。これらの文献に記載されているように、感光性組成物、液状および乾燥被膜型フォトレジストは、少なくとも１つのアルカリまたは酸可溶性結合剤ポリマー、ラジカル重合性モノマー、およびラジカル開始剤を含んでいる。幾つかの場合には、更にエポキシドおよびカルボン酸のような熱架橋性成分を含めてもよい。感光性組成物を用いてスペーサーを形成するための工程は以下のとおりである：感光性組成物を基材、例えば、カラーフィルターパネルに適用して、基体を予備焼成後、マスクを通してこれを露光する。次に、基材を現像液で現像して、パターン形成することにより所望のスペーサーを形成する。組成物が、幾らかの熱硬化性成分を含むとき、通常後焼成を行って組成物を熱硬化させる。
【０２７８】
本発明の光硬化性組成物は、その高い感度のため、（上述の）液晶ディスプレイ用のスペーサーを製造するのに適している。
【０２７９】
本発明の感光性組成物はまた、液晶ディスプレイパネル、イメージセンサーなどに使用されるマイクロレンズアレイを製造するためにも適している。
【０２８０】
マイクロレンズは、検出器、ディスプレイ、および発光装置（発光ダイオード、横および縦キャビティーレーザー）のような能動オプトエレクトロニクス装置に適合して、これらの光学入力または出力特性を改善するための、微小な受動光学部品である。応用の分野は広く、遠距離通信、情報工学、視聴覚サービス、太陽電池、検出器、固体光源、および光学的相互接続のような分野をカバーする。
【０２８１】
現在の光学システムでは、種々の技術を利用することにより、マイクロレンズと微小光学装置の間の効率的なカップリングが得られている。
【０２８２】
マイクロレンズアレイは、ディスプレイの明るさを増大させるため液晶ディスプレイ装置のような非発光ディスプレイ装置の画素領域上の照明光を集光するために、入射光を集光するために、あるいは、例えばファクシミリなどに、これらの装置の感度を改善するために使用されるラインイメージセンサーの光電変換領域上に画像を形成するための、および液晶プリンターまたは発光ダイオード（ＬＥＤ）プリンターにおいて使用される感光性手段上にプリントすべき画像を形成するための手段として使用される。最も一般的な応用は、電荷結合素子（ＣＣＤ）のような固体画像検知装置の光検出器アレイの効率を改善するためのその使用である。検出器アレイでは、各検出エレメントまたはピクセルにおいて可能な限り多くの光の捕集が望まれる。マイクロレンズを各ピクセルの頂上部に置けば、レンズは、入射光を捕集して、レンズのサイズより小さなアクティブ領域にこれを集中させる。先行技術によれば、マイクロレンズアレイは、種々の方法により製造することができる：そのそれぞれについて本発明による組成物を使用してよい。
【０２８３】
（１）凸レンズを入手するための方法［平面配置のレンズのパターンを、従来のフォトリソグラフィー法などにより熱可塑性樹脂に描き、次に熱可塑性樹脂を樹脂の軟化点を超える温度まで加熱することにより流動性を持たせ、これによってパターンエッジに沈下を引き起こす（いわゆる"リフロー化"）］（例えば、ＪＰ６０−３８９８９−Ａ、ＪＰ６０−１６５６２３−Ａ、ＪＰ６１−６７００３−Ａ、およびＪＰ２０００−３９５０３−Ａを参照のこと）。この方法では、使用される熱可塑性樹脂が感光性であるとき、レンズのパターンは、この樹脂の露光により得ることができる。
【０２８４】
（２）成形型またはスタンパーを使用することによるプラスチックもしくはガラスの材料の形成方法。レンズ材料としては、光硬化性樹脂および熱硬化性樹脂がこの方法で使用できる（例えばＷＯ９９／３８０３５を参照のこと）。
【０２８５】
（３）アライナーの使用により感光性樹脂を所望のパターンで露光すると、非反応モノマーが、非露光領域から露光領域へ移動することによって、露光領域の膨潤が生じるという現象に基づく、凸レンズを形成するための方法（例えば、Journal of the Research Group in Microoptics Japanese Society of Applied Physics, Colloquium in Optics, Vol. 5, No. 2, pp. 118-123 (1987)およびVol. 6, No. 2, pp. 87-92 (1988)を参照のこと）。支持基体の上面上に、感光性樹脂層を形成する。次に独立した遮光マスクを使用して、感光性樹脂層の上面を水銀灯などからの光で照らすことにより、感光性樹脂層を露光する。結果として、感光性樹脂層の露光部分が凸レンズの形状に膨潤することにより、複数のマイクロレンズを有する集光層が形成される。
【０２８６】
（４）凸レンズを入手するための方法（フォトマスクを樹脂と接触させないような近接露光法により感光性樹脂を露光することにより、パターンエッジにブラーが生じるため、光化学反応生成物の量は、パターンエッジのブラー化の程度に依存して分布する）（例えば、ＪＰ６１−１５３６０２−Ａを参照のこと）。
【０２８７】
（５）レンズ作用を生みだすための方法（感光性樹脂を特定強度分布の光に露光することにより、光強度に依存して屈折率の分布パターンを形成する）（例えば、ＪＰ６０−７２９２７−ＡおよびＪＰ６０−１６６９４６−Ａを参照のこと）。上述の方法のいずれにおいても、本発明の感光性組成物を使用して、光硬化性樹脂組成物を用いてマイクロレンズアレイを形成することができる。
【０２８８】
ある特定の分の技術は、フォトレジストのような熱可塑性樹脂におけるマイクロレンズの形成に専念する。一例が、Popovicらにより参考文献：SPIE 898, pp. 23-25 (1988)に発表されている。リフロー法と名付けられたこの方法は、熱可塑性樹脂中のレンズのフットプリントを画定し（例えば、フォトレジストのような感光性樹脂中でフォトリソグラフィーにより）、続いてこの材料をそのリフロー温度を超えて加熱するという工程を含む。表面張力が、リフロー前の元の島と等しい容量で、フォトレジストの島を球形のキャップ中に引き寄せる。このキャップは、平凸マイクロレンズである。この技術の利点は、特に、簡単さ、再現性、および発光または光検出オプトエレクトロニクス装置の頂上部への直接組み込みの可能性にある。
【０２８９】
幾つかの場合には、リフロー化前にオーバーコート層を長方形の形状でパターン化レンズ単位上に形成することにより、リフロー工程での球形キャップへのリフローなしに中央での樹脂の島の沈下を回避する。オーバーコートは、永久保護層として作用する。コーティング層もまた、感光性組成物から作られる。マイクロレンズアレイは、例えばＥＰ０９３２２５６に開示される、成形型またはスタンパーの使用によって製作することもできる。平面マイクロレンズアレイを製造する方法は、下記のとおりである：凸面部分を密に配置したスタンパーの成形面に、離型剤をコーティングし、高い屈折率を有する光硬化性合成樹脂材料を、スタンパーの成形面上にセットする。次に、ガラス基板を合成樹脂材料に押し付け、それによって、合成樹脂材料を伸展させ、紫外線での照射または加熱によって合成樹脂材料を硬化させ、凸マイクロレンズを形成するよう成形する。その後、スタンパーを剥がす。次いで、低い屈折率を有する光硬化性合成樹脂材料を、接着層として凸マイクロレンズ上にさらにコーティングし、カバーガラス板へ作成したガラス基板を、合成樹脂材料に押し付け、それによってこれを伸展させる。次いで、合成樹脂材料を硬化させ、最後に、平面マイクロレンズアレイを形成する。ＵＳ５９６９８６７に開示されたとおり、型を用いた類似の方法が、プリズムシートの製造に適用され、これは、カラー液晶表示パネル用のバックライトユニットの一部として、明るさを増強するために用いられる。片側にプリズム列を形成するプリズムシートは、バックライトの発光面に取り付けられる。プリズムシートを製造するには、活性エネルギー線硬化性組成物を、金属製、ガラス製または樹脂製のレンズ型にキャストし伸展させ、プリズム列等のレンズ形状を形成し、その後、透明な基板シートをその上に置き、活性エネルギー線放出源からの活性エネルギー線を、硬化のために該シートを通して照射する。次いで、製造されたレンズシートを、レンズ成形用型から離型して、レンズシートを得る。レンズ部分を形成するのに用いられる活性エネルギー線硬化性組成物は、透明な基板への接着性、および適当な光学特性を含む、様々な特性を保有しなければならない。
【０２９０】
少なくとも従来の技術の何らかのフォトレジストによるレンズは、光学スペクトルの青色端における光学的透過率が不良であるため、いくつかの用途に対して望ましくない。本発明の光硬化性組成物は、熱的にも光化学的にも、低い黄化性を有するため、上記マイクロレンズアレイの製造に適している。
【０２９１】
新規な放射線感受性組成物は、プラズマ表示パネル（ＰＤＰ）の製造法に用いられるフォトリソグラフィー工程、特にバリヤーリブ、蛍光層および電極の画像形成プロセスにも適している。
【０２９２】
ＰＤＰは、気体放電による発光によって画像および情報を表示するための、平面表示装置である。パネルの構成、および操作の方法によって、二つの種類、すなわちＤＣ（直流）型およびＡＣ（交流）型が知られている。
【０２９３】
例示のため、ＤＣ型カラーＰＤＰの原理を簡潔に説明する。ＤＣ型カラーＰＤＰでは、２枚の透明な基板（一般的にはガラス板）の間に介在する空間が、この透明基板間に挿入された格子状のバリヤーリブによって、多数の微細なセルに分割される。個々のセルにおいて、放電気体、例えばＨｅまたはＸｅが密閉される。各セルの後方壁には、蛍光層が存在し、該層は放電気体の放電によって生成された紫外光によって励起されると、三原色の可視光を発する。２枚の基板の内面には、関連するセルを通して互いに対向するよう、電極が配置される。一般に、陰極は、ＮＥＳＡガラスのような、透明な導電性材料フィルムで形成される。前壁および後壁に形成されたこれらの電極間に高電圧が印加されたとき、セルに密閉された放電気体は、プラズマ放電を誘発し、その結果放射される紫外光によって、赤、青および緑色の蛍光要素を励起して発光し、画像を表示する。フルカラー表示系では、それぞれ、上記の赤、青および緑色の３原色の各蛍光要素は、連帯して、一つの画素を形成する。
【０２９４】
ＤＣ型ＰＤＰにおけるセルは、格子の構成バリヤーリブによって分割されるのに対し、ＡＣ型ＰＤＰにおけるそれは、基板面に互いに平行に配置されたバリヤーリブによって分割される。いずれの場合も、セルは、バリヤーリブによって分割される。これらのバリヤーリブは、発光放電を固定された領域内に閉じ込めて、隣接する放電セル間の誤った放電またはクロストークを除外し、理想的な表示を確保することを目的とする。
【０２９５】
本発明による組成物は、単色または多色であり得る画像記録または画像再現（コピー、電子複写）のための１層またはそれより多くの層状化材料の製造のための用途も見出されている。さらには、該材料は色校正系のために適している。この技術においては、マイクロカプセルを含有する配合物を適用でき、かつ、画像の生成のために、照射硬化の後に熱処理をしてよい。かかる系および技術およびそれらの用途は例えばＵＳ５３７６４５９に開示されている。
【０２９６】
式Ｉで表される化合物はホログラフデータ記憶用途における光開始剤としても適する。前記光開始剤はラジカルを発生させ、ホログラフデータ記憶に適する、ブルーレーザー放射で照射してモノマーの重合を開始する。ブルーレーザーの波長範囲は３９０−４２０ｎｍ、好ましくは４００−４１０ｎｍであり、特に４０５ｎｍである。ホログラフ記憶系（ホログラフ記録媒体）は、例えば大容量データを素早いアクセス時間で記録および読み出すのに使用される。本発明の光開始剤は例えば特にＷＯ０３／０２１３５８に記載のシステムに適する。
【０２９７】
ホログラフデータ記憶系は、好ましくは、低屈折率のマトリクス前駆体のマトリクスネットワークと高屈折率の光重合性モノマーからなる。
【０２９８】
マトリクス前駆体および光活性モノマーは、（ａ）マトリクス前駆体が硬化中に重合する反応が、パターン、例えばデータの記録の間に光活性モノマーが重合する反応から独立しているように、そして（ｂ）マトリクスポリマーと光活性モノマー（感光性ポリマー）の重合によって得られるポリマーとは互いに混合可能であるように選択される。光記録材料（すなわちマトリックス材料、さらに光活性モノマー、光開始剤および／または添加剤を加えたもの）は少なくとも約１０5Ｐａの、一般に約１０5〜１０9Ｐａの弾性率を示すとき、マトリックスは形成されると判断される。
【０２９９】
メディアマトリックスは "溶解"され未反応のままである光重合性モノマーの存在下で、架橋ネットワークとして得られる、その場の重合によって形成される。未反応の光重合性モノマーを含有するマトリックスはまた他の手段、例えば、光活性な液体モノマーが均一に分散した、固体−樹脂マトリックス材料を用いることによっても形成される。そして、単色照射が、ホログラフパターンを生成し、該パターンは光度分布に従い、固体の予形成されたマトリックス中で光反応性モノマーを重合させる。未反応モノマー（光度が最少である場合）はマトリックス中に拡散し、モノマーとマトリックスの屈折率の相違によって、ならびに、モノマーの体積分率によって算出された、屈折率の変調を生成する。記録層の厚さは数マイクロメーターの範囲から最高１ミリメートルの厚さである。記録層の厚さは数マイクロメーターの範囲から最高１ミリメートルの厚さである。そのように厚いホログラフデータ記憶層であることから、上記レーザー波長で該層を透明にして、光重合範囲が記録層における露光深さに極力依存しないために、光開始剤は高い光反応性と低い吸光度を兼ね備えていることが要求される。
【０３００】
本発明の光開始剤が、４０５ｎｍにおける高い反応性と低い吸光度を兼ね備え、本用途に適当であることが見出された。染料および増感剤もまた配合物に添加可能である。ブルーレーザー照射に適当な染料および増感剤は、例えばクマリン、キサントン、チオキサントンなどである（上記リストを参照）。
【０３０１】
特に、上記のリスト中の項目１．、２．および３．に記載されたチオキサントン、クマリンおよびベンゾフェノンが関連する。
【０３０２】
該光開始剤が、ホログラフデータ記憶に要求されるような、厚い層中で、高感度で、モノマーの光重合を可能にし、ブルーレーザー照射に高感度な記録層を得ることを見出した。光開始剤は、２０μ厚さの感光層中、２−８質量％の濃度で使用されるとき、レーザー波長における、光開始剤を含む層の０．４未満、好ましくは０．２未満の吸収を得る。
【０３０３】
光開始剤は、特に光学物品（例えば光導波路）または、上述のポリマーおよび有機光開始剤を含み、３４０−４５０ｎｍ範囲のＵＶ波長で最大吸収を有し、感度に適合した屈折率コントラストが３×１０-6Δｎ／（ｍＪ／ｃｍ2）である、ホログラフ記録媒体の製造に特に適する。例えば、ポリマーは成分１および成分２（成分１はＮＣＯ−末端プレポリマーを含み、成分２はポリオールを含む）を含む材料を重合することによって形成される。成分１は、例えば、ジフェニルメタンジイソシアネート、トルエンジイソシアネート、ヘキサメチレンジイソシアネート、ヘキサメチレンジイソシアネート誘導体、メチレンビスシクロヘキシルイソシアネート、メチレンビスシクロヘキシルイソシアネート誘導体である。成分２は、例えばポリプロピレンオキシドのポリオールである。好ましくは、光活性モノマーはアクリレートモノマーである。前記媒体中、書き込みによって引き起こされる収縮は通常０．２５％未満である。
【０３０４】
光硬化はさらに印刷にとって非常に重要であり、なぜなら、インキの乾燥時間はグラフィック製品の製造速度にとって決定的な要因であり、かつ、何分の１秒のオーダーであるべきだからである。ＵＶ硬化性インキは、スクリーン印刷およびオフセットインキのために特に重要である。
【０３０５】
既に上記で述べられた通り、新規の混合物は印刷板の製造のためにも非常に適している。この用途は例えば、可溶性の直鎖ポリアミドまたはスチレン／ブタジエンおよび／またはスチレンイソプレンゴムの混合物、カルボキシル基含有ポリアクリレートまたはポリメチルメタクリレート、光重合可能なモノマー、例えばアクリルアミドおよび／またはメタクリルアミドまたはアクリレートおよび／またはメタクリレートを有するポリビニルアルコールまたはウレタンアクリレート、および光開始剤を使用する。それらの系の膜および板（湿潤または乾燥）を、印刷された原型のネガ（またはポジ）上で露光し、かつ、硬化されていない部分を次に、適切な溶剤または水溶液を使用して洗い落とす。
【０３０６】
光硬化が用いられる他の分野は、金属の被覆物であり、その場合、例えば金属板および管、缶または瓶のキャップの被覆、およびポリマー被覆物、例えばＰＶＣに基づく床または壁被覆物の光硬化である。紙被覆物の光硬化の例は、ラベル、レコード入れ、および本の表紙の無色のニスがけである。
【０３０７】
複合組成物製の成形物品の硬化のために、新規の光開始剤を使用することも関心が持たれている。複合化合物は自律式のマトリックス材料、例えばガラス繊維布、または選択的に例えば植物繊維からなり［K.-P.Mieck, T.Reussmann in Kunststoffe 85 (1995), 366-370参照］、それを光硬化配合物で含浸させる。複合化合物を含む成形部品は、新規化合物を使用して製造される場合、高水準の機械的安定性および耐性を達成する。該新規化合物を、光硬化剤として、成形、含浸、および被覆組成物において、例えばＥＰ７０８６内に記載される通り、用いることもできる。かかる組成物の例は、硬化活性および黄変耐性に関する厳しい要求を受けるゲル被覆樹脂、および繊維強化成形品、例えば平面であるか、または縦方向または横方向に起伏を有する光拡散パネルである。かかる成形品を製造する技術、例えばハンドレイアップ、スプレーレイアップ、遠心注型またはフィラメントワインディングは、例えばP.H.Seldenによって"Glasfaserverstaerkte Kunststoffe"，６１０頁，Springer Verlag Berlin-Heidelberg-New York 1967に記載されている。それらの技術により製造できる物品の例は、ボート、ガラス繊維強化プラスチックの両面被覆を有する繊維ボードまたはチップボードパネル、管、容器等である。成形、含浸および被覆組成物のさらなる例は、ガラス繊維（ＧＲＰ）含有成形品用のＵＰ樹脂ゲル被覆物、例えば波板および紙積層品である。紙積層品は、ウレア樹脂またはメラミン樹脂に基づいていてよい。積層品の製造に先立ち、ゲル被覆物を支持体（例えば膜）の上に製造する。新規の光硬化性組成物を、注型用樹脂のために、または埋込物品、例えば電子部品等のためにも使用できる。
【０３０８】
本発明による組成物および化合物を、ホログラフィー、導波管、光スイッチの製造のために使用でき、その際、照射された領域と照射されていない領域との間の屈折率における差の発生を利用する。
【０３０９】
画像化技術のための、および情報担体の光生成のための光硬化性組成物の使用も重要である。かかる用途において、既に上記に記載された通り、支持体に適用される層（湿潤または乾燥）を、例えばフォトマスクを通じて、ＵＶ光または可視光で画像様に照射し、そして、その層の露光されていない領域を現像液での処理によって除去する。金属への光硬化性層の適用を、電気めっきによって行うこともできる。照射された領域は架橋を通じてポリマーになり、従って不溶性でありかつ支持体の上に残る。適切な着色により可視画像が生成される。支持体が金属化層である場合、該金属は、露光および現像に続き、露光されていない領域でエッチングにより除去されるか、または電気めっきにより補強されることがある。この方法において、電子回路およびフォトレジストを製造することが可能である。画像形成材料に用いた場合は、この新規光開始剤は、いわゆるプリントアウト画像を生成し、それにより、照射に起因して色の変化が誘発される、優れた性能を与える。そのようなプリントアウト画像を形成するには、異なる染料、および／またはそのロイコ形態が用いられ、そのようなプリントアウト画像系についての例は、例えばＷＯ９６／４１２４０、ＥＰ７０６０９１、ＥＰ５１１４０３、ＵＳ３５７９３３９およびＵＳ４６２２２８６に見出すことができる。
【０３１０】
新規光開始剤はまた、逐次積層法により製造される多層回路基板の誘電体層を形成するための光パターン化可能な組成物に適している。
【０３１１】
本発明は、上記のとおり、着色および非着色塗料およびワニス、粉末コーティング、印刷用インキ、印刷版、接着剤、感圧接着剤、歯科組成物、ゲルコート、電子工学用のフォトレジスト、電気めっきレジスト、リキッドおよびドライフィルム双方のエッチングレジスト、はんだレジスト、様々な表示用途のカラーフィルターを製造するためのレジストとして、プラズマ−ディスプレイパネル（例えばバリヤリブ、蛍光体層、電極）、電界発光ディスプレイおよびＬＣＤ（例えば層間絶縁層、スペーサー、マイクロレンズアレイ）の製造工程における構造を形成するための、ホログラフデータ記憶（ＨＤＳ）のための、電気および電子部品を封入するための組成物として、磁気記録材料、微小機械部品、導波路、光学スイッチ、めっき用マスク、エッチングマスク、カラー試験系、ガラス繊維ケーブルコーティング、およびスクリーン印刷用ステンシルを製造するための、ステレオリソグラフィーによる三次元物体を製造するための、そしてホログラフィー記録用の画像記録材料、微細電子回路、脱色材料、および画像記録材料のための脱色材料、マイクロカプセルを用いた画像記録材料のための、プリント回路基板の逐次積層における誘電体層を形成するために使用されるフォトレジスト材料として、組成物を提供する。その際、前記プロセスは、前記の組成物に、１５０〜６００ｎｍの範囲の電磁線をまたは電子ビームもしくはＸ線を照射することを含む。
【０３１２】
写真情報記録のために使用される基材は、例えばポリエステル、酢酸セルロースまたはポリマー被覆紙の膜を含み；オフセット印刷フォームのための基材は特殊処理されたアルミニウムであり、プリント回路を製造するための基材は銅覆ラミネートであり、かつ、集積回路を製造するための基材は例えばシリコンウェハである。写真材料およびオフセット印刷フォームのための感光性層の層厚は一般に、約０．５μｍ〜１０μｍである一方、プリント回路については、それは０．１μｍ〜約１００μｍである。基材の被覆に続いて、一般に乾燥によって溶剤が除去されて基材上にフォトレジスト被覆物が残る。
【０３１３】
基材の被覆を、基材への液体組成物、溶液または懸濁液の適用によって行うことができる。溶剤および濃度の選択は、主として組成物の種類および被覆技術に依存する。溶剤は不活性であるべきである、即ち、組成物との化学反応を経るべきではなく、かつ、被覆後、乾燥の間に再度除去できるべきである。適した溶剤の例は、ケトン、エーテルおよびエステル、例えばメチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、ｎ−ブチルアセテート、エチル ３−エトキシプロピオネート、２−メトキシプロピルアセテート、メチル−３−メトキシプロピオネート、２−ヘプタノン、２−ペンタノンおよびエチルラクテートである。
【０３１４】
溶液を均一に、公知の被覆技術によって、例えばスピン塗布、浸漬塗布、ナイフ塗布、カーテン塗布、ブラシ、噴霧により、特に静電噴霧およびリバースロール塗布により、さらには電気泳動堆積によって、基材に適用する。感光性の層を一次的に柔軟性のある支持体に適用し、その後、張り合わせを通じて、その層を転写することにより、最終的な基材、例えば銅覆回路基板またはガラス基材を被覆することも可能である。適用される量（被覆厚）および基材（支持層）の性質は、所望の分野の用途に依存する。被覆厚の範囲は、一般に約０．１μｍから１００μｍより上、例えば０．１μｍから１ｃｍ、好ましくは０．５μｍ〜１０００μｍの値を含む。
【０３１５】
基材の被覆に続いて、一般に乾燥によって溶剤が除去されて基材上にフォトレジストの実質的に環式のレジスト被膜が残る。
【０３１６】
本新規組成物の感光度は、概して、約１５０〜６００ｎｍ、例えば１９０〜６００ｎｍ（ＵＶ〜可視領域）におよび得る。好適な放射線は、例えば、日光または人工的な光源からの光である。そのため、多くの非常に様々な種類の光源が使用される。点光源とアレイ（「ランプカーペット」）との双方が適している。例は、カーボンアーク灯、キセノンアーク灯、金属ハロゲン化物のドープを有し得る低圧、中圧、高圧および超高圧水銀灯（金属ハロゲン灯）、マイクロ波で励起される金属蒸気灯、エキシマランプ、スーパーアクチニック蛍光管、蛍光灯、アルゴン白熱灯、電子閃光、写真用フラッドランプ、発光ダイオード（ＬＥＤ）、電子ビームおよびＸ線である。ランプと露光される基材との距離は、本発明によれば、用途およびランプの種類および出力に依存して変化してよく、例えば２ｃｍ〜１５０ｃｍであってよい。レーザー光源、例えばエキシマレーザー、例えば１５７ｎｍ露光でのＦ2エキシマーレーザー、２４８ｎｍでの露光用のＫｒＦエキシマーレーザー、および１９３ｎｍでの露光用のＡｒＦエキシマーレーザーもまた好適である。可視領域のレーザーも用いることができる。
【０３１７】
用語"画像様（imagewise）"の露光は、所定のパターンを含むフォトマスク、例えばスライド、クロムマスク、ステンシルマスクまたはレチクルを通しての露光と、例えば、コーティングされた基材の表面上をコンピュータ制御下で移動し、このようにして画像を生成する、レーザーまたは光ビームによる露光との双方を包含する。該目的に適したＵＶレーザー露光系は、例えばEtecおよびOrbotech（DP-100（商標）DIRECT IMAGING SYSTEM社）により提供される。レーザー光源のその他の例は、例えばエキシマレーザー、例えば１５７ｎｍ露光でのＦ2エキシマーレーザー、２４８ｎｍでの露光用のＫｒＦエキシマーレーザー、および１９３ｎｍでの露光用のＡｒＦエキシマーレーザーである。さらに適当なものは、固体ＵＶレーザー（例えば、Ｇｅｍｉｎｉ（ＭａｎｉａＢａｒｃｏ社）、ＤＩ−２０５０（ペンタックス社））および４０５ｎｍ出力の紫色レーザーダイオード（ＤＩ−２０８０、ＤＩ−ＰＤＰ（ペンタックス社））である。可視領域のレーザも用いることができる。そして、コンピュータ制御照射もまた、電子ビームによって達成される。画素毎に向けてデジタル画像を生成できる液晶製のマスクを使用することも可能であり、例えばA.Bertsch, J.Y.Jezequel, J.C.Andre in Journal of Photochemistry and Photobiology A: Chemistry 1997, 107, p.275-281、およびK.-P.Nicolay in Offset Printing 1997, 6, p.34-37によって記載されている通りである。
【０３１８】
材料の画像様の露光に続き、且つ、現像に先立って、短時間の熱処理を行うことが有利であることがある。現像の後、サーマルポストベークを実施して、組成物を堅固にし、全ての微量の溶媒を除去することができる。使用される温度は、一般的に、５０〜２５０℃、好ましくは８０〜２２０℃である；熱処理の持続時間は、一般的に、０．２５〜６０分間である。
【０３１９】
光硬化性組成物は、さらには、例えばＤＥ４０１３３５８に記載される通り、印刷板またはフォトレジストの製造のための方法において使用してよい。かかる方法において、該組成物を、画像様の照射に先立ち、同時に、またはその後に、短時間、少なくとも４００ｎｍの波長を有する可視光で、マスクを用いずに露光する。
【０３２０】
露光、および行われる場合、熱処理の後、感光性被覆物の非露光領域を、現像液を用いて自体公知の方法で除去する。
【０３２１】
既に述べられた通り、新規の組成物を水性アルカリまたは有機溶剤によって現像できる。特に適したアルカリ現像水溶液は、水酸化テトラアルキルアンモニウムの、またはアルカリ金属シリケート、ホスフェート、水酸化物、およびカーボネートの水溶液である。少量の湿潤剤および／または有機溶剤も、必要であればそれらの溶液に添加してよい。少量で現像液に添加してもよい典型的な有機溶媒の例は、シクロヘキサノン、２−エトキシエタノール、トルエン、アセトンおよびかかる溶剤の混合物である。基材に応じて、溶媒、例えば有機溶媒も、または上記のとおり、そのような溶媒とのアルカリ水溶液の混合物も、現像液として用いることができる。溶剤現像に特に有用な溶媒として、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ジエチレングリコールジメチルエーテル、プロピレングリコールモノメチルエーテルアセテート、エチル−３−エトキシプロピオネート、メチル−３−メトキシプロピオネート、酢酸ｎ−ブチル、ベンジルアルコール、アセトン、メチルエチルケトン、シクロペンタノン、シクロヘキサノン、２−ヘプタノン、２−ペンタノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタムおよびＮ−メチルピロリドンが挙げられる。任意に、水を、これらの溶剤に、依然として澄明な溶液が得られ、かつ感光性の組成物の露光されない領域の十分な可溶性が保持される濃度まで添加することができる。
【０３２２】
したがって、本発明は、エチレン性不飽和二重結合を有する化合物、すなわち、少なくとも一つのエチレン性不飽和二重結合を有するモノマー、オリゴマーまたはポリマー化合物の光重合方法を提供するものであって、これらの化合物に、上記の式Ｉで表される少なくとも１種の光開始剤を加え、得られた組成物を電磁放射線、特に、波長１５０〜６００ｎｍ、特に１９０〜６００ｎｍの光、電子ビームまたはＸ線で照射することを含む方法も提供する。
【０３２３】
言い換えれば、エチレン性不飽和二重結合を有する化合物に、上記の式Ｉで表される少なくとも１種の光開始剤を加え、得られた組成物を電磁線、特に、波長１５０〜６００ｎｍ、特に１９０〜６００ｎｍの光、電子ビームまたはＸ線で照射する。
【０３２４】
本発明は、さらに、少なくとも一方の面を上記の組成物でコートしたコート基材を提供し、また、コート基材を画像様の露光に付し、次いで、非露光部分を現像剤で除去する、レリーフ像の写真的製造方法を記載する。画像様の露光は、マスクを通しての照射によってか、または上述のレーザーもしくは電子ビームによって達成され得る。この状況において、特に好都合なものは、上述のレーザービーム露光である。
【０３２５】
本発明の化合物は、良好な熱安定性、低揮発性、優れた貯蔵安定性および高い溶解性を有し、また、空気（酸素）の存在下での光重合にも好適である。さらに、それらは、光重合後の組成物において、ほんの少しの黄化しか引き起こさない。
【０３２６】
下記の実施例で本発明をより詳細に説明する。部およびパーセントは、本願明細書の残りにおいて、および特許請求の範囲において、特段指定されない限り、質量によるものである。３つより多い炭素原子を有するアルキル基が以下の実施例において特定の異性体の言及なく示される場合、それぞれの場合ｎ−異性体を意味する。
【０３２７】
例１  １−［１１−（２−エチルヘキシル）−５−（２，４，６−トリメチルベンゾイル）−１１Ｈ−ベンゾ［ａ］カルバゾール−８−イル］−エタノンオキシムＯ−アセテートの合成
１．ａ  １１−（２−エチルヘキシル）−１１Ｈ−ベンゾ［ａ］カルバゾール
【化９９】
0006038033.tif 000100
【０３２８】
１１Ｈ−ベンゾ［ａ］カルバゾールは、幾つかの手順に従って、例えばSYNLETT, 2006, 7, 1021に記載の手順に従って製造できる。その構造は、以下の1Ｈ−ＮＭＲスペクトルによって確認される：
0006038033.tif 000101
【０３２９】
１１Ｈ−ベンゾ［ａ］カルバゾール（０．７０ｇ；３．２２ミリモル）をＤＭＦ（３ｍｌ）中に入れたものに、水素化ナトリウム（０．１９ｇ；４．６７ミリモル）を０℃で添加し、０℃で１時間撹拌した後に、１−ブロモ−２−エチルヘキサン（１．２４ｇ；６．４４ミリモル）を０℃で添加し、そして該混合物を室温で一晩撹拌する。該反応混合物を、氷水に注ぎ、そして粗生成物をＡｃＯＥｔ（酢酸エチルエステル）で２回抽出する。合した有機層を、Ｈ2Ｏおよびブラインで洗浄し、ＭｇＳＯ4上で乾燥させ、そして濃縮し、真空中で乾燥させることで、粗生成物（１．０８ｇ）として黄色の液体が得られる。該生成物を、更なる精製をすることなく後続反応のために使用する。その構造は、以下の1Ｈ−ＮＭＲスペクトルによって確認される：
0006038033.tif 000102
【０３３０】
１．ｂ  １−［１１−（２−エチルヘキシル）−５−（２，４，６−トリメチルベンゾイル）−１１Ｈ−ベンゾ［ａ］カルバゾール−８−イル］エタノン
【化１００】
0006038033.tif 000103
【０３３１】
１１−（２−エチルヘキシル）−１１Ｈ−ベンゾ［ａ］カルバゾール（０．４２ｇ；１．２７ミリモル）をＣＨ2Ｃｌ2（２０ｍＬ）中に入れたものに、２，４，６−トリメチルベンゾイルクロリド（０．２３ｇ；１．２７ミリモル）およびＡｌＣｌ3（０．１７ｇ；１．２７ミリモル）を０℃で添加する。室温で２．５時間にわたり撹拌した後に、塩化アセチル（０．１７ｇ；１．３１ミリモル）およびＡｌＣｌ3（０．１９；１．４０ミリモル）を０℃で添加し、そして該混合物を室温で３時間にわたり撹拌する。該反応混合物を、氷水に注ぎ、そして粗生成物をＣＨ2Ｃｌ2で２回抽出する。合した有機層を、水およびブラインで洗浄し、ＭｇＳＯ4上で乾燥させ、そして濃縮し、真空中で乾燥させることで、ベージュ色の固体（０．４５ｇ；７５％）が得られる。その構造は、以下の1Ｈ−ＮＭＲスペクトルによって確認される：
0006038033.tif 000104
【０３３２】
１．ｃ  １−［１１−（２−エチルヘキシル）−５−（２，４，６−トリメチルベンゾイル）−１１Ｈ−ベンゾ［ａ］カルバゾール−８−イル］エタノンオキシムＯ−アセテート
【化１０１】
0006038033.tif 000105
【０３３３】
１−［１１−（２−エチルヘキシル）−５−（２，４，６−トリメチルベンゾイル）−１１Ｈ−ベンゾ［ａ］カルバゾール−８−イル］エタノン（０．４９ｇ；０．９５ミリモル）をトルエン（５ｍＬ）およびＮ−メチルピロリドン（ＮＭＰ）（０．８５ｍｌ）中に入れて８０℃で温めたものに、酢酸ナトリウム（９３．５ｍｇ；１．１４ミリモル）およびヒドロキシルアンモニウムクロリド（７８．９ｍｇ；１．１４ミリモル）を添加し、次いで該混合物を１００℃で一晩撹拌する。該反応混合物を０℃で冷却した後に、トリエチルアミン（０．１４５ｇ；１．４３ミリモル）および塩化アセチル（０．１１ｇ；１．４３ミリモル）をそこに添加し、次いで該混合物を室温で２時間にわたり撹拌する。反応が完了した後に、該反応混合物を水中に添加する。次いで粗生成物をトルエンで抽出する。有機層を、水およびブラインで洗浄し、ＭｇＳＯ4上で乾燥させ、そして濃縮し、真空中で乾燥させることで、残留物が得られる。この残留物をｔ−ブチルメチルエーテルで洗浄することで、白色の固体（０．３３ｇ；６０％）が得られる。その構造は、以下の1Ｈ−ＮＭＲスペクトルによって確認される：
0006038033.tif 000106
【０３３４】
例２〜１７：
例２〜１７の化合物の相応のジケトン中間体は、一般に、例１．ｂに開示される手順に従って、相応のアルカノイルもしくはアロイルクロリドを塩化アセチルの代わりに用いて製造される。特に、例１１〜１４の中間体は、３−クロロプロピオニルクロリドを用いて製造され、引き続き２，４，６−トリメチルベンゾイルクロリドとの反応後に相応のアルコキシドもしくはアルキルチオレートと反応される。更に、例１４の場合においては、硫化物は、ｍ−クロロ過安息香酸による酸化によってスルホンに変換される。例１５および１６の中間体は、３−クロロプロピオニルクロリドの代わりにクロロアセチルクロリドを用いて製造され、引き続き相応のアルキルチオレートまたはカルボン酸と反応される。例１７のジケトン中間体は、２−ブテノイルクロリドを用いて製造される。それぞれのオキシム化と後続のエステル化は、例１．ｃおよび１．ｄに開示される手順に従って行われるが、例３〜８におけるオキシム化は、トルエンとＮＭＰとの混合溶剤の代わりにピリジンを用いて１００℃で行われる。例３〜８の化合物は、異性体混合物として得られるが、他の例の化合物は、単独の成分として得られる。
【０３３５】
第１表：
【表１】
0006038033.tif 000107
【０３３６】
【表２】
0006038033.tif 000108
【０３３７】
【表３】
0006038033.tif 000109
【０３３８】
例１８  ｛１１−（２−エチルヘキシル）−８−［２−（２−メトキシエトキシ）ベンゾイル］−１１Ｈ−ベンゾ［ａ］カルバゾール−５−イル｝−（２，４，６−トリメチルフェニル）メタノンオキシムＯ−アセテートの合成
１８．ａ  ［１１−（２−エチルヘキシル）−８−（２−フルオロベンゾイル）−１１Ｈ−ベンゾ［ａ］カルバゾール−５−イル］−（２，４，６−トリメチルフェニル）メタノン
【化１０２】
0006038033.tif 000110
【０３３９】
１１−（２−エチルヘキシル）−１１Ｈ−ベンゾ［ａ］カルバゾール（４７．１６ｇ；１４３．０ミリモル）をＣＨ2Ｃｌ2（４００ｍＬ）中に入れたものに、２，４，６−トリメチルベンゾイルクロリド（２７．４５ｇ；１５０．０ミリモル）およびＡｌＣｌ3（２０．００ｇ；１５０．０ミリモル）を０℃で添加する。室温で２時間にわたり撹拌した後に、ＡｌＣｌ3（２２．９３ｇ；１７２．０ミリモル）を０℃で添加し、そして２−フルオロベンゾイルクロリド（２３．７８ｇ；１５０．０ミリモル）を滴加し、次いで該混合物を室温で３時間にわたり撹拌する。該反応混合物を、氷水に注ぎ、そして粗生成物をＣＨ2Ｃｌ2で２回抽出する。合した有機層を、水およびブラインで洗浄し、ＭｇＳＯ4上で乾燥させる。２３０ｍｌのｎ−ヘキサンをそこに添加した後に、ＣＨ2Ｃｌ2を濃縮により除去することで、ベージュ色の固体が得られた。それを濾過により回収し、そしてｎ−ヘキサンで洗浄し、次いで乾燥させることで、ベージュ色の固体（８１．８１ｇ；９５．７％）が得られる。その構造は、以下の1Ｈ−ＮＭＲスペクトルによって確認される：
0006038033.tif 000111
【０３４０】
１８．ｂ  ［１１−（２−エチルヘキシル）−５−（２，４，６−トリメチルベンゾイル）−１１Ｈ−ベンゾ［ａ］カルバゾール−８−イル］−［２−（２−メトキシエトキシ）フェニル］メタノンオキシムの合成
【化１０３】
0006038033.tif 000112
【０３４１】
１１−（２−エチルヘキシル）−８−（２−フルオロベンゾイル）−１１Ｈ−ベンゾ［ａ］カルバゾール−５−イル−（２，４，６−トリメチルフェニル）メタノン（５．９８ｇ；１０．０ミリモル）をピリジン（１０ｍＬ）中に入れたものに、２−メトキシエタノール（２．２８ｇ；３０．００ミリモル）およびカリウムｔ−ブトキシド（１．６８ｇ；１５．００ミリモル）を室温で添加する。該混合物を８０℃で加熱し、それを３．５時間にわたり撹拌する。該反応混合物に、ヒドロキシルアンモニウムクロリド（２．０８ｇ；３０．００ミリモル）を添加し、次いで該混合物を１００℃で一晩撹拌する。それを室温で冷却した後に、該反応混合物を２００ｍｌの水中に注ぐ。沈殿した固体を濾過によって回収し、次いでそれをＣＨ3ＯＨで洗浄する。所望の化合物が、白色の固体として７１％の収率（４．７３ｇ）で得られる。その構造は、以下の1Ｈ−ＮＭＲスペクトルによって確認される：
0006038033.tif 000113
【０３４２】
１８．ｃ  ［１１−（２−エチルヘキシル）−５−（２，４，６−トリメチルベンゾイル）−１１Ｈ−ベンゾ［ａ］カルバゾール−８−イル］−［２−（２−メトキシエトキシ）フェニル］メタノンオキシムＯ−アセテートの合成
【化１０４】
0006038033.tif 000114
【０３４３】
（１１−（２−エチルヘキシル）−８−｛ヒドロキシイミノ［２−（２−メトキシエトキシ）フェニル］メチル｝−１１Ｈ−ベンゾ［ａ］カルバゾール−５−イル）−（２，４，６−トリメチルフェニル）メタノン（２．５９ｇ；３．８７ミリモル）をアセトン（２０ｍｌ）中に入れたものに、トリエチルアミン（０．７８ｇ；７．７４ミリモル）および塩化アセチル（０．６１ｇ；７．７４ミリモル）を０℃で添加する。前記混合物を２時間にわたり撹拌する。反応が完了した後に、該反応混合物を水中に添加する。次いで粗生成物をｔ−ブチルメチルエーテルで抽出する。有機層を、水およびブラインで洗浄し、ＭｇＳＯ4上で乾燥させ、そして濃縮し、真空中で乾燥させることで、残留物が得られる。この残留物をｔ−ブチルメチルエーテルで再結晶化させることで、白色の固体（２．００ｇ；７３％）が得られる。該生成物は、異性体混合物から構成され、その構造は、以下の1Ｈ−ＮＭＲスペクトルによって確認される：
0006038033.tif 000115
【０３４４】
例１９〜４１：
例１９〜４１の化合物の相応のジケトン中間体は、一フッ素化もしくは二フッ素化された塩化ベンゾイルを用いて製造される。次いで、オキシムおよびオキシムエステルは、例１８ｂおよび１８ｃに開示される手順に従って製造され、そして該オキシムエステルは、異性体混合物として得られる。それらの化合物およびそれらの特性を、以下の第２表にまとめる。
【０３４５】
【表４】
0006038033.tif 000116
【０３４６】
【表５】
0006038033.tif 000117
【０３４７】
【表６】
0006038033.tif 000118
【０３４８】
【表７】
0006038033.tif 000119
【０３４９】
例４２〜６０：
例４２〜５２の化合物のＮ原子にある置換基は、１−ブロミド−２−エチルヘキサンの代わりに相応のハロアルカンまたはハロアルキルエーテルを用いて例１．ａに開示された手順に従って導入する。例５３の化合物のＮ原子にある置換基は、１−ブロモ−３−クロロプロパンとの反応に引き続き、エチルチオグリコレートと反応させることによって導入される。例５４の化合物のＮ原子にある置換基は、１−ブロモ−６−クロロヘキサンとの反応に引き続き、亜リン酸トリエチルと反応させることによって導入される。例５５および５６の化合物のＮ原子にある置換基は、グリシジルイソプロピルエーテルとの反応に引き続き、塩化アセチルと反応させることによって導入される。例５７の化合物の場合には、１１−フェニル−１１Ｈ−ベンゾ［ａ］カルバゾールは、フェニルヒドラジンとジフェニルヒドラジンとの交換によって、例１．ａに挙げられるSYNLETT, 2006, 7, 1021に記載される手順に従って製造される。例５８の化合物のＮ原子にある置換基は、ブロモエタノールを用いて導入される。以下のジケトン、オキシムおよびオキシムエステルは、例１８に開示される手順に従って製造される。例５９の化合物は、例５８の化合物と塩化アクリロイルとを反応させることによって製造される。例４２〜５３の化合物は、異性体混合物として得られ、そして他のものは、単独の成分として得られる。それらの化合物およびそれらの特性を、以下の第３表にまとめる。
【０３５０】
【表８】
0006038033.tif 000120
【０３５１】
【表９】
0006038033.tif 000121
【０３５２】
【表１０】
0006038033.tif 000122
【０３５３】
【表１１】
0006038033.tif 000123
【０３５４】
例６０〜６８：
例６０の化合物の場合には、相応のジケトン中間体は、例１．ｂに開示される手順に従って、２，４，６−トリメチルベンゾイルクロリドおよび塩化アセチルの代わりに塩化チエノイルおよびエチルスクシニルクロリドを用いて製造される。次いで、オキシムおよびオキシムエステルは、例１．ｃに開示される手順に従って製造される。例６１および６２の化合物の場合には、相応のジケトン中間体は、例１８．ａに開示される手順に従って、２，４，６−トリメチルベンゾイルクロリドの代わりに１−ナフトイルクロリドまたは２，６−ジメトキシベンゾイルクロリドを用いて製造され、そして例６３〜６８の化合物の場合には、相応のジケトン中間体は、例１８．ａに開示される手順に従って、２，４，６−トリメチルベンゾイルクロリドの代わりに４−フルオロベンゾイルクロリドを用いて製造される。次いで、オキシムおよびオキシムエステルは、例１８．ｂおよび１８．ｃに開示される手順に従って製造される。例６１および６２の化合物は、異性体混合物として得られ、そして他のものは、単独の成分として得られる。それらの化合物およびそれらの特性を、以下の第４表にまとめる。
【０３５５】
【表１２】
0006038033.tif 000124
【０３５６】
【表１３】
0006038033.tif 000125
【０３５７】
例６９  ［１１−（２−エチルヘキシル）−３−メトキシ−５−（２，４，６−トリメチルベンゾイル）−１１Ｈ−ベンゾ［ａ］カルバゾール−８−イル］−ｏ−トリル−メタノンオキシムＯ−アセテートの合成
【化１０５】
0006038033.tif 000126
【０３５８】
中間体である１１−（２−エチルヘキシル）−３−メトキシ−１１Ｈ−ベンゾ［ａ］カルバゾールは、例１．ａに開示される手順に従って、α−テトラロンの代わりに６−メトキシ−１−テトラロンを用いて製造される。後続の反応は、例２の手順に従って行われる。該生成物は、異性体混合物から構成され、その構造は、以下の1Ｈ−ＮＭＲスペクトルによって確認される：
0006038033.tif 000127
【０３５９】
例７０  ［１３−（２−エチルヘキシル）−５−（２，４，６−トリメチルベンゾイル）−１３Ｈ−ジベンゾ［ａ，ｉ］カルバゾール−８−イル］−［４−（２，２，３，３−テトラフルオロプロポキシ）フェニル］メタノンオキシムＯ−アセテートの合成
【化１０６】
0006038033.tif 000128
【０３６０】
中間体である１３−（２−エチルヘキシル）−１３Ｈ−ジベンゾ［ａ，ｉ］カルバゾールは、例１．ａに開示される手順に従って、フェニルヒドラジンの代わりに１−ナフチルヒドラジン塩酸塩を用いて製造される。後続の反応は、例１８に開示される手順に従って行われる。該生成物は、異性体混合物から構成され、その構造は、以下の1Ｈ−ＮＭＲスペクトルによって確認される：
0006038033.tif 000129
【０３６１】
例７１  ｛１１−（２−エチルヘキシル）−５−（２，４，６−トリメチルベンゾイル）−１１Ｈ−ベンゾ［ａ］カルバゾール−８−イル｝−［２−（２，２，３，３−テトラフルオロプロポキシ）フェニル］メタノンオキシムＯ−チオフェン−２−カルボキシレートの合成
【化１０７】
0006038033.tif 000130
【０３６２】
相応のオキシムは、例１８に開示される手順に従って、２−メトキシエタノールの代わりに２，２，３，３−テトラフルオロ−１−プロパノールを用いて製造し、次いでオキシムエステルは、同じ手順に従って製造される。該生成物は、異性体混合物から構成され、その構造は、以下の1Ｈ−ＮＭＲスペクトルによって確認される：
0006038033.tif 000131
【０３６３】
例７２  ［５−（４，５−ジフェニル−１Ｈ−イミダゾール−２−イル）−１１−（２−エチルヘキシル）−１１Ｈ−ベンゾ−８−イル］−［２−（２，２，３，３−テトラフルオロプロポキシ）フェニル］メタノンオキシムＯ−アセテートの合成
７２．ａ  １１−（エチルヘキシル）−１１Ｈ−ベンゾ［ａ］カルバゾール−５−カルバルデヒドの合成
【化１０８】
0006038033.tif 000132
【０３６４】
１１Ｈ−ベンゾ［ａ］カルバゾール（３．００ｇ、９．１２ミリモル）をＤＭＦ（７．０２ｇ、９６．１ミリモル）中に入れたものに、塩化ホスホリル（１４．０ｇ、９１．３ミリモル）を０℃で添加する。２時間にわたり撹拌した後に、該混合物を１３０℃で加熱し、そして１時間にわたり撹拌する。該混合物を、室温で冷却し、そして氷水中に注ぐ。粗生成物を、ＣＨ2Ｃｌ2で抽出し、そしてそれを水およびブラインで洗浄する。有機層を、ＭｇＳＯ4上で乾燥させる。濃縮した後に、粗生成物をシリカゲル上でＣＨ2Ｃｌ2で溶出させるカラムクロマトグラフィーによって精製することで、オフホワイト色の固体（１．４３ｇ、４３％）が得られる。その構造は、以下の1Ｈ−ＮＭＲスペクトルによって確認される：
0006038033.tif 000133
【０３６５】
７２．ｂ  １１−（２−エチルヘキシル）−８−（２−フルオロベンゾイル）−１１Ｈ−ベンゾ［ａ］カルバゾール−５−カルバルデヒドの合成
【化１０９】
0006038033.tif 000134
【０３６６】
１１−（２−エチルヘキシル）−１１Ｈ−ベンゾ［ａ］カルバゾール−５−カルバルデヒド（１．４０ｇ、３．９１ミリモル）をＣＨ2Ｃｌ2（２０ｍｌ）中に入れたものに、ＡｌＣｌ3（１．２１ｇ、９．０７ミリモル）および２−フルオロベンゾイルクロリド（０．７０ｇ、４．４１ミリモル）を０℃で添加する。室温で１７時間にわたり撹拌した後に、該反応混合物を、氷水中に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、オフホワイト色の固体（１．７６ｇ、９３％）が得られる。その構造は、以下の1Ｈ−ＮＭＲスペクトルによって確認される：
0006038033.tif 000135
【０３６７】
７２．ｃ  １１−（２−エチルヘキシル）−８−［２−（２，２，３，３−テトラフルオロプロポキシ）ベンゾイル］−１１Ｈ−ベンゾ［ａ］カルバゾール−５−カルバルデヒドの合成
【化１１０】
0006038033.tif 000136
【０３６８】
１１−（２−エチルヘキシル）−８−（２−フルオロベンゾイル）−１１Ｈ−ベンゾ［ａ］カルバゾール−５−カルバルデヒド（１．７３ｇ、３．６０ミリモル）をピリジン（１８ｍｌ）中に入れたものに、２，２，３，３−テトラフルオロプロパノール（０．７２ｇ、５．４８ミリモル）および水酸化ナトリウム（０．２４ｇ、６．００ミリモル）を室温で添加する。該反応混合物を、７０℃で加熱する。３時間にわたり撹拌した後で、該反応混合物を、氷水に注ぐ。粗生成物を、ＣＨ2Ｃｌ2で抽出し、そしてそれを水およびブラインで洗浄する。ＭｇＳＯ4上で乾燥させ、そして濃縮した後に、生成物をヘキサンおよび酢酸エチルから再沈殿させることで、オフホワイト色の固体（１．９１ｇ、８９％）が得られる。その構造は、以下の1Ｈ−ＮＭＲスペクトルによって確認される：
0006038033.tif 000137
【０３６９】
７２．ｄ  ［５−（４，５−ジフェニル−１Ｈ−イミダゾール−２−イル）−１１−（２−エチルヘキシル）−１１Ｈ−ベンゾ［ａ］カルバゾール−８−イル］−［２−（２，２，３，３−テトラフルオロプロポキシ）フェニル］メタノンの合成
【化１１１】
0006038033.tif 000138
【０３７０】
１１−（２−エチルヘキシル）−８−［２−（２，２，３，３−テトラフルオロプロポキシ）ベンゾイル］−１１Ｈ−ベンゾ［ａ］カルバゾール−５−カルバルデヒド（１．００ｇ、１．７０ミリモル）、ベンジル（０．８３ｇ、１．８２ミリモル）および酢酸アンモニウム（２．６７ｇ、３４．６ミリモル）を酢酸（３０ｍｌ）中に入れた混合物を、１３０℃で３時間にわたり撹拌する。室温で冷却した後に、該反応混合物を、氷水中に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、黄色の樹脂（１．２５ｇ、９４％）が得られる。その構造は、以下の1Ｈ−ＮＭＲスペクトルによって確認される：
0006038033.tif 000139
【０３７１】
７２．ｅ  ［５−（４，５−ジフェニル−１Ｈ−イミダゾール−２−イル）−１１−（２−エチルヘキシル）−１１Ｈ−ベンゾ［ａ］カルバゾール−８−イル］−［２−（２，２，３，３−テトラフルオロプロポキシ）フェニル］メタノンオキシムＯ−アセテートの合成
【化１１２】
0006038033.tif 000140
【０３７２】
［５−（４，５−ジフェニル−１Ｈ−イミダゾール−２−イル）−１１−（２−エチルヘキシル）−１１Ｈ−ベンゾ［ａ］カルバゾール−８−イル］−［２−（２，２，３，３−テトラフルオロプロポキシ）フェニル］メタノン（１．００ｇ、１．２８ミリモル）およびヒドロキシルアンモニウムクロリド（０．１８ｇ、２．６３ミリモル）をピリジン（７ｍｌ）中に入れた混合物を、１２０℃で２０時間にわたり撹拌する。室温で冷却した後に、該反応混合物を、氷水中に注ぐ。粗生成物を、ＣＨ3ＣＯＯＣ2Ｈ5（ＡｃＯＥｔ）で抽出し、そしてそれを水およびブラインで洗浄する。ＭｇＳＯ4上で乾燥させ、そして濃縮した後に、得られた固体を、テトラヒドロフラン（ＴＨＦ）（１２ｍｌ）中に溶解させる。その溶液に、トリエチルアミン（０．１７ｇ、１．７０ミリモル）および塩化アセチル（０．１３ｇ、１．７０ミリモル）を室温で添加する。２０時間にわたり撹拌した後で、該反応混合物を、氷水に注ぐ。粗生成物を、ＡｃＯＥｔで抽出し、そしてそれを水およびブラインで洗浄する。ＭｇＳＯ4上で乾燥させ、そして濃縮した後に、粗生成物をシリカゲル上でｎ−ヘキサンとＡｃＯＥｔ（２：１）の混合溶剤で溶出させるカラムクロマトグラフィーによって精製することで、黄色の樹脂（３４０ｍｇ、３３％）が得られる。その構造は、以下の1Ｈ−ＮＭＲスペクトルによって確認される：
0006038033.tif 000141
【０３７３】
例７３  １−［１１−（２−エチルヘキシル）−５−（２，４，６−トリメチルベンゾイル）−１１Ｈ−ベンゾ［ａ］カルバゾール−８−イル］−２−フェニルエタン−１，２−ジオン２−オキシムＯ−アセテートの合成
７３．ａ  １−［１１−（２−エチルヘキシル）−５−（２，４，６−トリメチルベンゾイル）−１１Ｈ−ベンゾ［ａ］カルバゾール−８−イル］−２−フェニルエタノンの合成
【化１１３】
0006038033.tif 000142
【０３７４】
１１Ｈ−ベンゾ［ａ］カルバゾール（１．０６ｇ、３．２３ミリモル）をＣＨ2Ｃｌ2（５ｍｌ）中に入れたものに、ＡｌＣｌ3（０．５１０ｇ、３．８２ミリモル）および２，４，６−トリメチルベンゾイルクロリド（０．５９ｇ、３．２４ミリモル）を０℃で添加する。室温で１時間にわたり撹拌した後で、ＡｌＣｌ3（０．５１ｇ、３．８２ミリモル）および塩化フェニルアセチル（０．５２ｇ、３．３９ミリモル）を０℃で添加する。該反応混合物を、室温で２時間にわたり撹拌し、次いでそれを氷水中に注ぐ。粗生成物を、ＣＨ2Ｃｌ2で抽出し、そしてそれを水およびブラインで洗浄する。ＭｇＳＯ4上で乾燥させ、そして濃縮した後に、生成物をＣＨ2Ｃｌ2およびｎ−ヘキサンから再沈殿させることで、白色の粉末（１．５３ｇ、８１％）が得られる。その構造は、以下の1Ｈ−ＮＭＲスペクトルによって確認される：
0006038033.tif 000143
【０３７５】
７３．ｂ  １−［１１−（２−エチルヘキシル）−５−（２，４，６−トリメチルベンゾイル）−１１Ｈ−ベンゾ［ａ］カルバゾール−８−イル］−２−フェニルエタン−１，２−ジオン２−オキシムの合成
【化１１４】
0006038033.tif 000144
【０３７６】
１−［１１−（２−エチルヘキシル）−５−（２，４，６−トリメチルベンゾイル）−１１Ｈ−ベンゾ［ａ］カルバゾール−８−イル］−２−フェニルエタノン（１．２０ｇ、２．０３ミリモル）および亜硝酸イソアミル（０．５０ｇ、４．２６ミリモル）をＴＨＦ（６ｍｌ）中に入れた混合物に、ＨＣｌガスを１分にわたり気泡導入する。室温で４時間にわたり撹拌した後に、該反応混合物を、氷水中に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でｎ−ヘキサンとＣＨ2Ｃｌ2（１：１）の混合溶剤で溶出させるカラムクロマトグラフィーによって精製することで、オフホワイト色の樹脂（０．６９ｇ、５０％）が得られる。その構造は、以下の1Ｈ−ＮＭＲスペクトルによって確認される：
0006038033.tif 000145
【０３７７】
７３．ｃ  １−［１１−（２−エチルヘキシル）−５−（２，４，６−トリメチルベンゾイル）−１１Ｈ−ベンゾ［ａ］カルバゾール−８−イル］−２−フェニルエタン−１，２−ジオン２−オキシムＯ−アセテートの合成
【化１１５】
0006038033.tif 000146
【０３７８】
１−［１１−（２−エチルヘキシル）−５−（２，４，６−トリメチルベンゾイル）−１１Ｈ−ベンゾ［ａ］カルバゾール−８−イル］−２−フェニルエタン−１，２−ジオン２−オキシム（０．４０ｇ、０．６４ミリモル）をＴＨＦ（２ｍｌ）中に入れたものに、トリエチルアミン（９４ｍｇ、０．９０ミリモル）および塩化アセチル（７７ｍｇ、０．９０ミリモル）を室温で添加する。該反応混合物を、１時間にわたり撹拌し、次いでそれを氷水中に注ぐ。粗生成物を、ＡｃＯＥｔで抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、オフホワイト色の樹脂（３２４ｍｇ、７６％）が得られる。その構造は、以下の1Ｈ−ＮＭＲスペクトルによって確認される：
0006038033.tif 000147
【０３７９】
例７４  １−［１１−（２−エチルヘキシル）−１１Ｈ−ベンゾ［ａ］カルバゾール−５−イル］−２−フェニルエタン−１，２−ジオン２−オキシムＯ−アセテートの合成
【化１１６】
0006038033.tif 000148
【０３８０】
この例の化合物は、例７４．ｂおよび７４．ｃに開示される手順に従って、１１Ｈ−ベンゾ［ａ］カルバゾールと塩化フェニルアセチルとを反応させることによって製造された１−［１１−（２−エチルヘキシル）−１１Ｈ−ベンゾ［ａ］カルバゾール−５−イル］−２−フェニルエタノンを用いて製造される。該生成物は、異性体混合物から構成され、その構造は、以下の1Ｈ−ＮＭＲスペクトルによって確認される：
0006038033.tif 000149
【０３８１】
例７５  ［１１−（２−エチルヘキシル）−８−（２，４，６−トリメチルベンゾイル）−１１Ｈ−ベンゾ［ａ］カルバゾール−５−イル］−［４−（２，２，３，３−テトラフルオロプロポキシ）フェニル］メタンオキシムＯ−アセテートの合成
７５．ａ  ［１１−（２−エチルヘキシル）−１１Ｈ−ベンゾ［ａ］カルバゾール−５−イル］−（４−フルオロフェニル）メタノンの合成
【化１１７】
0006038033.tif 000150
【０３８２】
１１Ｈ−ベンゾ［ａ］カルバゾール（８．２４ｇ、２５．０ミリモル）をＣＨ2Ｃｌ2（８０ｍｌ）中に入れたものに、ＡｌＣｌ3（３．３３ｇ、２５．０ミリモル）および４−フルオロベンゾイルクロリド（４．０４ｇ、２５．５ミリモル）を０℃で添加する。室温で４時間にわたり撹拌した後に、該反応混合物を、氷水中に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でＣＨ2Ｃｌ2およびｎ−ヘキサン（１：９）の混合溶剤で溶出させるカラムクロマトグラフィーによって精製することで、黄色の固体（４．９６ｇ、４４％）が得られる。その構造は、以下の1Ｈ−ＮＭＲスペクトルによって確認される：
0006038033.tif 000151
【０３８３】
７５．ｂ  ［１１−（２−エチルヘキシル）−５−（４−フルオロベンゾイル）−１１Ｈ−ベンゾ［ａ］カルバゾール−８−イル］−（２，４，６−トリメチルフェニル）メタノンの合成
【化１１８】
0006038033.tif 000152
【０３８４】
［１１−（２−エチルヘキシル）−１１Ｈ−ベンゾ［ａ］カルバゾール−５−イル］−（４−フルオロフェニル）メタノン（２．００ｇ、４．４３ミリモル）をクロロベンゼン（１２ｍＬ）中に入れたものに、ＡｌＣｌ3（１．２４ｇ、９．３０ミリモル）および２，４，６−トリメチルベンゾイルクロリド（０．８５ｇ、４．６５ミリモル）を０℃で添加する。６５℃で２時間にわたり撹拌した後で、該反応混合物を、氷水に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でＣＨ2Ｃｌ2およびｎ−ヘキサン（４：１）の混合溶剤で溶出させるカラムクロマトグラフィーによって精製することで、黄色の固体（１．３９ｇ、５２％）が得られる。その構造は、以下の1Ｈ−ＮＭＲスペクトルによって確認される：
0006038033.tif 000153
【０３８５】
７５．ｃ  ［１１−（２−エチルヘキシル）−８−（２，４，６−トリメチルベンゾイル）−１１Ｈ−ベンゾ［ａ］カルバゾール−５−イル］−［４−（２，２，３，３−テトラフルオロプロポキシ）フェニル］メタンオキシムの合成
【化１１９】
0006038033.tif 000154
【０３８６】
［１１−（２−エチルヘキシル）−５−（４−フルオロベンゾイル）−１１Ｈ−ベンゾ［ａ］カルバゾール−８−イル］−（２，４，６−トリメチルフェニル）メタノン（１．２９ｇ、２．１６ミリモル）をピリジン（３ｍｌ）中に入れたものに、２，２，３，３−テトラフルオロ−１−プロパノール（０．４３ｇ、３．２４ミリモル）および水酸化ナトリウム（０．１３ｇ、３．３２ミリモル）を添加する。該混合物を、７０℃で２３時間にわたり撹拌し、次いでそれを、１２０℃で２４時間にわたり撹拌する。該反応混合物を、室温で冷却した後に、それを水に注ぎ、次いで粗生成物を、ＡｃＯＥｔで抽出し、そして水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、白色の固体（０．８０ｇ、５１％）が得られる。該生成物は、異性体混合物から構成され、その構造は、以下の1Ｈ−ＮＭＲスペクトルによって確認される：
0006038033.tif 000155
【０３８７】
７５．ｄ  ［１１−（２−エチルヘキシル）−８−（２，４，６−トリメチルベンゾイル）−１１Ｈ−ベンゾ［ａ］カルバゾール−５−イル］−［４−（２，２，３，３−テトラフルオロプロポキシ）フェニル］メタンオキシムＯ−アセテートの合成
【化１２０】
0006038033.tif 000156
【０３８８】
［１１−（２−エチルヘキシル）−８−（２，４，６−トリメチルベンゾイル）−１１Ｈ−ベンゾ［ａ］カルバゾール−５−イル］−［４−（２，２，３，３−テトラフルオロプロポキシ）フェニル］メタンオキシムをＮ，Ｎ−ジメチルアセトアミド（３ｍｌ）中に入れたものに、トリエチルアミン（０．３３ｇ、３．２７ミリモル）および塩化アセチル（０．２６ｇ、３．２９ミリモル）を０℃で添加する。０℃で２時間にわたり撹拌した後で、該反応混合物を、氷水に注ぐ。粗生成物を、ＡｃＯＥｔで抽出し、そしてそれを水およびブラインで洗浄する。ＭｇＳＯ4上で乾燥させ、そして濃縮した後に、粗生成物を酢酸エチルおよびｎ−ヘキサンの混合溶剤から再結晶化させることで、ベージュ色の固体（０．２９ｇ、３５％）が得られる。該生成物は、異性体混合物から構成され、その構造は、以下の1Ｈ−ＮＭＲスペクトルによって確認される：
0006038033.tif 000157
【０３８９】
例７６  ［７−（２−エチルヘキシル）−３−（２，４，６−トリメチルベンゾイル）−７Ｈ−ベンゾ［ｃ］カルバゾール−１０−イル］−ｏ−トリル−メタノンオキシムＯ−アセテートの合成
７６．ａ  １−（２−ニトロフェニル）ナフタレンの合成
【化１２１】
0006038033.tif 000158
【０３９０】
ｏ−ブロモベンゼン（２．０２ｇ、１０．０ミリモル）をＤＭＡ（１５ｍｌ）中に入れたものに、１−ナフタレンボロン酸（１．７３ｇ、１０．０ミリモル）およびテトラキス（トリフェニルホスフィン）パラジウム（１１６ｍｇ、０．１ミリモル）を添加する。該混合物を１１０℃で加熱し、それを一晩撹拌する。該反応混合物を室温で冷却した後に、それを水に注ぐ。粗生成物を、ＡｃＯＥｔで抽出し、そしてそれを水およびブラインで洗浄する。ＭｇＳＯ4上で乾燥させ、そして濃縮した後に、それをｎ−ヘキサンで洗浄することで、ベージュ色の固体（２．１ｇ、８４％）が得られる。その構造は、以下の1Ｈ−ＮＭＲによって確認される：
0006038033.tif 000159
【０３９１】
７６．ａ  ７Ｈ−ベンゾ［ｃ］カルバゾールの合成
【化１２２】
0006038033.tif 000160
【０３９２】
１−（２−ニトロフェニル）ナフタレン（１．１０ｇ、４．４１ミリモル）をｏ−ジクロロベンゼン（６ｍｌ）中に入れたものに、トリフェニルホスフィン（２．８９ｇ、１１．０３ミリモル）を添加する。該混合物を１８０℃で加熱し、次いでそれを２４時間にわたり撹拌する。該反応混合物を室温で冷却した後に、粗生成物を、シリカゲル上でｎ−ヘキサンおよびＣＨ2Ｃｌ2（４：１）の混合溶剤で溶出するカラムクロマトグラフィーによって精製することで、ベージュ色の固体（０．７９ｇ、８２％）が得られる。その構造は、以下の1Ｈ−ＮＭＲによって確認される：
0006038033.tif 000161
【０３９３】
７６．ｂ  ７−（２−エチルヘキシル）−７Ｈ−ベンゾ［ｃ］カルバゾールの合成
【化１２３】
0006038033.tif 000162
【０３９４】
７Ｈ−ベンゾ［ｃ］カルバゾール（０．７８ｇ、３．５９ミリモル）をジメチルホルムアミド（ＤＭＦ）（４ｍｌ）中に入れたものに、水素化ナトリウム（０．２１ｇ、５．２１ミリモル）を０℃で添加し、そして該混合物を１時間にわたり撹拌する。該反応混合物に、１−ブロモ−２−エチルヘキサン（１．０４ｇ、５．３９ミリモル）を添加する。該混合物を室温で一晩撹拌し、次いで０℃で５時間にわたり撹拌する。該反応混合物を、室温で冷却した後に、それを氷水に注ぎ、そして粗生成物を、ＡｃＯＥｔで抽出し、そして水およびブラインで洗浄する。ＭｇＳＯ4上で乾燥させ、そして濃縮した後に、所望の生成物が褐色の液体（１．２１ｇ、９９％）として得られる。その構造は、以下の1Ｈ−ＮＭＲスペクトルによって確認される：
0006038033.tif 000163
【０３９５】
７６．ｃ  ［７−（２−エチルヘキシル）−３−（２，４，６−トリメチルベンゾイル）−７Ｈ−ベンゾ［ｃ］カルバゾール−１０−イル］−ｏ−トリル−メタノンの合成
【化１２４】
0006038033.tif 000164
【０３９６】
７−（２−エチルヘキシル）−７Ｈ−ベンゾ［ｃ］カルバゾール（０．６６ｇ、２．００ミリモル）をＣＨ2Ｃｌ2中に入れたものに、ＡｌＣｌ3（０．２７ｇ、２．０６ミリモル）および２，４，６−トリメチルベンゾイルクロリド（０．３７ｇ、２．００ミリモル）を０℃を添加し、次いで該混合物を２時間にわたり撹拌する。該反応混合物に、ＡｌＣｌ3（０．２９ｇ、２．２０ミリモル）およびｏ−トルオイルクロリド（０．３２ｇ、２．０６ミリモル）を０℃で添加し、次いで該混合物を一晩撹拌する。該反応混合物を、氷水中に注ぎ、そして粗生成物を、ＣＨ2Ｃｌ2で抽出し、そして水およびブラインで洗浄する。ＭｇＳＯ4上で乾燥させ、そして濃縮した後に、粗生成物をシリカゲル上でＣＨ2Ｃｌ2およびｎ−ヘキサン（４：１）の混合溶剤で溶出させるカラムクロマトグラフィーによって精製することで、白色の固体（０．２５ｇ、２１％）が得られる。その構造は、以下の1Ｈ−ＮＭＲスペクトルによって確認される：
0006038033.tif 000165
【０３９７】
７６．ｄ  ［７−（２−エチルヘキシル）−３−（２，４，６−トリメチルベンゾイル）−７Ｈ−ベンゾ［ｃ］カルバゾール−１０−イル］−ｏ−トリル−メタノンオキシムの合成
【化１２５】
0006038033.tif 000166
【０３９８】
［７−（２−エチルヘキシル）−３−（２，４，６−トリメチルベンゾイル）−７Ｈ−ベンゾ［ｃ］カルバゾール−１０−イル］−ｏ−トリル−メタノン（０．２５ｇ、０．４２ミリモル）をピリジン（２ｍｌ）中に入れたものに、ヒドロキシルアンモニウムクロリド（５９ｍｇ、０．８４ミリモル）を添加する。該混合物を１３０℃で加熱し、次いでそれを６時間にわたり撹拌する。該反応混合物を、室温に冷却した後に、それを水に注ぎ、次いで粗生成物を、ＣＨ2Ｃｌ2で抽出し、そして水およびブラインで洗浄する。ＭｇＳＯ4上で乾燥させ、そして濃縮した後に、所望の生成物が淡黄色の固体（０．２３ｇ、９０％）として得られる。該生成物は、異性体混合物から構成され、その構造は、以下の1Ｈ−ＮＭＲスペクトルによって確認される：
0006038033.tif 000167
【０３９９】
７６．ｅ  ［７−（２−エチルヘキシル）−３−（２，４，６−トリメチルベンゾイル）−７Ｈ−ベンゾ［ｃ］カルバゾール−１０−イル］−ｏ−トリル−メタノンオキシムＯ−アセテートの合成
【化１２６】
0006038033.tif 000168
【０４００】
［７−（２−エチルヘキシル）−３−（２，４，６−トリメチルベンゾイル）−７Ｈ−ベンゾ［ｃ］カルバゾール−１０−イル］−ｏ−トリルメタノンオキシム（０．２３ｇ、０．３８ミリモル）をＡｃＯＥｔ（５ｍｌ）中に入れたものに、トリエチルアミン（０．１１ｇ、１．１３ミリモル）および塩化アセチル（８９ｍｇ、１．１３ミリモル）を０℃で添加し、次いで該混合物を２．５時間にわたり撹拌する。該反応混合物を、水中に注ぎ、そして粗生成物を、ＡｃＯＥｔで抽出し、そして水およびブラインで洗浄する。ＭｇＳＯ4上で乾燥させ、そして濃縮した後に、粗生成物をシリカゲル上でＣＨ2Ｃｌ2およびｎ−ヘキサン（９：１）の混合溶剤で溶出させるカラムクロマトグラフィーによって精製することで、白色の固体（０．１１ｇ、４４％）が得られる。該生成物は、異性体混合物から構成され、その構造は、以下の1Ｈ−ＮＭＲスペクトルによって確認される：
0006038033.tif 000169
【０４０１】
例７７  ［１１−（２−エチルヘキシル）−５−ニトロ−１１Ｈ−ベンゾ［ａ］カルバゾール−８−イル］−ｏ−トリルメタノンオキシムＯ−アセテートの合成
７７．ａ  １１−（２−エチルヘキシル）−５−ニトロ−１１Ｈ−ベンゾ［ａ］カルバゾール
【化１２７】
0006038033.tif 000170
【０４０２】
１１−（２−エチルヘキシル）−１１Ｈ−ベンゾ［ａ］カルバゾール（１０．０９ｇ、３０．６４ミリモル）を酢酸（１００ｍｌ）中に入れたものに、７０％の硝酸（２．８５ｇ、３．１６ミリモル）を８０℃で添加する。１時間にわたり撹拌した後で、該反応混合物を、氷水に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、黄色の樹脂（１０．８９ｇ、９４％）が得られる。その構造は、以下の1Ｈ−ＮＭＲスペクトルによって確認される：
0006038033.tif 000171
【０４０３】
７７．ｂ  ［１１−（２−エチルヘキシル）−５−ニトロ−１１Ｈ−ベンゾ［ａ］カルバゾール−８−イル］−ｏ−トリルメタノンの合成
【化１２８】
0006038033.tif 000172
【０４０４】
１１−（２−エチルヘキシル）−５−ニトロ−１１Ｈ−ベンゾ［ａ］カルバゾール（０．５９ｇ、１．５８ミリモル）をｏ−トルオイルクロリド（７ｍｌ）中に入れたものに、酸化亜鉛（４５ｍｇ、０．５５ミリモル）を室温で添加する。該反応混合物を、１００℃で加熱する。５分間にわたり撹拌した後で、該反応混合物を、氷水に注ぐ。粗生成物を、ＣＨ2Ｃｌ2で抽出し、そしてそれを水およびブラインで洗浄する。ＭｇＳＯ4上で乾燥させ、そして濃縮した後に、粗生成物をシリカゲル上でｎ−ヘキサンとＣＨ2Ｃｌ2（１：１）の混合溶剤で溶出させるカラムクロマトグラフィーによって精製することで、黄色の樹脂（０．３７ｇ、４７％）が得られる。その構造は、以下の1Ｈ−ＮＭＲスペクトルによって確認される：
0006038033.tif 000173
【０４０５】
７７．ｃ  ［１１−（２−エチルヘキシル）−５−ニトロ−１１Ｈ−ベンゾ［ａ］カルバゾール−８−イル］−ｏ−トリルメタノンオキシムの合成
【化１２９】
0006038033.tif 000174
【０４０６】
［１１−（２−エチルヘキシル）−５−ニトロ−１１Ｈ−ベンゾ［ａ］カルバゾール−８−イル］−ｏ−トリルメタノン（０．３６ｇ、０．７３ミリモル）をピリジン（６ｍｌ）中に入れたものに、ヒドロキシルアンモニウムクロリド（０．１０ｇ、１．４５ミリモル）を１２０℃で添加する。１６時間にわたり撹拌した後で、該反応混合物を、氷水に注ぐ。粗生成物を、ＡｃＯＥｔで抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、黄色の樹脂（０．２８ｇ、７６％）が得られる。その構造は、以下の1Ｈ−ＮＭＲスペクトルによって確認される：
0006038033.tif 000175
【０４０７】
７７．ｄ  ［１１−（２−エチルヘキシル）−５−ニトロ−１１Ｈ−ベンゾ［ａ］カルバゾール−８−イル］−ｏ−トリルメタノンオキシムＯ−アセテートの合成
【化１３０】
0006038033.tif 000176
【０４０８】
［１１−（２−エチルヘキシル）−５−ニトロ−１１Ｈ−ベンゾ［ａ］カルバゾール−８−イル］−ｏ−トリル−メタノンオキシム（０．２７ｇ、０．５３ミリモル）をＴＨＦ（４ｍｌ）中に入れたものに、トリエチルアミン（７９ｍｇ、０．７８ミリモル）および塩化アセチル（６６ｍｇ、０．８４ミリモル）を０℃で添加する。２時間にわたり撹拌した後で、該反応混合物を、氷水に注ぐ。粗生成物を、ＡｃＯＥｔで抽出し、そしてそれを水およびブラインで洗浄する。ＭｇＳＯ4上で乾燥させ、そして濃縮した後に、粗生成物をシリカゲル上でＣＨ2Ｃｌ2で溶出させるカラムクロマトグラフィーによって精製することで、黄色の樹脂（０．２７ｇ、９４％）が得られる。その構造は、以下の1Ｈ−ＮＭＲスペクトルによって確認される：
0006038033.tif 000177
【０４０９】
例７８  ［１１−（２−エチルヘキシル）−５−ニトロ−１１Ｈ−ベンゾ［ａ］カルバゾール−８−イル］−［４−（２，２，３，３−テトラフルオロプロポキシ）フェニル］メタノンオキシムＯ−アセテートの合成
【化１３１】
0006038033.tif 000178
【０４１０】
［１１−（２−エチルヘキシル）−５−ニトロ−１１Ｈ−ベンゾ［ａ］カルバゾール−８−イル］−［４−（２，２，３，３−テトラフルオロプロポキシ）フェニル］メタノンオキシム（１６０ｍｇ、０．２６ミリモル）をＤＭＡ（４ｍｌ）中に入れたものに、トリエチルアミン（２６５ｍｇ、２．６６ミリモル）および塩化アセチル（２０８ｍｇ、２．５７ミリモル）を０℃で添加する。一晩にわたり撹拌した後で、該反応混合物を、氷水に注ぐ。粗生成物を、ＡｃＯＥｔで抽出し、そしてそれを水およびブラインで洗浄する。ＭｇＳＯ4上で乾燥させ、そして濃縮した後に、粗生成物をシリカゲル上でｎ−ヘキサンとＣＨ2Ｃｌ2（１：３）の混合溶剤で溶出させるカラムクロマトグラフィーによって精製することで、黄色の樹脂（６７ｍｇ、３８％）が得られる。それは、異性体混合物から構成され、その構造は、以下の1Ｈ−ＮＭＲスペクトルによって確認される：
0006038033.tif 000179
【０４１１】
適用例
例Ａ１：ポリ（ベンジルメタクリレート−コ−メタクリル酸）の製造
２４ｇのベンジルメタクリレート、６ｇのメタクリル酸および０．５２５ｇのアゾビスイソブチロニトリル（ＡＩＢＮ）を、９０ｍｌのプロピレングリコール１−モノメチルエーテル２−アセテート（ＰＧＭＥＡ）中に溶解させる。得られた反応混合物を、８０℃の予熱された油浴中に入れる。
【０４１２】
８０℃で５時間にわたり窒素下で撹拌した後に、得られた粘性の溶液を室温で冷却し、更なる精製を行わずに使用する。固体含有率は、約２５％である。
【０４１３】
例Ａ２：感受性試験
感受性試験のための光硬化性組成物を、以下の成分の混合によって製造する：
前記の例Ａ１で製造された、２５％のプロピレングリコール１−モノメチルエーテル２−アセテート（ＰＧＭＥＡ）溶液としての、ベンジルメタクリレートおよびメタクリル酸のコポリマー（ベンジルメタクリレート：メタクリル酸＝８０質量％：２０質量％）を、２００．０質量部で、
ジペンタエリトリトールヘキサアクリレート（（ＤＰＨＡ）、UCB-Chemicalsによって提供）を、５０．０質量部で、
光開始剤を、１．０質量部で、かつ
ＰＧＭＥＡを、１５０．０質量部で。
【０４１４】
全ての作業は、黄色光のもとで行われる。該組成物を、アルミニウム板上に線巻棒を有する電気式アプリケータを使用して適用する。溶剤を、対流式オーブン中で８０℃で１０分にわたり加熱することによって除去する。乾燥被膜の厚さは、約２μｍである。２１ステップの異なる光学密度を有する標準化された試験用ネガフィルム（Stouffer社のステップウェッジ）を、前記被膜とレジストとの間に約１００μｍのエアギャップをもって配置する。そのネガフィルム上にガラスフィルター（UV-35）を置く。露光は、２５０Ｗの超高圧水銀灯（USHIO, USH-250BY）を使用して１５ｃｍの距離で行う。ガラスフィルター上で光パワー計（UV-35検出器を有するORC UV Light Measure Model UV-M02）によって測定された全照射線量は、１０００ｍＪ／ｃｍ2である。露光後に、露光されたフィルムを、アルカリ溶液（DL-A4の５％水溶液、Yokohama Yushi）を用いて２８℃で１２０秒間にわたって吹き付け型現像剤（AD-1200、Takizawa Sangyo）を使用することによって現像する。使用される開始剤の感度は、現像後に残る（すなわち重合される）最高のステップ数を示すことによって特徴付けられる。ステップ数が高ければ高いほど、試験された開始剤の感度はより高い。結果を、第３表に示す。
【０４１５】
第３表：
【表１４】
0006038033.tif 000180
【０４１６】
【表１５】
0006038033.tif 000181
【０４１７】
【表１６】
0006038033.tif 000182